(57)【要約】      （修正有）【課題】低温下や高温吸湿下等の厳しい使用環境での機械強度に優れ、構造材料として好適な繊維強化複合材料、これを得るためのエポキシ樹脂組成物、およびそのエポキシ樹脂組成物を用いて得られるプリプレグを提供する。【解決手段】少なくとも次の構成要素［Ａ］、［Ｂ］、［Ｃ］を含んでなるエポキシ樹脂組成物であって、配合したエポキシ樹脂総量１００質量％に対して［Ａ］を３〜４０質量％と、［Ｂ］を４０〜８０質量％含むことを特徴とする繊維強化複合材料用エポキシ樹脂組成物。［Ａ］：アミド、イミド、スルホンアミド、カルボニル、スルホンのいずれかの構造を含む１官能のエポキシ樹脂［Ｂ］：３官能以上のエポキシ樹脂［Ｃ］：エポキシ樹脂の硬化剤【選択図】なし【特許請求の範囲】
【請求項１】
少なくとも次の構成要素［Ａ］、［Ｂ］、［Ｃ］を含んでなるエポキシ樹脂組成物であって、配合したエポキシ樹脂総量１００質量％に対して［Ａ］を３〜４０質量％と、［Ｂ］を４０〜８０質量％含むことを特徴とする繊維強化複合材料用エポキシ樹脂組成物。
［Ａ］：下記一般式（１）〜（７）で表される構造のいずれかの構造を含む１官能のエポキシ樹脂
［Ｂ］：３官能以上のエポキシ樹脂
［Ｃ］：エポキシ樹脂の硬化剤
【化１】
2011219740.tif 000027
【化２】
2011219740.tif 000028
【化３】
2011219740.tif 000029
【化４】
2011219740.tif 000030
【化５】
2011219740.tif 000031
【化６】
2011219740.tif 000032
【化７】
2011219740.tif 000033
【請求項２】
エポキシ樹脂［Ａ］が構造中に少なくとも２個以上の環構造を有する、請求項１または２記載の繊維強化複合材料用エポキシ樹脂組成物。
【請求項３】
エポキシ樹脂［Ａ］がフェニルグリシジルエーテル構造を含む、請求項１に記載の繊維強化複合材料用エポキシ樹脂組成物。
【請求項４】
エポキシ樹脂［Ａ］が下記一般式（８）の構造を有する、請求項１〜３のいずれかに記載の繊維強化複合材料用エポキシ樹脂組成物。
【化８】
2011219740.tif 000034
（ただし式中、Ｒ１〜Ｒ３は、それぞれ水素原子、炭素数１〜４の脂肪族炭化水素基、ハロゲン原子、アシル基、トリフルオロメチル基およびニトロ基からなる群から選ばれた少なくとも一つを表す。Ｒ１〜Ｒ３はそれぞれ、同じであっても異なっていてもよい。Ｘは、下記一般式（９）〜（１１）から選ばれる１つを表す）。
【化９】
2011219740.tif 000035
（ただし式中、Ａｒ１は、無置換または置換基を有するフェニル基、またはナフチル基を表す）。
【化１０】
2011219740.tif 000036
（ただし式中、Ｒ４は、それぞれ水素原子、炭素数１〜４の脂肪族炭化水素基、ハロゲン原子、アシル基、トリフルオロメチル基およびニトロ基からなる群から選ばれた一つを表す。Ａｒ２は、無置換または置換基を有するフェニル基、またはナフチル基を表す）。
【化１１】
2011219740.tif 000037
（ただし式中、Ｒ５は、それぞれ水素原子、炭素数１〜４の脂肪族炭化水素基、ハロゲン原子、アシル基、トリフルオロメチル基およびニトロ基からなる群から選ばれた一つを表す）。
【請求項５】
さらに、次の構成要素［Ｄ］を含む、請求項１〜４のいずれかに記載の繊維強化複合材料用エポキシ樹脂組成物。
［Ｄ］：［Ａ］または［Ｂ］に溶解する熱可塑性樹脂
【請求項６】
請求項１〜５のいずれかに記載の繊維強化複合材料用エポキシ樹脂組成物を強化繊維に含浸させてなるプリプレグ。
【請求項７】
請求項６に記載の強化繊維が炭素繊維であるプリプレグ。
【請求項８】
請求項７に記載のプリプレグを硬化してなる繊維強化複合材料。
【請求項９】
請求項１〜５のいずれかに記載の繊維強化複合材料用エポキシ樹脂組成物を硬化してなる樹脂硬化物。
【請求項１０】
請求項９に記載の樹脂硬化物、および炭素繊維を含んでなる繊維強化複合材料。
【発明の詳細な説明】
【技術分野】
【０００１】
本発明は、繊維強化複合材料用エポキシ樹脂組成物（以下、単に「エポキシ樹脂組成物」と言うこともある。）、プリプレグ、および繊維複合材料に関する。さらに詳しくは、低温下や高温吸湿下等の厳しい使用環境での機械強度に優れ、構造材料として好適な繊維強化複合材料を与えるエポキシ樹脂組成物、およびプリプレグ、繊維強化複合材料に関する。
【背景技術】
【０００２】
近年、炭素繊維やアラミド繊維などを強化繊維として用いた繊維強化複合材料は、その高い比強度と比弾性率を利用して、航空機や自動車などの構造材料、テニスラケット、ゴルフシャフトおよび釣り竿などのスポーツ、および一般産業用途などに利用されてきた。
【０００３】
その繊推強化複合材料の製造方法には、強化繊維に未硬化のマトリックス樹脂が含浸されたシート状中間材料であるプリプレグを用い、それを硬化させる方法や、モールド中に配置した強化繊維に液状の樹脂を流し込んで中間体を得、それを硬化させるレジン・トランスファー・モールディング法などが用いられている。これらの製造方法のうち、プリプレグを用いる方法では、通常、プリプレグを複数枚積層した後、加熱加圧することによって繊維強化複合材料成形物を得ている。このプリプレグに用いられるマトリックス樹脂としては、プロセス性などの生産性の面から、熱硬化性樹脂、特にエポキシ樹脂が用いられることが多い。
【０００４】
中でも航空機や自動車などの構造材用途では、近年、使用例が増えるに従い、この繊維強化複合材料に対する要求特性は厳しくなってきている。特に、航空機部材や自動車部材等の構造材に適用されるにつれて、繊維強化複合材料に対して高温高湿下や低温下などのより厳しい使用環境での高強度化が要求されてきている。
【０００５】
従来技術では、低温条件下の引張強度を向上させると高温高湿条件下の圧縮強度が損なわれ、また逆に、高温高湿条件下の圧縮強度を向上させると低温条件下の引張強度が損なわれることが多く、引張強度と圧縮強度を高度に両立させることは非常に困難であった。
【０００６】
繊維強化複合材料の引張強度の向上には、強化繊維の高強度化や高繊維体積分率化（高Ｖｆ化）が有効である。従来、高強度の強化繊維を得る方法が提案されている（特許文献１参照）が、この提案では、炭素繊維強化複合材料としたときに発現する強度への言及がない。一般に、強化繊維を高強度化するほど、繊維本来の強度を利用することが難しくなる傾向がある。また、同じ強度の強化繊維でも組み合わせるマトリックス樹脂やその成形条件により、その引張強度利用率が大きく変動していくことが知られている。特に、硬化の温度条件が１８０℃以上になると、その硬化の際に繊維強化複合材料に残留する熱応力歪から高強度が発現しにくいという問題があるため、このような高強度の炭素繊維を得ることができても繊維強化複合材料としての強度を発現させるためには、さらに技術的な課題をクリアする必要がある。
【０００７】
マトリックス樹脂の引張破断伸度と破壊靱性ＫＩｃが特定の関係を満たせば高い引張強度利用率が得られることが示されている（特許文献２参照）。しかし、破壊靱性ＫＩｃの向上のために、マトリックス樹脂に熱可塑性樹脂や、ゴム成分を多量に配合すると、一般的に粘度が上昇し、プリプレグ製造のプロセス性や、取扱性を損ねることがある。
【０００８】
また、繊維強化複合材料を構造材料として用いる場合、圧縮強度も重要な物性である。圧縮強度の測定には、無孔板、有孔板、円筒などの試験片を用いて行われるが、実際の使用においては、ボルト穴を設けた板材の形にすることが多いため、特に有孔板の圧縮強度、なかでも高温高湿条件での強度が重要になる。しかし、従来のポリマーをマトリックスとする複合材料では、軽量という利点を有するものの、高温高湿条件下では強度や弾性率が低下にともない圧縮強度が大きく低下することがあり、適用可能な用途が制限されることがあった。
【０００９】
圧縮強度に優れた繊維複合材料を与える樹脂組成物としては、テトラグリシジルジアミノジフェニルメタンとビスフェノールＡ型エポキシ樹脂やジグリシジルレゾルシノールなどの２官能エポキシ樹脂、および３，３’−ジアミノジフェニルスルホンからなるエポキシ樹脂組成物や（特許文献３参照）、多官能エポキシ樹脂とジグリシジルアニリン誘導体、および４，４’−ジアミノジフェニルスルホンからなるエポキシ樹脂組成物（特許文献４参照）、多官能エポキシ樹脂と特殊骨格を有するエポキシ樹脂、および３，３’−ジアミノジフェニルスルホンからなるエポキシ樹脂組成物（特許文献５参照）が開示されている。これらは圧縮強度の向上は実現できるものの、低温下での引張強度の向上に関しては何ら解決されていない。
【先行技術文献】
【特許文献】
【００１０】
【特許文献１】特開平１１−２４１２３０号公報
【特許文献２】特開平９−２３５３９７号公報
【特許文献３】国際公開１９９６／１７００６号パンフレット
【特許文献４】特開２００３−２６７６８号公報
【特許文献５】特開２００２−３６３２５３号公報
【発明の概要】
【発明が解決しようとする課題】
【００１１】
そこで、本発明の目的は、引張系と圧縮系の機械強度に優れ、構造材料として好適な繊維強化複合材料を与えるエポキシ樹脂組成物、およびプリプレグ、繊維強化複合材料を提供することである。
【課題を解決するための手段】
【００１２】
本発明は、上記目的を達成するために次の構成を有するものである。すなわち、少なくとも次の構成要素［Ａ］、［Ｂ］、［Ｃ］を含んでなるエポキシ樹脂組成物であって、配合したエポキシ樹脂総量１００質量％に対して［Ａ］を３〜４０質量％と、［Ｂ］を４０〜８０質量％含むことを特徴とする繊維強化複合材料用エポキシ樹脂組成物。
［Ａ］：下記一般式（１）〜（７）で表される構造のいずれかの構造を含む１官能のエポキシ樹脂
［Ｂ］：３官能以上のエポキシ樹脂
［Ｃ］：エポキシ樹脂の硬化剤
【００１３】
【化１】
2011219740.tif 000002
【００１４】
【化２】
2011219740.tif 000003
【００１５】
【化３】
2011219740.tif 000004
【００１６】
【化４】
2011219740.tif 000005
【００１７】
【化５】
2011219740.tif 000006
【００１８】
【化６】
2011219740.tif 000007
【００１９】
【化７】
2011219740.tif 000008
【００２０】
また、本発明においては、前記のエポキシ樹脂組成物を硬化してなる樹脂硬化物、および炭素繊維を含んでなる炭素繊維強化複合材料、前記のエポキシ樹脂組成物を炭素繊維に含浸させてプリプレグとし、さらには、かかるプリプレグを硬化させて繊維強化複合材料とすることができる。
【００２１】
本発明のエポキシ樹脂組成物の好ましい態様によれば、エポキシ樹脂［Ａ］が構造中に少なくとも２個以上の環構造を有する１官能のエポキシ樹脂である。
【００２２】
本発明のエポキシ樹脂組成物の好ましい態様によれば、エポキシ樹脂［Ａ］がフェニルグリシジルエーテル構造を含む１官能のエポキシ樹脂である。
【００２３】
本発明のエポキシ樹脂組成物の好ましい態様によれば、エポキシ樹脂［Ａ］は下記一般式（８）の構造を有する１官能のエポキシ樹脂である。
【００２４】
【化８】
2011219740.tif 000009
【００２５】
（ただし式中、Ｒ１〜Ｒ３は、それぞれ水素原子、炭素数１〜４の脂肪族炭化水素基、ハロゲン原子、アシル基、トリフルオロメチル基およびニトロ基からなる群から選ばれた少なくとも一つを表す。Ｒ１〜Ｒ３はそれぞれ、同じであっても異なっていてもよい。Ｘは、下記一般式（９）〜（１１）から選ばれる１つを表す）。
【００２６】
【化９】
2011219740.tif 000010
【００２７】
（ただし式中、Ａｒ１は、無置換または置換基を有するフェニル基、またはナフチル基を表す）。
【００２８】
【化１０】
2011219740.tif 000011
【００２９】
（ただし式中、Ｒ４は、それぞれ水素原子、炭素数１〜４の脂肪族炭化水素基、ハロゲン原子、アシル基、トリフルオロメチル基およびニトロ基からなる群から選ばれた一つを表す。Ａｒ2は、無置換または置換基を有するフェニル基、またはナフチル基を表す）。
【００３０】
【化１１】
2011219740.tif 000012
【００３１】
（ただし式中、Ｒ５は、それぞれ水素原子、炭素数１〜４の脂肪族炭化水素基、ハロゲン原子、アシル基、トリフルオロメチル基およびニトロ基からなる群から選ばれた一つを表す）。
【００３２】
また、本発明においては、前記のエポキシ樹脂組成物を硬化してなる樹脂硬化物とし、前記のエポキシ樹脂組成物を強化繊維に含浸させてプリプレグとし、さらには、かかるプリプレグを硬化させて繊維強化複合材料とすることができる。
【発明の効果】
【００３３】
本発明によれば、耐熱性に優れ、かつプリプレグを得る際のプロセス性に優れたエポキシ樹脂組成物を得ることができる。このエポキシ樹脂組成物と炭素繊維を組み合わせることにより、プリプレグを得ることができ、また、このエポキシ樹脂組成物を硬化させることにより引張強度と圧縮強度に優れた繊維強化複合材料を得ることができる。
【発明を実施するための形態】
【００３４】
以下、本発明のエポキシ樹脂組成物、プリプレグおよび繊維強化複合材料料について詳細に説明する。
【００３５】
本発明者らは、繊維強化複合材料の引張特性と圧縮特性の強度発現メカニズムを鋭意検討した結果、エポキシ樹脂［Ａ］、３官能以上のエポキシ樹脂［Ｂ］を特定の含有比で含むことにより、高い耐熱性を兼ね備えつつ、二律背反であった引張強度と圧縮強度とを高いレベルで両立するのに最適な構造が得られることを見出した。
【００３６】
本発明は、高い強度特性を得るために前記の式（１）〜（７）で示される構造のいずれかの構造を有する１官能のエポキシ樹脂［Ａ］を含むことを必須とする。
【００３７】
【化１２】
2011219740.tif 000013
【００３８】
【化１３】
2011219740.tif 000014
【００３９】
【化１４】
2011219740.tif 000015
【００４０】
【化１５】
2011219740.tif 000016
【００４１】
【化１６】
2011219740.tif 000017
【００４２】
【化１７】
2011219740.tif 000018
【００４３】
【化１８】
2011219740.tif 000019
【００４４】
本発明で用いられるエポキシ樹脂［Ａ］の「１官能」とは、１分子中に１個のエポキシ基を有することを意味する。エポキシ樹脂［Ａ］の配合量が少ないと、繊維強化複合材料の強度特性の向上効果がほとんどなく、配合量が多すぎると、耐熱性を著しく損ねることがあり、また、樹脂硬化物が非常に脆くなる場合がある。エポキシ樹脂［Ａ］の配合量は、繊維強化複合材料用エポキシ樹脂組成物中に配合されたエポキシ樹脂総量１００質量％に対して３〜４０質量％であり、好ましくは５〜３０質量％である。
【００４５】
本発明で用いられるエポキシ樹脂［Ａ］が式（１）〜（７）で示した極性基を有することで、得られる繊維強化複合材料の強度特性が向上するとともに、本発明の繊維強化複合材料用エポキシ樹脂組成物中にエポキシ樹脂［Ａ］を含ませることで、その硬化物の耐熱性を著しく損なうことなく、未硬化の樹脂組成物のガラス転移温度の低下や粘度の低下などの効果を得ることができ、プリプレグとした時に良好な粘着性や柔軟性を得ることができる。
【００４６】
さらには、式（１）〜（７）で示した構造は、強化繊維表面の水素結合性官能基、あるいは強化繊維表面に付着した水素結合性の官能基を有するサイジング剤との間に水素結合を形成し、強化繊維とマトリックス樹脂との間の接着性をも高める効果を有する。
【００４７】
本発明で用いられるエポキシ樹脂［Ａ］としては、耐熱性の観点から化学構造中にシクロヘキサン等の環構造を有していることが好ましく、ベンゼン環等の芳香族環を有していることがより好ましい
さらには、環構造を２つ以上有することで、より強固な硬化物となるのみならず、エポキシ樹脂［Ａ］自体の揮発性が小さくなり、プリプレグを作製する際の作業性が良くなる。
【００４８】
また、エポキシ基と環構造の間にアルキレン基などがあると、硬化物の耐熱性や機械特性が低下する場合がある。そのため、環構造とエポキシ基が直接結合したフェニルグリシジルエーテル構造を有することが好ましい。中でも、フェニルグリシジルエーテル構造と式（１）〜（３）のいずれかで表される構造の両方を有する式（８）で表される構造は、強度特性や非繊維方向強度、耐熱性の向上効果が高く、エポキシ樹脂［Ａ］としてより好ましい態様となる。
【００４９】
【化１９】
2011219740.tif 000020
【００５０】
（ただし式中、Ｒ１〜Ｒ３は、それぞれ水素原子、炭素数１〜４の脂肪族炭化水素基、ハロゲン原子、アシル基、トリフルオロメチル基およびニトロ基からなる群から選ばれた少なくとも一つを表す。Ｒ１〜Ｒ３はそれぞれ、複数の場合、同じであっても異なっていてもよい。Ｘは、下記一般式（９）〜（１１）から選ばれる１つを表す）。
【００５１】
【化２０】
2011219740.tif 000021
【００５２】
（ただし式中、Ａｒ１は、無置換または置換基を有するフェニル基、またはナフチル基を表す）。
【００５３】
【化２１】
2011219740.tif 000022
【００５４】
（ただし式中、Ｒ４は、それぞれ水素原子、炭素数１〜４の脂肪族炭化水素基、ハロゲン原子、アシル基、トリフルオロメチル基およびニトロ基からなる群から選ばれた一つを表す。Ａｒ２は、無置換または置換基を有するフェニル基、またはナフチル基を表す）。
【００５５】
【化２２】
2011219740.tif 000023
【００５６】
（ただし式中、Ｒ５は、それぞれ水素原子、炭素数１〜４の脂肪族炭化水素基、ハロゲン原子、アシル基、トリフルオロメチル基およびニトロ基からなる群から選ばれた一つを表す）。
【００５７】
その中でも、本発明で用いられるエポキシ樹脂［Ａ］として最も好ましくは、Ｎ−フェニル−２−グリシジルオキシベンズアミド、２-グリシドキシ−Ｎ−ベンゾイルアニリン、３-グリシドキシ−Ｎ−ベンゾイルアニリン、４-グリシドキシ−Ｎ−ベンゾイルアニリン、３-グリシジル-２-ナフタレンカルボン酸アニリド、Ｎ−（３−グリシジルオキシフェニル）フタルイミド、Ｎ−（２−グリシジルオキシフェニル)フタルイミドなど、２つ以上の環構造と式（８）で表される構造を有する１官能のエポキシ樹脂であり、上記１官能エポキシ樹脂に炭素数１〜４の脂肪族炭化水素基やハロゲン原子、アシル基、トリフルオロメチル基およびニトロ基などの、エポキシ基やエポキシ樹脂の硬化剤と反応しない置換基を有するエポキシ樹脂も好ましい態様となる。
【００５８】
上記１官能エポキシ樹脂に炭素数５以上の脂肪族炭化水素基を有すると、エポキシ樹脂組成物中の他のエポキシ樹脂や熱可塑性樹脂との相溶性が悪化する場合がある。相溶性が悪化すると［Ａ］が析出、あるいは硬化反応時に分離してしまい、エポキシ樹脂組成物中に取込まれないため強度向上効果を発揮しにくくなる。また、アクリル基やヒドロキシ基などのエポキシ基やエポキシ樹脂の硬化剤と反応する置換基を有すると、エポキシ樹脂組成物やプリプレグの保存性が悪化するばかりでなく、樹脂硬化物の架橋密度が高くなりエポキシ樹脂［Ａ］の強度向上効果を発揮しにくくなる。
【００５９】
また、本発明で用いられるエポキシ樹脂［Ａ］としてより好ましくは、Ｎ−グリシジル−ｐ−トルエンスルホンアニリド、４−グリシジルオキシベンゾフェノンなどのように式（１）〜（７）と２つ以上の環構造で表される構造を有する１官能のエポキシ樹脂であり、上記１官能エポキシ樹脂に炭素数１〜４の脂肪族炭化水素基やハロゲン原子、アシル基、トリフルオロメチル基およびニトロ基などの、エポキシ基やエポキシ樹脂の硬化剤と反応しない置換基を有するエポキシ樹脂も好ましい態様となる。
【００６０】
（式１）を構造内に有するエポキシ樹脂としては、Ｎ−フェニル−２−グリシジルオキシベンズアミド（Ｏ−グリシジルサリチルアニリド）、Ｎ−フェニル−３−グリシジルオキシベンズアミド、Ｎ−フェニル−４−グリシジルオキシベンズアミド、Ｎ−（２−メチルフェニル）−２−グリシジルオキシベンズアミドＮ−（３−メチルフェニル）−２−グリシジルオキシベンズアミド、Ｎ−（４−メチルフェニル）−２−グリシジルオキシベンズアミド、Ｎ−ナフチル−２−グリシジルオキシベンズアミド、Ｎ−ナフチル−３−グリシジルオキシベンズアミド、Ｎ−ナフチル−４−グリシジルオキシベンズアミド、Ｎ−フェニル−２−グリシジルオキシ−３−メチルベンズアミド、Ｎ−フェニル−２−グリシジルオキシ−４−メチルベンズアミド、Ｎ−フェニル−２−グリシジルオキシ−３−エチルベンズアミド、Ｎ−フェニル−２−グリシジルオキシ−４−エチルベンズアミド、Ｎ−フェニル−２−グリシジルオキシ−３−プロピルベンズアミド、Ｎ−フェニル−２−グリシジルオキシ−４−プロピルベンズアミド、Ｎ−フェニル−２−グリシジルオキシ−３−ｔｅｒｔ−ブチルベンズアミド、Ｎ−フェニル−２−グリシジルオキシ−４−ｔｅｒｔ−ブチルベンズアミド、Ｎ−フェニル−３−グリシジルオキシ−２−メチルベンズアミド、Ｎ−フェニル−３−グリシジルオキシ−４−メチルベンズアミド、Ｎ−フェニル−３−グリシジルオキシ−２−エチルベンズアミド、Ｎ−フェニル−３−グリシジルオキシ−４−エチルベンズアミド、Ｎ−フェニル−３−グリシジルオキシ−２−プロピルベンズアミド、Ｎ−フェニル−３−グリシジルオキシ−４−プロピルベンズアミド、Ｎ−フェニル−３−グリシジルオキシ−２−ｔｅｒｔ−ブチルベンズアミド、Ｎ−フェニル−３−グリシジルオキシ−４−ｔｅｒｔ−ブチルベンズアミド、Ｎ−フェニル−４−グリシジルオキシ−２−メチルベンズアミド、Ｎ−フェニル−４−グリシジルオキシ−３−メチルベンズアミド、Ｎ−フェニル−４−グリシジルオキシ−２−エチルベンズアミド、Ｎ−フェニル−４−グリシジルオキシ−３−エチルベンズアミド、Ｎ−フェニル−４−グリシジルオキシ−２−プロピルベンズアミド、Ｎ−フェニル−４−グリシジルオキシ−３−プロピルベンズアミド、Ｎ−フェニル−４−グリシジルオキシ−２−ｔｅｒｔ−ブチルベンズアミド、Ｎ−フェニル−４−グリシジルオキシ−３−ｔｅｒｔ−ブチルベンズアミド、Ｎ−フェニル−４−グリシジルオキシ−２，６−ジメチルベンズアミド、Ｎ−フェニル−２−グリシジルオキシ−３−トリフルオロメチルベンズアミド、Ｎ−フェニル−２−グリシジルオキシ−４−トリフルオロメチルベンズアミド、Ｎ−フェニル−２−グリシジルオキシ−３−アシルベンズアミド、Ｎ−フェニル−２−グリシジルオキシ−４−アシルベンズアミド、Ｎ−フェニル−２−グリシジルオキシ−３−ニトロベンズアミド、Ｎ−フェニル−２−グリシジルオキシ−４−ニトロベンズアミド、Ｎ−フェニル−２−グリシジルオキシ−３−ブロモベンズアミド、Ｎ−フェニル−２−グリシジルオキシ−４−ブロモベンズアミド、Ｎ−フェニル−３−グリシジルオキシ−２−トリフルオロメチルベンズアミド、Ｎ−フェニル−３−グリシジルオキシ−４−トリフルオロメチルベンズアミド、Ｎ−フェニル−３−グリシジルオキシ−２−アシルベンズアミド、Ｎ−フェニル−３−グリシジルオキシ−４−アシルベンズアミド、Ｎ−フェニル−３−グリシジルオキシ−２−ニトロベンズアミド、Ｎ−フェニル−３−グリシジルオキシ−４−ニトロベンズアミド、Ｎ−フェニル−３−グリシジルオキシ−２−ブロモベンズアミド、Ｎ−フェニル−３−グリシジルオキシ−４−ブロモベンズアミド、Ｎ−フェニル−４−グリシジルオキシ−２−トリフルオロメチルベンズアミド、Ｎ−フェニル−４−グリシジルオキシ−３−トリフルオロメチルベンズアミド、Ｎ−フェニル−４−グリシジルオキシ−２−アシルベンズアミド、Ｎ−フェニル−４−グリシジルオキシ−３−アシルベンズアミド、Ｎ−フェニル−４−グリシジルオキシ−２−ニトロベンズアミド、Ｎ−フェニル−４−グリシジルオキシ−３−ニトロベンズアミド、Ｎ−フェニル−４−グリシジルオキシ−２−ブロモベンズアミド、Ｎ−フェニル−４−グリシジルオキシ−３−ブロモベンズアミド、Ｎ−（２−グリシジルオキシフェニル）ベンズアミド、Ｎ−（３−グリシジルオキシフェニル）ベンズアミド、Ｎ−（４−グリシジルオキシフェニル）ベンズアミド、Ｎ−（２−グリシジルオキシ−３−メチルフェニル）ベンズアミド、Ｎ−（２−グリシジルオキシ−４−メチルフェニル）ベンズアミド、Ｎ−（２−グリシジルオキシ−５−メチルフェニル）ベンズアミド、Ｎ−（３−グリシジルオキシ−６−メチルフェニル）ベンズアミド、Ｎ−（３−グリシジルオキシ−２−メチルフェニル）ベンズアミド、Ｎ−（３−グリシジルオキシ−４−メチルフェニル）ベンズアミド、Ｎ−（３−グリシジルオキシ−５−メチルフェニル）ベンズアミド、Ｎ−（３−グリシジルオキシ−６−メチルフェニル）ベンズアミド、Ｎ−（４−グリシジルオキシ−２−メチルフェニル）ベンズアミド、Ｎ−（４−グリシジルオキシ−３−メチルフェニル）ベンズアミド、、Ｎ−（２−グリシジルオキシ−３−ｔｅｒｔ−ブチルフェニル）ベンズアミド、Ｎ−（２−グリシジルオキシ−４−ｔｅｒｔ−ブチルフェニル）ベンズアミド、Ｎ−（２−グリシジルオキシ−５−ｔｅｒｔ−ブチルフェニル）ベンズアミド、Ｎ−（３−グリシジルオキシ−６−ｔｅｒｔ−ブチルフェニル）ベンズアミド、Ｎ−（３−グリシジルオキシ−２−ｔｅｒｔ−ブチルフェニル）ベンズアミド、Ｎ−（３−グリシジルオキシ−４−ｔｅｒｔ−ブチルフェニル）ベンズアミド、Ｎ−（３−グリシジルオキシ−５−ｔｅｒｔ−ブチルフェニル）ベンズアミド、Ｎ−（３−グリシジルオキシ−６−ｔｅｒｔ−ブチルフェニル）ベンズアミド、Ｎ−（４−グリシジルオキシ−２−ｔｅｒｔ−ブチルフェニル）ベンズアミド、Ｎ−（４−グリシジルオキシ−３−ｔｅｒｔ−ブチルフェニル）ベンズアミド、Ｎ−（２−グリシジルオキシ−３−アシルフェニル）ベンズアミド、Ｎ−（２−グリシジルオキシ−４−アシルフェニル）ベンズアミド、Ｎ−（２−グリシジルオキシ−５−アシルフェニル）ベンズアミド、Ｎ−（３−グリシジルオキシ−６−アシルフェニル）ベンズアミド、Ｎ−（３−グリシジルオキシ−２−アシルフェニル）ベンズアミド、Ｎ−（３−グリシジルオキシ−４−アシルフェニル）ベンズアミド、Ｎ−（３−グリシジルオキシ−５−アシルフェニル）ベンズアミド、Ｎ−（３−グリシジルオキシ−６−アシルフェニル）ベンズアミド、Ｎ−（４−グリシジルオキシ−２−アシルフェニル）ベンズアミド、Ｎ−（４−グリシジルオキシ−３−アシルフェニル）ベンズアミド、Ｎ−（２−グリシジルオキシ−３−トリフルオロメチルフェニル）ベンズアミド、Ｎ−（２−グリシジルオキシ−４−トリフルオロメチルフェニル）ベンズアミド、Ｎ−（２−グリシジルオキシ−５−トリフルオロメチルフェニル）ベンズアミド、Ｎ−（３−グリシジルオキシ−６−トリフルオロメチルフェニル）ベンズアミド、Ｎ−（３−グリシジルオキシ−２−トリフルオロメチルフェニル）ベンズアミド、Ｎ−（３−グリシジルオキシ−４−トリフルオロメチルフェニル）ベンズアミド、Ｎ−（３−グリシジルオキシ−５−トリフルオロメチルフェニル）ベンズアミド、Ｎ−（３−グリシジルオキシ−６−トリフルオロメチルフェニル）ベンズアミド、Ｎ−（４−グリシジルオキシ−２−トリフルオロメチルフェニル）ベンズアミド、Ｎ−（４−グリシジルオキシ−３−トリフルオロメチルフェニル）ベンズアミド、Ｎ−（２−グリシジルオキシ−３−ニトロフェニル）ベンズアミド、Ｎ−（２−グリシジルオキシ−４−ニトロフェニル）ベンズアミド、Ｎ−（２−グリシジルオキシ−５−ニトロフェニル）ベンズアミド、Ｎ−（３−グリシジルオキシ−６−ニトロフェニル）ベンズアミド、Ｎ−（３−グリシジルオキシ−２−ニトロフェニル）ベンズアミド、Ｎ−（３−グリシジルオキシ−４−ニトロフェニル）ベンズアミド、Ｎ−（３−グリシジルオキシ−５−ニトロフェニル）ベンズアミド、Ｎ−（３−グリシジルオキシ−６−ニトロフェニル）ベンズアミド、Ｎ−（４−グリシジルオキシ−２−ニトロフェニル）ベンズアミド、Ｎ−（４−グリシジルオキシ−３−ニトロフェニル）ベンズアミド、Ｎ−（２’−グリシジルオキシフェニル）−２−メチルベンズアミド、Ｎ−（２’−グリシジルオキシフェニル）−３−メチルベンズアミド、Ｎ−（２’−グリシジルオキシフェニル）−４−メチルベンズアミド、Ｎ−（２’−グリシジルオキシフェニル）−２−ｔｅｒｔ−ブチルベンズアミド、Ｎ−（２’−グリシジルオキシフェニル）−３−ｔｅｒｔ−ブチルベンズアミド、Ｎ−（２’−グリシジルオキシフェニル）−４−ｔｅｒｔ−ブチルベンズアミド、Ｎ−（３’−グリシジルオキシフェニル）−２−メチルベンズアミド、Ｎ−（３’−グリシジルオキシフェニル）−３−メチルベンズアミド、Ｎ−（３’−グリシジルオキシフェニル）−４−メチルベンズアミド、Ｎ−（３’−グリシジルオキシフェニル）−２−ｔｅｒｔ−ブチルベンズアミド、Ｎ−（３’−グリシジルオキシフェニル）−３−ｔｅｒｔ−ブチルベンズアミド、Ｎ−（３’−グリシジルオキシフェニル）−４−ｔｅｒｔ−ブチルベンズアミド、Ｎ−（４’−グリシジルオキシフェニル）−２−メチルベンズアミド、Ｎ−（４’−グリシジルオキシフェニル）−３−メチルベンズアミド、Ｎ−（４’−グリシジルオキシフェニル）−４−メチルベンズアミド、Ｎ−（４’−グリシジルオキシフェニル）−２−ｔｅｒｔ−ブチルベンズアミド、Ｎ−（４’−グリシジルオキシフェニル）−３−ｔｅｒｔ−ブチルベンズアミド、Ｎ−（４’−グリシジルオキシフェニル）−４−ｔｅｒｔ−ブチルベンズアミド、Ｎ−（４’−グリシジルオキシフェニル）−３，５−ジメチルベンズアミド等が挙げられる。
【００６１】
（式２）を構造内に有するエポキシ樹脂［Ａ］としては、Ｎ，Ｎ−ジフェニル−２−グリシジルオキシベンズアミド、Ｎ，Ｎ−ジフェニル−３−グリシジルオキシベンズアミド、Ｎ，Ｎ−ジフェニル−４−グリシジルオキシベンズアミド、Ｎ−メチル−Ｎ−フェニル−２−グリシジルオキシベンズアミド、Ｎ−メチル−Ｎ−フェニル−３−グリシジルオキシベンズアミド、Ｎ−メチル−Ｎ−フェニル−４−グリシジルオキシベンズアミド、Ｎ−フェニル−Ｎ−（２−メチルフェニル）−２−グリシジルオキシベンズアミド、Ｎ−フェニル−Ｎ−（３−メチルフェニル）−２−グリシジルオキシベンズアミド、Ｎ−フェニル−Ｎ−（４−メチルフェニル）−２−グリシジルオキシベンズアミド、Ｎ−メチル−Ｎ−（２−メチルフェニル）−２−グリシジルオキシベンズアミド、Ｎ−メチル−Ｎ−（３−メチルフェニル）−２−グリシジルオキシベンズアミド、Ｎ−メチル−Ｎ−（４−メチルフェニル）−２−グリシジルオキシベンズアミド、Ｎ−メチル−Ｎ−ナフチル−２−グリシジルオキシベンズアミド、Ｎ−メチル−Ｎ−ナフチル−３−グリシジルオキシベンズアミド、Ｎ−メチル−Ｎ−ナフチル−４−グリシジルオキシベンズアミド、Ｎ−フェニル−Ｎ−ナフチル−２−グリシジルオキシベンズアミド、Ｎ−フェニル−Ｎ−ナフチル−３−グリシジルオキシベンズアミド、Ｎ−フェニル−Ｎ−ナフチル−４−グリシジルオキシベンズアミド、Ｎ，Ｎ−ジフェニル−２−グリシジルオキシ−３−メチルベンズアミド、Ｎ，Ｎ−ジフェニル−２−グリシジルオキシ−４−メチルベンズアミド、Ｎ，Ｎ−ジフェニル−２−グリシジルオキシ−３−エチルベンズアミド、Ｎ，Ｎ−ジフェニル−２−グリシジルオキシ−４−エチルベンズアミド、Ｎ，Ｎ−ジフェニル−２−グリシジルオキシ−３−プロピルベンズアミド、Ｎ，Ｎ−ジフェニル−２−グリシジルオキシ−４−プロピルベンズアミド、Ｎ，Ｎ−ジフェニル−２−グリシジルオキシ−３−ｔｅｒｔ−ブチルベンズアミド、Ｎ，Ｎ−ジフェニル−２−グリシジルオキシ−４−ｔｅｒｔ−ブチルベンズアミド、Ｎ，Ｎ−ジフェニル−３−グリシジルオキシ−２−メチルベンズアミド、Ｎ，Ｎ−ジフェニル−３−グリシジルオキシ−４−メチルベンズアミド、Ｎ，Ｎ−ジフェニル−３−グリシジルオキシ−２−エチルベンズアミド、Ｎ，Ｎ−ジフェニル−３−グリシジルオキシ−４−エチルベンズアミド、Ｎ，Ｎ−ジフェニル−３−グリシジルオキシ−２−プロピルベンズアミド、Ｎ，Ｎ−ジフェニル−３−グリシジルオキシ−４−プロピルベンズアミド、Ｎ，Ｎ−ジフェニル−３−グリシジルオキシ−２−ｔｅｒｔ−ブチルベンズアミド、Ｎ，Ｎ−ジフェニル−３−グリシジルオキシ−４−ｔｅｒｔ−ブチルベンズアミド、Ｎ，Ｎ−ジフェニル−４−グリシジルオキシ−２−メチルベンズアミド、Ｎ，Ｎ−ジフェニル−４−グリシジルオキシ−３−メチルベンズアミド、Ｎ，Ｎ−ジフェニル−４−グリシジルオキシ−２−エチルベンズアミド、Ｎ，Ｎ−ジフェニル−４−グリシジルオキシ−３−エチルベンズアミド、Ｎ，Ｎ−ジフェニル−４−グリシジルオキシ−２−プロピルベンズアミド、Ｎ，Ｎ−ジフェニル−４−グリシジルオキシ−３−プロピルベンズアミド、Ｎ，Ｎ−ジフェニル−４−グリシジルオキシ−２−ｔｅｒｔ−ブチルベンズアミド、Ｎ，Ｎ−ジフェニル−４−グリシジルオキシ−３−ｔｅｒｔ−ブチルベンズアミド、Ｎ，Ｎ−ジフェニル−４−グリシジルオキシ−２，６−ジメチルベンズアミド、Ｎ，Ｎ−ジフェニル−２−グリシジルオキシ−３−トリフルオロメチルベンズアミド、Ｎ，Ｎ−ジフェニル−２−グリシジルオキシ−４−トリフルオロメチルベンズアミド、Ｎ，Ｎ−ジフェニル−２−グリシジルオキシ−３−アシルベンズアミド、Ｎ，Ｎ−ジフェニル−２−グリシジルオキシ−４−アシルベンズアミド、Ｎ，Ｎ−ジフェニル−２−グリシジルオキシ−３−ニトロベンズアミド、Ｎ，Ｎ−ジフェニル−２−グリシジルオキシ−４−ニトロベンズアミド、Ｎ，Ｎ−ジフェニル−２−グリシジルオキシ−３−ブロモベンズアミド、Ｎ，Ｎ−ジフェニル−２−グリシジルオキシ−４−ブロモベンズアミド、Ｎ，Ｎ−ジフェニル−３−グリシジルオキシ−２−トリフルオロメチルベンズアミド、Ｎ，Ｎ−ジフェニル−３−グリシジルオキシ−４−トリフルオロメチルベンズアミド、Ｎ，Ｎ−ジフェニル−３−グリシジルオキシ−２−アシルベンズアミド、Ｎ，Ｎ−ジフェニル−３−グリシジルオキシ−４−アシルベンズアミド、Ｎ，Ｎ−ジフェニル−３−グリシジルオキシ−２−ニトロベンズアミド、Ｎ，Ｎ−ジフェニル−３−グリシジルオキシ−４−ニトロベンズアミド、Ｎ，Ｎ−ジフェニル−３−グリシジルオキシ−２−ブロモベンズアミド、Ｎ，Ｎ−ジフェニル−３−グリシジルオキシ−４−ブロモベンズアミド、Ｎ，Ｎ−ジフェニル−４−グリシジルオキシ−２−トリフルオロメチルベンズアミド、Ｎ，Ｎ−ジフェニル−４−グリシジルオキシ−３−トリフルオロメチルベンズアミド、Ｎ，Ｎ−ジフェニル−４−グリシジルオキシ−２−アシルベンズアミド、Ｎ，Ｎ−ジフェニル−４−グリシジルオキシ−３−アシルベンズアミド、Ｎ，Ｎ−ジフェニル−４−グリシジルオキシ−２−ニトロベンズアミド、Ｎ，Ｎ−ジフェニル−４−グリシジルオキシ−３−ニトロベンズアミド、Ｎ，Ｎ−ジフェニル−４−グリシジルオキシ−２−ブロモベンズアミド、Ｎ，Ｎ−ジフェニル−４−グリシジルオキシ−３−ブロモベンズアミド、Ｎ−メチル−Ｎ−フェニル−２−グリシジルオキシ−３−メチルベンズアミド、Ｎ−メチル−Ｎ−フェニル−２−グリシジルオキシ−４−メチルベンズアミド、Ｎ−メチル−Ｎ−フェニル−２−グリシジルオキシ−３−エチルベンズアミド、Ｎ−メチル−Ｎ−フェニル−２−グリシジルオキシ−４−エチルベンズアミド、Ｎ−メチル−Ｎ−フェニル−２−グリシジルオキシ−３−プロピルベンズアミド、Ｎ−メチル−Ｎ−フェニル−２−グリシジルオキシ−４−プロピルベンズアミド、Ｎ−メチル−Ｎ−フェニル−２−グリシジルオキシ−３−ｔｅｒｔ−ブチルベンズアミド、Ｎ−メチル−Ｎ−フェニル−２−グリシジルオキシ−４−ｔｅｒｔ−ブチルベンズアミド、Ｎ−メチル−Ｎ−フェニル−３−グリシジルオキシ−２−メチルベンズアミド、Ｎ−メチル−Ｎ−フェニル−３−グリシジルオキシ−４−メチルベンズアミド、Ｎ−メチル−Ｎ−フェニル−３−グリシジルオキシ−２−エチルベンズアミド、Ｎ−メチル−Ｎ−フェニル−３−グリシジルオキシ−４−エチルベンズアミド、Ｎ−メチル−Ｎ−フェニル−３−グリシジルオキシ−２−プロピルベンズアミド、Ｎ−メチル−Ｎ−フェニル−３−グリシジルオキシ−４−プロピルベンズアミド、Ｎ−メチル−Ｎ−フェニル−３−グリシジルオキシ−２−ｔｅｒｔ−ブチルベンズアミド、Ｎ−メチル−Ｎ−フェニル−３−グリシジルオキシ−４−ｔｅｒｔ−ブチルベンズアミド、Ｎ−メチル−Ｎ−フェニル−４−グリシジルオキシ−２−メチルベンズアミド、Ｎ−メチル−Ｎ−フェニル−４−グリシジルオキシ−３−メチルベンズアミド、Ｎ−メチル−Ｎ−フェニル−４−グリシジルオキシ−２−エチルベンズアミド、Ｎ−メチル−Ｎ−フェニル−４−グリシジルオキシ−３−エチルベンズアミド、Ｎ−メチル−Ｎ−フェニル−４−グリシジルオキシ−２−プロピルベンズアミド、Ｎ−メチル−Ｎ−フェニル−４−グリシジルオキシ−３−プロピルベンズアミド、Ｎ−メチル−Ｎ−フェニル−４−グリシジルオキシ−２−ｔｅｒｔ−ブチルベンズアミド、Ｎ−メチル−Ｎ−フェニル−４−グリシジルオキシ−３−ｔｅｒｔ−ブチルベンズアミド、Ｎ−メチル−Ｎ−フェニル−４−グリシジルオキシ−２，６−ジメチルベンズアミド、Ｎ−メチル−Ｎ−フェニル−２−グリシジルオキシ−３−トリフルオロメチルベンズアミド、Ｎ−メチル−Ｎ−フェニル−２−グリシジルオキシ−４−トリフルオロメチルベンズアミド、Ｎ−メチル−Ｎ−フェニル−２−グリシジルオキシ−３−アシルベンズアミド、Ｎ−メチル−Ｎ−フェニル−２−グリシジルオキシ−４−アシルベンズアミド、Ｎ−メチル−Ｎ−フェニル−２−グリシジルオキシ−３−ニトロベンズアミド、Ｎ−メチル−Ｎ−フェニル−２−グリシジルオキシ−４−ニトロベンズアミド、Ｎ−メチル−Ｎ−フェニル−２−グリシジルオキシ−３−ブロモベンズアミド、Ｎ−メチル−Ｎ−フェニル−２−グリシジルオキシ−４−ブロモベンズアミド、Ｎ−メチル−Ｎ−フェニル−３−グリシジルオキシ−２−トリフルオロメチルベンズアミド、Ｎ−メチル−Ｎ−フェニル−３−グリシジルオキシ−４−トリフルオロメチルベンズアミド、Ｎ−メチル−Ｎ−フェニル−３−グリシジルオキシ−２−アシルベンズアミド、Ｎ−メチル−Ｎ−フェニル−３−グリシジルオキシ−４−アシルベンズアミド、Ｎ−メチル−Ｎ−フェニル−３−グリシジルオキシ−２−ニトロベンズアミド、Ｎ−メチル−Ｎ−フェニル−３−グリシジルオキシ−４−ニトロベンズアミド、Ｎ−メチル−Ｎ−フェニル−３−グリシジルオキシ−２−ブロモベンズアミド、Ｎ−メチル−Ｎ−フェニル−３−グリシジルオキシ−４−ブロモベンズアミド、Ｎ−メチル−Ｎ−フェニル−４−グリシジルオキシ−２−トリフルオロメチルベンズアミド、Ｎ−メチル−Ｎ−フェニル−４−グリシジルオキシ−３−トリフルオロメチルベンズアミド、Ｎ−メチル−Ｎ−フェニル−４−グリシジルオキシ−２−アシルベンズアミド、Ｎ−メチル−Ｎ−フェニル−４−グリシジルオキシ−３−アシルベンズアミド、Ｎ−メチル−Ｎ−フェニル−４−グリシジルオキシ−２−ニトロベンズアミド、Ｎ−メチル−Ｎ−フェニル−４−グリシジルオキシ−３−ニトロベンズアミド、Ｎ−メチル−Ｎ−フェニル−４−グリシジルオキシ−２−ブロモベンズアミド、Ｎ−メチル−Ｎ−フェニル−４−グリシジルオキシ−３−ブロモベンズアミド、Ｎ−フェニル−Ｎ−（２−グリシジルオキシフェニル）ベンズアミド、Ｎ−フェニル−Ｎ−（３−グリシジルオキシフェニル）ベンズアミド、Ｎ−フェニル−Ｎ−（４−グリシジルオキシフェニル）ベンズアミド、Ｎ−フェニル−Ｎ−（２−グリシジルオキシ−３−メチルフェニル）ベンズアミド、Ｎ−フェニル−Ｎ−（２−グリシジルオキシ−４−メチルフェニル）ベンズアミド、Ｎ−フェニル−Ｎ−（２−グリシジルオキシ−５−メチルフェニル）ベンズアミド、Ｎ−フェニル−Ｎ−（３−グリシジルオキシ−６−メチルフェニル）ベンズアミド、Ｎ−フェニル−Ｎ−（３−グリシジルオキシ−２−メチルフェニル）ベンズアミド、Ｎ−フェニル−Ｎ−（３−グリシジルオキシ−４−メチルフェニル）ベンズアミド、Ｎ−フェニル−Ｎ−（３−グリシジルオキシ−５−メチルフェニル）ベンズアミド、Ｎ−フェニル−Ｎ−（３−グリシジルオキシ−６−メチルフェニル）ベンズアミド、Ｎ−フェニル−Ｎ−（４−グリシジルオキシ−２−メチルフェニル）ベンズアミド、Ｎ−フェニル−Ｎ−（４−グリシジルオキシ−３−メチルフェニル）ベンズアミド、Ｎ−フェニル−Ｎ−（２−グリシジルオキシ−３−ｔｅｒｔ−ブチルフェニル）ベンズアミド、Ｎ−フェニル−Ｎ−（２−グリシジルオキシ−４−ｔｅｒｔ−ブチルフェニル）ベンズアミド、Ｎ−フェニル−Ｎ−（２−グリシジルオキシ−５−ｔｅｒｔ−ブチルフェニル）ベンズアミド、Ｎ−フェニル−Ｎ−（３−グリシジルオキシ−６−ｔｅｒｔ−ブチルフェニル）ベンズアミド、Ｎ−フェニル−Ｎ−（３−グリシジルオキシ−２−ｔｅｒｔ−ブチルフェニル）ベンズアミド、Ｎ−フェニル−Ｎ−（３−グリシジルオキシ−４−ｔｅｒｔ−ブチルフェニル）ベンズアミド、Ｎ−フェニル−Ｎ−（３−グリシジルオキシ−５−ｔｅｒｔ−ブチルフェニル）ベンズアミド、Ｎ−フェニル−Ｎ−（３−グリシジルオキシ−６−ｔｅｒｔ−ブチルフェニル）ベンズアミド、Ｎ−フェニル−Ｎ−（４−グリシジルオキシ−２−ｔｅｒｔ−ブチルフェニル）ベンズアミド、Ｎ−フェニル−Ｎ−（４−グリシジルオキシ−３−ｔｅｒｔ−ブチルフェニル）ベンズアミド、Ｎ−フェニル−Ｎ−（２−グリシジルオキシ−３−アシルフェニル）ベンズアミド、Ｎ−フェニル−Ｎ−（２−グリシジルオキシ−４−アシルフェニル）ベンズアミド、Ｎ−
フェニル−Ｎ−（２−グリシジルオキシ−５−アシルフェニル）ベンズアミドＮ−フェニル−Ｎ−（３−グリシジルオキシ−６−アシルフェニル）ベンズアミド、Ｎ−フェニル−Ｎ−（３−グリシジルオキシ−２−アシルフェニル）ベンズアミド、Ｎ−フェニル−Ｎ−（３−グリシジルオキシ−４−アシルフェニル）ベンズアミド、Ｎ−フェニル−Ｎ−（３−グリシジルオキシ−５−アシルフェニル）ベンズアミド、Ｎ−フェニル−Ｎ−（３−グリシジルオキシ−６−アシルフェニル）ベンズアミド、Ｎ−フェニル−Ｎ−（４−グリシジルオキシ−２−アシルフェニル）ベンズアミド、Ｎ−フェニル−Ｎ−（４−グリシジルオキシ−３−アシルフェニル）ベンズアミド、Ｎ−フェニル−Ｎ−（２−グリシジルオキシ−３−トリフルオロメチルフェニル）ベンズアミド、Ｎ−フェニル−Ｎ−（２−グリシジルオキシ−４−トリフルオロメチルフェニル）ベンズアミド、Ｎ−フェニル−Ｎ−（２−グリシジルオキシ−５−トリフルオロメチルフェニル）ベンズアミド、Ｎ−フェニル−Ｎ−（３−グリシジルオキシ−６−トリフルオロメチルフェニル）ベンズアミド、Ｎ−フェニル−Ｎ−（３−グリシジルオキシ−２−トリフルオロメチルフェニル）ベンズアミド、Ｎ−フェニル−Ｎ−（３−グリシジルオキシ−４−トリフルオロメチルフェニル）ベンズアミド、Ｎ−フェニル−Ｎ−（３−グリシジルオキシ−５−トリフルオロメチルフェニル）ベンズアミド、Ｎ−フェニル−Ｎ−（３−グリシジルオキシ−６−トリフルオロメチルフェニル）ベンズアミド、Ｎ−フェニル−Ｎ−（４−グリシジルオキシ−２−トリフルオロメチルフェニル）ベンズアミド、Ｎ−フェニル−Ｎ−（４−グリシジルオキシ−３−トリフルオロメチルフェニル）ベンズアミド、Ｎ−フェニル−Ｎ−（２−グリシジルオキシ−３−ニトロフェニル）ベンズアミド、Ｎ−フェニル−Ｎ−（２−グリシジルオキシ−４−ニトロフェニル）ベンズアミド、Ｎ−フェニル−Ｎ−（２−グリシジルオキシ−５−ニトロフェニル）ベンズアミド、Ｎ−フェニル−Ｎ−（３−グリシジルオキシ−６−ニトロフェニル）ベンズアミド、Ｎ−フェニル−Ｎ−（３−グリシジルオキシ−２−ニトロフェニル）ベンズアミド、Ｎ−フェニル−Ｎ−（３−グリシジルオキシ−４−ニトロフェニル）ベンズアミド、Ｎ−フェニル−Ｎ−（３−グリシジルオキシ−５−ニトロフェニル）ベンズアミド、Ｎ−フェニル−Ｎ−（３−グリシジルオキシ−６−ニトロフェニル）ベンズアミド、Ｎ−フェニル−Ｎ−（４−グリシジルオキシ−２−ニトロフェニル）ベンズアミド、Ｎ−フェニル−Ｎ−（４−グリシジルオキシ−３−ニトロフェニル）ベンズアミド、Ｎ−フェニル−Ｎ−（２’−グリシジルオキシフェニル）−２−メチルベンズアミド、Ｎ−フェニル−Ｎ−（２’−グリシジルオキシフェニル）−３−メチルベンズアミド、Ｎ−フェニル−Ｎ−（２’−グリシジルオキシフェニル）−４−メチルベンズアミド、Ｎ−フェニル−Ｎ−（２’−グリシジルオキシフェニル）−２−ｔｅｒｔ−ブチルベンズアミド、Ｎ−フェニル−Ｎ−（２’−グリシジルオキシフェニル）−３−ｔｅｒｔ−ブチルベンズアミド、Ｎ−フェニル−Ｎ−（２’−グリシジルオキシフェニル）−４−ｔｅｒｔ−ブチルベンズアミド、Ｎ−フェニル−Ｎ−（３’−グリシジルオキシフェニル）−２−メチルベンズアミド、Ｎ−フェニル−Ｎ−（３’−グリシジルオキシフェニル）−３−メチルベンズアミド、Ｎ−フェニル−Ｎ−（３’−グリシジルオキシフェニル）−４−メチルベンズアミド、Ｎ−フェニル−Ｎ−（３’−グリシジルオキシフェニル）−２−ｔｅｒｔ−ブチルベンズアミド、Ｎ−フェニル−Ｎ−（３’−グリシジルオキシフェニル）−３−ｔｅｒｔ−ブチルベンズアミド、Ｎ−フェニル−Ｎ−（３’−グリシジルオキシフェニル）−４−ｔｅｒｔ−ブチルベンズアミド、Ｎ−フェニル−Ｎ−（４’−グリシジルオキシフェニル）−２−メチルベンズアミド、Ｎ−フェニル−Ｎ−（４’−グリシジルオキシフェニル）−３−メチルベンズアミド、Ｎ−フェニル−Ｎ−（４’−グリシジルオキシフェニル）−４−メチルベンズアミド、Ｎ−フェニル−Ｎ−（４’−グリシジルオキシフェニル）−２−ｔｅｒｔ−ブチルベンズアミド、Ｎ−フェニル−Ｎ−（４’−グリシジルオキシフェニル）−３−ｔｅｒｔ−ブチルベンズアミド、Ｎ−フェニル−Ｎ−（４’−グリシジルオキシフェニル）−４−ｔｅｒｔ−ブチルベンズアミド、Ｎ−フェニル−Ｎ−（４’−グリシジルオキシフェニル）−３，５−ジメチルベンズアミド、Ｎ−グリシジル−Ｎ−フェニルベンズアミド、Ｎ−グリシジル−Ｎ−（２−メチルフェニル）ベンズアミド、Ｎ−グリシジル−Ｎ−（３−メチルフェニル）ベンズアミド、Ｎ−グリシジル−Ｎ−（４−メチルフェニル）ベンズアミド、Ｎ−グリシジル−Ｎ−フェニルベンズアミド、Ｎ−グリシジル−Ｎ−（２−ブロモフェニル）ベンズアミド、Ｎ−グリシジル−Ｎ−（３−ブロモフェニル）ベンズアミド、Ｎ−グリシジル−Ｎ−（４−ブロモフェニル）ベンズアミド、Ｎ−グリシジル−Ｎ−フェニルベンズアミド、Ｎ−グリシジル−Ｎ−（２−ｔｅｒｔ−ブチルフェニル）ベンズアミド、Ｎ−グリシジル−Ｎ−（３−ｔｅｒｔ−ブチルフェニル）ベンズアミド、Ｎ−グリシジル−Ｎ−（４−ｔｅｒｔ−ブチルフェニル）ベンズアミド、Ｎ−グリシジル−Ｎ−ナフチル−ベンズアミド、Ｎ−グリシジル−Ｎ−ナフチルベンズアミド、Ｎ−グリシジル−Ｎ−ナフチルベンズアミド、Ｎ−グリシジル−Ｎ−ナフチルベンズアミド、Ｎ−グリシジル−Ｎ−ナフチルベンズアミド、Ｎ−グリシジル−Ｎ−ナフチルベンズアミド、Ｎ−グリシジル−Ｎ−フェニル−２−メチルベンズアミド、Ｎ−グリシジル−Ｎ−フェニル−３−メチルベンズアミド、Ｎ−グリシジル−Ｎ−フェニル−４−メチルベンズアミド、Ｎ−グリシジル−Ｎ−フェニル−３−エチルベンズアミド、Ｎ−グリシジル−Ｎ−フェニル−４−エチルベンズアミド、Ｎ−グリシジル−Ｎ−フェニル−３−プロピルベンズアミド、Ｎ−グリシジル−Ｎ−フェニル−４−プロピルベンズアミド、Ｎ−グリシジル−Ｎ−フェニル−２−ｔｅｒｔ−ブチルベンズアミド、Ｎ−グリシジル−Ｎ−フェニル−３−ｔｅｒｔ−ブチルベンズアミド、Ｎ−グリシジル−Ｎ−フェニル−４−ｔｅｒｔ−ブチルベンズアミドなどが挙げられる。
【００６２】
（式３）を構造内に有するエポキシ樹脂［Ａ］としては、Ｎ−（２−グリシジルオキシフェニル）フタルイミド、Ｎ−（３−グリシジルオキシフェニル）フタルイミド、Ｎ−（４−グリシジルオキシフェニル）フタルイミド、Ｎ−（２−グリシジルオキシ−３−メチルフェニル）フタルイミド、Ｎ−（２−グリシジルオキシ−４−メチルフェニル）フタルイミド、Ｎ−（２−グリシジルオキシ−５−メチルフェニル）フタルイミド、Ｎ−（２−グリシジルオキシ−６−メチルフェニル）フタルイミド、Ｎ−（３−グリシジルオキシ−２−メチルフェニル）フタルイミド、Ｎ−（３−グリシジルオキシ−４−メチルフェニル）フタルイミド、Ｎ−（３−グリシジルオキシ−５−メチルフェニル）フタルイミド、Ｎ−（３−グリシジルオキシ−６−メチルフェニル）フタルイミド、Ｎ−（４−グリシジルオキシ−２−メチルフェニル）フタルイミド、Ｎ−（４−グリシジルオキシ−３−メチルフェニル）フタルイミド、Ｎ−（３−グリシジルオキシ−２−ブロモフェニル）フタルイミド、Ｎ−（３−グリシジルオキシ−４−ブロモフェニル）フタルイミド、Ｎ−（３−グリシジルオキシ−５−ブロモフェニル）フタルイミド、Ｎ−（３−グリシジルオキシ−６−ブロモフェニル）フタルイミド、Ｎ−（４−グリシジルオキシ−２−ブロモフェニル）フタルイミド、Ｎ−（４−グリシジルオキシ−３−ブロモフェニル）フタルイミド、Ｎ−（２−グリシジルオキシ−３−ｔｅｒｔ−ブチルフェニル）フタルイミド、Ｎ−（２−グリシジルオキシ−４−ｔｅｒｔ−ブチルフェニル）フタルイミド、Ｎ−（２−グリシジルオキシ−５−ｔｅｒｔ−ブチルフェニル）フタルイミド、Ｎ−（２−グリシジルオキシ−６−ｔｅｒｔ−ブチルフェニル）フタルイミド、Ｎ−（３−グリシジルオキシ−２−ｔｅｒｔ−ブチルフェニル）フタルイミド、Ｎ−（３−グリシジルオキシ−４−ｔｅｒｔ−ブチルフェニル）フタルイミド、Ｎ−（３−グリシジルオキシ−５−ｔｅｒｔ−ブチルフェニル）フタルイミド、Ｎ−（３−グリシジルオキシ−６−ｔｅｒｔ−ブチルフェニル）フタルイミド、Ｎ−（４−グリシジルオキシ−２−ｔｅｒｔ−ブチルフェニル）フタルイミド、Ｎ−（４−グリシジルオキシ−３−ｔｅｒｔ−ブチルフェニル）フタルイミド、Ｎ−（２−グリシジルオキシフェニル）−３−メチルフタルイミド、Ｎ−（２−グリシジルオキシフェニル）−４−メチルフタルイミド、Ｎ−（３−グリシジルオキシフェニル）−３−メチルフタルイミド、Ｎ−（３−グリシジルオキシフェニル）−４−メチルフタルイミド、Ｎ−（４−グリシジルオキシフェニル）−３−フタルイミド、Ｎ−（４−グリシジルオキシフェニル）−４−フタルイミド、Ｎ−（２−グリシジルオキシフェニル）−３−ｔｅｒｔ−ブチルフタルイミド、Ｎ−（２−グリシジルオキシフェニル）−４−ｔｅｒｔ−ブチルフタルイミド、Ｎ−（３−グリシジルオキシフェニル）−３−ｔｅｒｔ−ブチルフタルイミド、Ｎ−（３−グリシジルオキシフェニル）−４−ｔｅｒｔ−ブチルフタルイミド、Ｎ−（４−グリシジルオキシフェニル）−３−フタルイミド、Ｎ−（４−グリシジルオキシフェニル）−４−フタルイミド、Ｎ−（２−グリシジルオキシフェニル）−３−ニトロフタルイミド、Ｎ−（２−グリシジルオキシフェニル）−４−ニトロフタルイミド、Ｎ−（３−グリシジルオキシフェニル）−３−ニトロフタルイミド、Ｎ−（３−グリシジルオキシフェニル）−４−ニトロフタルイミド、Ｎ−（４−グリシジルオキシフェニル）−３−フタルイミド、Ｎ−（４−グリシジルオキシフェニル）−４−フタルイミド、Ｎ−（３−グリシジルオキシ−３−メチルフェニル）フタルイミド、Ｎ−（４−グリシジルオキシ−３−メチルフェニル）フタルイミド、Ｎ−（２−グリシジルオキシ−４−メチルフェニル）フタルイミド、Ｎ−（３−グリシジルオキシ−４−フェニル）フタルイミド、Ｎ−（４−グリシジルオキシ−４−フェニル）フタルイミド、Ｎ−ベンゾイル−Ｎ−フェニル−２−グリシジルオキシベンズアミド、Ｎ−ベンゾイル−Ｎ−フェニル−３−グリシジルオキシベンズアミド、Ｎ−ベンゾイル−Ｎ−フェニル−４−グリシジルオキシベンズアミド、Ｎ−ベンゾイル−Ｎ−（２−メチルフェニル）−２−グリシジルオキシベンズアミド、Ｎ−ベンゾイル−Ｎ−（３−メチルフェニル）−２−グリシジルオキシベンズアミド、Ｎ−ベンゾイル−Ｎ−（４−メチルフェニル）−２−グリシジルオキシベンズアミド、Ｎ−ベンゾイル−Ｎ−ナフチル−２−グリシジルオキシベンズアミド、Ｎ−ベンゾイル−Ｎ−ナフチル−３−グリシジルオキシベンズアミド、Ｎ−ベンゾイル−Ｎ−ナフチル−４−グリシジルオキシベンズアミド、Ｎ−ベンゾイル−Ｎ−フェニル−２−グリシジルオキシ−４−メチルベンズアミド、Ｎ−ベンゾイル−Ｎ−フェニル−２−グリシジルオキシ−３−エチルベンズアミド、Ｎ−ベンゾイル−Ｎ−フェニル−２−グリシジルオキシ−４−エチルベンズアミド、Ｎ−ベンゾイル−Ｎ−フェニル−２−グリシジルオキシ−３−プロピルベンズアミド、Ｎ−ベンゾイル−Ｎ−フェニル−２−グリシジルオキシ−４−プロピルベンズアミド、Ｎ−ベンゾイル−Ｎ−フェニル−２−グリシジルオキシ−３−ｔｅｒｔ−ブチルベンズアミド、Ｎ−ベンゾイル−Ｎ−フェニル−２−グリシジルオキシ−４−ｔｅｒｔ−ブチルベンズアミド、Ｎ−ベンゾイル−Ｎ−フェニル−３−グリシジルオキシ−２−メチルベンズアミド、Ｎ−ベンゾイル−Ｎ−フェニル−３−グリシジルオキシ−４−メチルベンズアミド、Ｎ−ベンゾイル−Ｎ−フェニル−３−グリシジルオキシ−２−エチルベンズアミド、Ｎ−ベンゾイル−Ｎ−フェニル−３−グリシジルオキシ−４−エチルベンズアミド、Ｎ−ベンゾイル−Ｎ−フェニル−３−グリシジルオキシ−２−プロピルベンズアミド、Ｎ−ベンゾイル−Ｎ−フェニル−３−グリシジルオキシ−４−プロピルベンズアミド、Ｎ−ベンゾイル−Ｎ−フェニル−３−グリシジルオキシ−２−ｔｅｒｔ−ブチルベンズアミド、Ｎ−ベンゾイル−Ｎ−フェニル−３−グリシジルオキシ−４−ｔｅｒｔ−ブチルベンズアミド、Ｎ−ベンゾイル−Ｎ−フェニル−４−グリシジルオキシ−２−メチルベンズアミド、Ｎ−ベンゾイル−Ｎ−フェニル−４−グリシジルオキシ−３−メチルベンズアミド、Ｎ−ベンゾイル−Ｎ−フェニル−４−グリシジルオキシ−２−エチルベンズアミド、Ｎ−ベンゾイル−Ｎ−フェニル−４−グリシジルオキシ−３−エチルベンズアミド、Ｎ−ベンゾイル−Ｎ−フェニル−４−グリシジルオキシ−２−プロピルベンズアミド、Ｎ−ベンゾイル−Ｎ−フェニル−４−グリシジルオキシ−３−プロピルベンズアミド、Ｎ−ベンゾイル−Ｎ−フェニル−４−グリシジルオキシ−２−ｔｅｒｔ−ブチルベンズアミド、Ｎ−ベンゾイル−Ｎ−フェニル−４−グリシジルオキシ−３−ｔｅｒｔ−ブチルベンズアミド、Ｎ−ベンゾイル−Ｎ−フェニル−４−グリシジルオキシ−２，６−ジメチルベンズアミド、Ｎ−ベンゾイル−Ｎ−フェニル−２−グリシジルオキシ−３−トリフルオロメチルベンズアミド、Ｎ−ベンゾイル−Ｎ−フェニル−２−グリシジルオキシ−４−トリフルオロメチルベンズアミド、Ｎ−ベンゾイル−Ｎ−フェニル−２−グリシジルオキシ−３−アシルベンズアミド、Ｎ−ベンゾイル−Ｎ−フェニル−２−グリシジルオキシ−４−アシルベンズアミド、Ｎ−ベンゾイル−Ｎ−フェニル−２−グリシジルオキシ−３−ニトロベンズアミド、Ｎ−ベンゾイル−Ｎ−フェニル−２−グリシジルオキシ−４−ニトロベンズアミド、Ｎ−ベンゾイル−Ｎ−フェニル−２−グリシジルオキシ−３−ブロモベンズアミド、Ｎ−ベンゾイル−Ｎ−フェニル−２−グリシジルオキシ−４−ブロモベンズアミド、Ｎ−ベンゾイル−Ｎ−フェニル−３−グリシジルオキシ−２−トリフルオロメチルベンズアミド、Ｎ−ベンゾイル−Ｎ−フェニル−３−グリシジルオキシ−４−トリフルオロメチルベンズアミド、Ｎ−ベンゾイル−Ｎ−フェニル−３−グリシジルオキシ−２−アシルベンズアミド、Ｎ−ベンゾイル−Ｎ−フェニル−３−グリシジルオキシ−４−アシルベンズアミド、Ｎ−ベンゾイル−Ｎ−フェニル−３−グリシジルオキシ−２−ニトロベンズアミド、Ｎ−ベンゾイル−Ｎ−フェニル−３−グリシジルオキシ−４−ニトロベンズアミド、Ｎ−ベンゾイル−Ｎ−フェニル−３−グリシジルオキシ−２−ブロモベンズアミド、Ｎ−ベンゾイル−Ｎ−フェニル−３−グリシジルオキシ−４−ブロモベンズアミド、Ｎ−ベンゾイル−Ｎ−フェニル−４−グリシジルオキシ−２−トリフルオロメチルベンズアミド、Ｎ−ベンゾイル−Ｎ−フェニル−４−グリシジルオキシ−３−トリフルオロメチルベンズアミド、Ｎ−ベンゾイル−Ｎ−フェニル−４−グリシジルオキシ−２−アシルベンズアミド、Ｎ−ベンゾイル−Ｎ−フェニル−４−グリシジルオキシ−３−アシルベンズアミド、Ｎ−ベンゾイル−Ｎ−フェニル−４−グリシジルオキシ−２−ニトロベンズアミド、Ｎ−ベンゾイル−Ｎ−フェニル−４−グリシジルオキシ−３−ニトロベンズアミド、Ｎ−ベンゾイル−Ｎ−フェニル−４−グリシジルオキシ−２−ブロモベンズアミド、Ｎ−ベンゾイル−Ｎ−フェニル−４−グリシジルオキシ−３−ブロモベンズアミド、Ｎ−ベンゾイル−Ｎ−（２−グリシジルオキシフェニル）ベンズアミド、Ｎ−ベンゾイル−Ｎ−（３−グリシジルオキシフェニル）ベンズアミド、Ｎ−ベンゾイル−Ｎ−（４−グリシジルオキシフェニル）ベンズアミド、Ｎ−ベンゾイル−Ｎ−（２−グリシジルオキシ−３−メチルフェニル）ベンズアミド、Ｎ−ベンゾイル−Ｎ−（２−グリシジルオキシ−４−メチルフェニル）ベンズアミド、Ｎ−ベンゾイル−Ｎ−（２−グリシジルオキシ−５−メチルフェニル）ベンズアミド、Ｎ−ベンゾイル−Ｎ−（３−グリシジルオキシ−６−メチルフェニル）ベンズアミド、Ｎ−ベンゾイル−Ｎ−（３−グリシジルオキシ−２−メチルフェニル）ベンズアミド、Ｎ−ベンゾイル−Ｎ−（３−グリシジルオキシ−４−メチルフェニル）ベンズアミド、Ｎ−ベンゾイル−Ｎ−（３−グリシジルオキシ−５−メチルフェニル）ベンズアミド、Ｎ−ベンゾイル−Ｎ−（３−グリシジルオキシ−６−メチルフェニル）ベンズアミド、Ｎ−ベンゾイル−Ｎ−（４−グリシジルオキシ−２−メチルフェニル）ベンズアミド、Ｎ−ベンゾイル−Ｎ−（４−グリシジルオキシ−３−メチルフェニル）ベンズアミド、Ｎ−ベンゾイル−Ｎ−（２−グリシジルオキシ−３−ｔｅｒｔ−ブチルフェニル）ベンズアミド、Ｎ−ベンゾイル−Ｎ−（２−グリシジルオキシ−４−ｔｅｒｔ−ブチルフェニル）ベンズアミド、Ｎ−ベンゾイル−Ｎ−（２−グリシジルオキシ−５−ｔｅｒｔ−ブチルフェニル）ベンズアミド、Ｎ−ベンゾイル−Ｎ−（３−グリシジルオキシ−６−ｔｅｒｔ−ブチルフェニル）ベンズアミド、Ｎ−ベンゾイル−Ｎ−（３−グリシジルオキシ−２−ｔｅｒｔ−ブチルフェニル）ベンズアミド、Ｎ−ベンゾイル−Ｎ−（３−グリシジルオキシ−４−ｔｅｒｔ−ブチルフェニル）ベンズアミド、Ｎ−ベンゾイル−Ｎ−（３−グリシジルオキシ−５−ｔｅｒｔ−ブチルフェニル）ベンズアミド、Ｎ−ベンゾイル−Ｎ−（３−グリシジルオキシ−６−ｔｅｒｔ−ブチルフェニル）ベンズアミド、Ｎ−ベンゾイル−Ｎ−（４−グリシジルオキシ−２−ｔｅｒｔ−ブチルフェニル）ベンズアミド、Ｎ−ベンゾイル−Ｎ−（４−グリシジルオキシ−３−ｔｅｒｔ−ブチルフェニル）ベンズアミド、Ｎ−ベンゾイル−Ｎ−（２−グリシジルオキシ−３−アシルフェニル）ベンズアミド、Ｎ−ベンゾイル−Ｎ−（２−グリシジルオキシ−４−アシルフェニル）ベンズアミド、Ｎ−ベンゾイル−Ｎ−（２−グリシジルオキシ−５−アシルフェニル）ベンズアミド、Ｎ−ベンゾイル−Ｎ−（３−グリシジルオキシ−６−アシルフェニル）ベンズアミド、Ｎ−ベンゾイル−Ｎ−（３−グリシジルオキシ−２−アシルフェニル）ベンズアミド、Ｎ−ベンゾイル−Ｎ−（３−グリシジルオキシ−４−アシルフェニル）ベンズアミド、Ｎ−ベンゾイル−Ｎ−（３−グリシジルオキシ−５−アシルフェニル）ベンズアミド、Ｎ−ベンゾイル−Ｎ−（３−グリシジルオキシ−６−アシルフェニル）ベンズアミド、Ｎ−ベンゾ
イル−Ｎ−（４−グリシジルオキシ−２−アシルフェニル）ベンズアミド、Ｎ−ベンゾイル−Ｎ−（４−グリシジルオキシ−３−アシルフェニル）ベンズアミド、Ｎ−ベンゾイル−Ｎ−（２−グリシジルオキシ−３−トリフルオロメチルフェニル）ベンズアミド、Ｎ−ベンゾイル−Ｎ−（２−グリシジルオキシ−４−トリフルオロメチルフェニル）ベンズアミド、Ｎ−ベンゾイル−Ｎ−（２−グリシジルオキシ−５−トリフルオロメチルフェニル）ベンズアミド、Ｎ−ベンゾイル−Ｎ−（３−グリシジルオキシ−６−トリフルオロメチルフェニル）ベンズアミド、Ｎ−ベンゾイル−Ｎ−（３−グリシジルオキシ−２−トリフルオロメチルフェニル）ベンズアミド、Ｎ−ベンゾイル−Ｎ−（３−グリシジルオキシ−４−トリフルオロメチルフェニル）ベンズアミド、Ｎ−ベンゾイル−Ｎ−（３−グリシジルオキシ−５−トリフルオロメチルフェニル）ベンズアミド、Ｎ−ベンゾイル−Ｎ−（３−グリシジルオキシ−６−トリフルオロメチルフェニル）ベンズアミド、Ｎ−ベンゾイル−Ｎ−（４−グリシジルオキシ−２−トリフルオロメチルフェニル）ベンズアミド、Ｎ−ベンゾイル−Ｎ−（４−グリシジルオキシ−３−トリフルオロメチルフェニル）ベンズアミド、Ｎ−ベンゾイル−Ｎ−（２−グリシジルオキシ−３−ニトロフェニル）ベンズアミド、Ｎ−ベンゾイル−Ｎ−（２−グリシジルオキシ−４−ニトロフェニル）ベンズアミド、Ｎ−ベンゾイル−Ｎ−（２−グリシジルオキシ−５−ニトロフェニル）ベンズアミド、Ｎ−ベンゾイル−Ｎ−（３−グリシジルオキシ−６−ニトロフェニル）ベンズアミド、Ｎ−ベンゾイル−Ｎ−（３−グリシジルオキシ−２−ニトロフェニル）ベンズアミド、Ｎ−ベンゾイル−Ｎ−（３−グリシジルオキシ−４−ニトロフェニル）ベンズアミド、Ｎ−ベンゾイル−Ｎ−（３−グリシジルオキシ−５−ニトロフェニル）ベンズアミド、Ｎ−ベンゾイル−Ｎ−（３−グリシジルオキシ−６−ニトロフェニル）ベンズアミド、Ｎ−ベンゾイル−Ｎ−（４−グリシジルオキシ−２−ニトロフェニル）ベンズアミド、Ｎ−ベンゾイル−Ｎ−（４−グリシジルオキシ−３−ニトロフェニル）ベンズアミド、Ｎ−ベンゾイル−Ｎ−（２’−グリシジルオキシフェニル）−２−メチルベンズアミド、Ｎ−ベンゾイル−Ｎ−（２’−グリシジルオキシフェニル）−３−メチルベンズアミド、Ｎ−ベンゾイル−Ｎ−（２’−グリシジルオキシフェニル）−４−メチルベンズアミド、Ｎ−ベンゾイル−Ｎ−（２’−グリシジルオキシフェニル）−２−ｔｅｒｔ−ブチルベンズアミド、Ｎ−ベンゾイル−Ｎ−（２’−グリシジルオキシフェニル）−３−ｔｅｒｔ−ブチルベンズアミド、Ｎ−ベンゾイル−Ｎ−（２’−グリシジルオキシフェニル）−４−ｔｅｒｔ−ブチルベンズアミド、Ｎ−ベンゾイル−Ｎ−（３’−グリシジルオキシフェニル）−２−メチルベンズアミド、Ｎ−ベンゾイル−Ｎ−（３’−グリシジルオキシフェニル）−３−メチルベンズアミド、Ｎ−ベンゾイル−Ｎ−（３’−グリシジルオキシフェニル）−４−メチルベンズアミド、Ｎ−ベンゾイル−Ｎ−（３’−グリシジルオキシフェニル）−２−ｔｅｒｔ−ブチルベンズアミド、Ｎ−ベンゾイル−Ｎ−（３’−グリシジルオキシフェニル）−３−ｔｅｒｔ−ブチルベンズアミド、Ｎ−ベンゾイル−Ｎ−（３’−グリシジルオキシフェニル）−４−ｔｅｒｔ−ブチルベンズアミド、Ｎ−ベンゾイル−Ｎ−（４’−グリシジルオキシフェニル）−２−メチルベンズアミド、Ｎ−ベンゾイル−Ｎ−（４’−グリシジルオキシフェニル）−３−メチルベンズアミド、Ｎ−ベンゾイル−Ｎ−（４’−グリシジルオキシフェニル）−４−メチルベンズアミド、Ｎ−ベンゾイル−Ｎ−（４’−グリシジルオキシフェニル）−２−ｔｅｒｔ−ブチルベンズアミド、Ｎ−ベンゾイル−Ｎ−（４’−グリシジルオキシフェニル）−３−ｔｅｒｔ−ブチルベンズアミド、Ｎ−ベンゾイル−Ｎ−（４’−グリシジルオキシフェニル）−４−ｔｅｒｔ−ブチルベンズアミド、Ｎ−ベンゾイル−Ｎ−（４’−グリシジルオキシフェニル）−３，５−ジメチルベンズアミド、Ｎ−アシル−Ｎ−フェニル−２−グリシジルオキシベンズアミド、Ｎ−アシル−Ｎ−フェニル−３−グリシジルオキシベンズアミド、Ｎ−アシル−Ｎ−フェニル−４−グリシジルオキシベンズアミド、Ｎ−アシル−Ｎ−（２−メチルフェニル）−２−グリシジルオキシベンズアミド、Ｎ−アシル−Ｎ−（３−メチルフェニル）−２−グリシジルオキシベンズアミド、Ｎ−アシル−Ｎ−（４−メチルフェニル）−２−グリシジルオキシベンズアミド、Ｎ−アシル−Ｎ−ナフチル−２−グリシジルオキシベンズアミド、Ｎ−アシル−Ｎ−ナフチル−３−グリシジルオキシベンズアミド、Ｎ−アシル−Ｎ−ナフチル−４−グリシジルオキシベンズアミド、Ｎ−アシル−Ｎ−フェニル−２−グリシジルオキシ−４−メチルベンズアミド、Ｎ−アシル−Ｎ−フェニル−２−グリシジルオキシ−３−エチルベンズアミド、Ｎ−アシル−Ｎ−フェニル−２−グリシジルオキシ−４−エチルベンズアミド、Ｎ−アシル−Ｎ−フェニル−２−グリシジルオキシ−３−プロピルベンズアミド、Ｎ−アシル−Ｎ−フェニル−２−グリシジルオキシ−４−プロピルベンズアミド、Ｎ−アシル−Ｎ−フェニル−２−グリシジルオキシ−３−ｔｅｒｔ−ブチルベンズアミド、Ｎ−アシル−Ｎ−フェニル−２−グリシジルオキシ−４−ｔｅｒｔ−ブチルベンズアミド、Ｎ−アシル−Ｎ−フェニル−３−グリシジルオキシ−２−メチルベンズアミド、Ｎ−アシル−Ｎ−フェニル−３−グリシジルオキシ−４−メチルベンズアミド、Ｎ−アシル−Ｎ−フェニル−３−グリシジルオキシ−２−エチルベンズアミド、Ｎ−アシル−Ｎ−フェニル−３−グリシジルオキシ−４−エチルベンズアミド、Ｎ−アシル−Ｎ−フェニル−３−グリシジルオキシ−２−プロピルベンズアミド、Ｎ−アシル−Ｎ−フェニル−３−グリシジルオキシ−４−プロピルベンズアミド、Ｎ−アシル−Ｎ−フェニル−３−グリシジルオキシ−２−ｔｅｒｔ−ブチルベンズアミド、Ｎ−アシル−Ｎ−フェニル−３−グリシジルオキシ−４−ｔｅｒｔ−ブチルベンズアミド、Ｎ−アシル−Ｎ−フェニル−４−グリシジルオキシ−２−メチルベンズアミド、Ｎ−アシル−Ｎ−フェニル−４−グリシジルオキシ−３−メチルベンズアミド、Ｎ−アシル−Ｎ−フェニル−４−グリシジルオキシ−２−エチルベンズアミド、Ｎ−アシル−Ｎ−フェニル−４−グリシジルオキシ−３−エチルベンズアミド、Ｎ−アシル−Ｎ−フェニル−４−グリシジルオキシ−２−プロピルベンズアミド、Ｎ−アシル−Ｎ−フェニル−４−グリシジルオキシ−３−プロピルベンズアミド、Ｎ−アシル−Ｎ−フェニル−４−グリシジルオキシ−２−ｔｅｒｔ−ブチルベンズアミド、Ｎ−アシル−Ｎ−フェニル−４−グリシジルオキシ−３−ｔｅｒｔ−ブチルベンズアミド、Ｎ−アシル−Ｎ−フェニル−４−グリシジルオキシ−２，６−ジメチルベンズアミド、Ｎ−アシル−Ｎ−フェニル−２−グリシジルオキシ−３−トリフルオロメチルベンズアミド、Ｎ−アシル−Ｎ−フェニル−２−グリシジルオキシ−４−トリフルオロメチルベンズアミド、Ｎ−アシル−Ｎ−フェニル−２−グリシジルオキシ−３−アシルベンズアミド、Ｎ−アシル−Ｎ−フェニル−２−グリシジルオキシ−４−アシルベンズアミド、Ｎ−アシル−Ｎ−フェニル−２−グリシジルオキシ−３−ニトロベンズアミド、Ｎ−アシル−Ｎ−フェニル−２−グリシジルオキシ−４−ニトロベンズアミド、Ｎ−アシル−Ｎ−フェニル−２−グリシジルオキシ−３−ブロモベンズアミド、Ｎ−アシル−Ｎ−フェニル−２−グリシジルオキシ−４−ブロモベンズアミド、Ｎ−アシル−Ｎ−フェニル−３−グリシジルオキシ−２−トリフルオロメチルベンズアミド、Ｎ−アシル−Ｎ−フェニル−３−グリシジルオキシ−４−トリフルオロメチルベンズアミド、Ｎ−アシル−Ｎ−フェニル−３−グリシジルオキシ−２−アシルベンズアミド、Ｎ−アシル−Ｎ−フェニル−３−グリシジルオキシ−４−アシルベンズアミド、Ｎ−アシル−Ｎ−フェニル−３−グリシジルオキシ−２−ニトロベンズアミド、Ｎ−アシル−Ｎ−フェニル−３−グリシジルオキシ−４−ニトロベンズアミド、Ｎ−アシル−Ｎ−フェニル−３−グリシジルオキシ−２−ブロモベンズアミド、Ｎ−アシル−Ｎ−フェニル−３−グリシジルオキシ−４−ブロモベンズアミド、Ｎ−アシル−Ｎ−フェニル−４−グリシジルオキシ−２−トリフルオロメチルベンズアミド、Ｎ−アシル−Ｎ−フェニル−４−グリシジルオキシ−３−トリフルオロメチルベンズアミド、Ｎ−アシル−Ｎ−フェニル−４−グリシジルオキシ−２−アシルベンズアミド、Ｎ−アシル−Ｎ−フェニル−４−グリシジルオキシ−３−アシルベンズアミド、Ｎ−アシル−Ｎ−フェニル−４−グリシジルオキシ−２−ニトロベンズアミド、Ｎ−アシル−Ｎ−フェニル−４−グリシジルオキシ−３−ニトロベンズアミド、Ｎ−アシル−Ｎ−フェニル−４−グリシジルオキシ−２−ブロモベンズアミド、Ｎ−アシル−Ｎ−フェニル−４−グリシジルオキシ−３−ブロモベンズアミド、Ｎ−アシル−Ｎ−（２−グリシジルオキシフェニル）ベンズアミド、Ｎ−アシル−Ｎ−（３−グリシジルオキシフェニル）ベンズアミド、Ｎ−アシル−Ｎ−（４−グリシジルオキシフェニル）ベンズアミド、Ｎ−アシル−Ｎ−（２−グリシジルオキシ−３−メチルフェニル）ベンズアミド、Ｎ−アシル−Ｎ−（２−グリシジルオキシ−４−メチルフェニル）ベンズアミド、Ｎ−アシル−Ｎ−（２−グリシジルオキシ−５−メチルフェニル）ベンズアミド、Ｎ−アシル−Ｎ−（３−グリシジルオキシ−６−メチルフェニル）ベンズアミド、Ｎ−アシル−Ｎ−（３−グリシジルオキシ−２−メチルフェニル）ベンズアミド、Ｎ−アシル−Ｎ−（３−グリシジルオキシ−４−メチルフェニル）ベンズアミド、Ｎ−アシル−Ｎ−（３−グリシジルオキシ−５−メチルフェニル）ベンズアミド、Ｎ−アシル−Ｎ−（３−グリシジルオキシ−６−メチルフェニル）ベンズアミド、Ｎ−アシル−Ｎ−（４−グリシジルオキシ−２−メチルフェニル）ベンズアミド、Ｎ−アシル−Ｎ−（４−グリシジルオキシ−３−メチルフェニル）ベンズアミド、Ｎ−アシル−Ｎ−（２−グリシジルオキシ−３−ｔｅｒｔ−ブチルフェニル）ベンズアミド、Ｎ−アシル−Ｎ−（２−グリシジルオキシ−４−ｔｅｒｔ−ブチルフェニル）ベンズアミド、Ｎ−アシル−Ｎ−（２−グリシジルオキシ−５−ｔｅｒｔ−ブチルフェニル）ベンズアミド、Ｎ−アシル−Ｎ−（３−グリシジルオキシ−６−ｔｅｒｔ−ブチルフェニル）ベンズアミド、Ｎ−アシル−Ｎ−（３−グリシジルオキシ−２−ｔｅｒｔ−ブチルフェニル）ベンズアミド、Ｎ−アシル−Ｎ−（３−グリシジルオキシ−４−ｔｅｒｔ−ブチルフェニル）ベンズアミド、Ｎ−アシル−Ｎ−（３−グリシジルオキシ−５−ｔｅｒｔ−ブチルフェニル）ベンズアミド、Ｎ−アシル−Ｎ−（３−グリシジルオキシ−６−ｔｅｒｔ−ブチルフェニル）ベンズアミド、Ｎ−アシル−Ｎ−（４−グリシジルオキシ−２−ｔｅｒｔ−ブチルフェニル）ベンズアミド、Ｎ−アシル−Ｎ−（４−グリシジルオキシ−３−ｔｅｒｔ−ブチルフェニル）ベンズアミド、Ｎ−アシル−Ｎ−（２−グリシジルオキシ−３−アシルフェニル）ベンズアミド、Ｎ−アシル−Ｎ−（２−グリシジルオキシ−４−アシルフェニル）ベンズアミド、Ｎ−アシル−Ｎ−（２−グリシジルオキシ−５−アシルフェニル）ベンズアミド、Ｎ−アシル−Ｎ−（３−グリシジルオキシ−６−アシルフェニル）ベンズアミド、Ｎ−アシル−Ｎ−（３−グリシジルオキシ−２−アシルフェニル）ベンズアミド、Ｎ−アシル−Ｎ−（３−グリシジルオキシ−４−アシルフェニル）ベンズアミド、Ｎ−アシル−Ｎ−（３−グリシジルオキシ−５−アシルフェニル）ベンズアミド、Ｎ−アシル−Ｎ−（３−グリシジルオキシ−６−アシルフェニル）ベンズアミド、Ｎ−アシル−Ｎ−（４−グリシジルオキシ−２−アシルフェニル）ベンズアミド、Ｎ−アシル−Ｎ−（４−グリシジルオキシ−３−アシルフェニル）ベンズアミド、Ｎ−アシル−Ｎ−（２−グリシジルオキシ−３−トリフルオロメチルフェニル）ベンズアミド、Ｎ−アシル−Ｎ−（２
−グリシジルオキシ−４−トリフルオロメチルフェニル）ベンズアミド、Ｎ−アシル−Ｎ−（２−グリシジルオキシ−５−トリフルオロメチルフェニル）ベンズアミド、Ｎ−アシル−Ｎ−（３−グリシジルオキシ−６−トリフルオロメチルフェニル）ベンズアミド、Ｎ−アシル−Ｎ−（３−グリシジルオキシ−２−トリフルオロメチルフェニル）ベンズアミド、Ｎ−アシル−Ｎ−（３−グリシジルオキシ−４−トリフルオロメチルフェニル）ベンズアミド、Ｎ−アシル−Ｎ−（３−グリシジルオキシ−５−トリフルオロメチルフェニル）ベンズアミド、Ｎ−アシル−Ｎ−（３−グリシジルオキシ−６−トリフルオロメチルフェニル）ベンズアミド、Ｎ−アシル−Ｎ−（４−グリシジルオキシ−２−トリフルオロメチルフェニル）ベンズアミド、Ｎ−アシル−Ｎ−（４−グリシジルオキシ−３−トリフルオロメチルフェニル）ベンズアミド、Ｎ−アシル−Ｎ−（２−グリシジルオキシ−３−ニトロフェニル）ベンズアミド、Ｎ−アシル−Ｎ−（２−グリシジルオキシ−４−ニトロフェニル）ベンズアミド、Ｎ−アシル−Ｎ−（２−グリシジルオキシ−５−ニトロフェニル）ベンズアミド、Ｎ−アシル−Ｎ−（３−グリシジルオキシ−６−ニトロフェニル）ベンズアミド、Ｎ−アシル−Ｎ−（３−グリシジルオキシ−２−ニトロフェニル）ベンズアミド、Ｎ−アシル−Ｎ−（３−グリシジルオキシ−４−ニトロフェニル）ベンズアミド、Ｎ−アシル−Ｎ−（３−グリシジルオキシ−５−ニトロフェニル）ベンズアミド、Ｎ−アシル−Ｎ−（３−グリシジルオキシ−６−ニトロフェニル）ベンズアミド、Ｎ−アシル−Ｎ−（４−グリシジルオキシ−２−ニトロフェニル）ベンズアミド、Ｎ−アシル−Ｎ−（４−グリシジルオキシ−３−ニトロフェニル）ベンズアミド、Ｎ−アシル−Ｎ−（２’−グリシジルオキシフェニル）−２−メチルベンズアミド、Ｎ−アシル−Ｎ−（２’−グリシジルオキシフェニル）−３−メチルベンズアミド、Ｎ−アシル−Ｎ−（２’−グリシジルオキシフェニル）−４−メチルベンズアミド、Ｎ−アシル−Ｎ−（２’−グリシジルオキシフェニル）−２−ｔｅｒｔ−ブチルベンズアミド、Ｎ−アシル−Ｎ−（２’−グリシジルオキシフェニル）−３−ｔｅｒｔ−ブチルベンズアミド、Ｎ−アシル−Ｎ−（２’−グリシジルオキシフェニル）−４−ｔｅｒｔ−ブチルベンズアミド、Ｎ−アシル−Ｎ−（３’−グリシジルオキシフェニル）−２−メチルベンズアミド、Ｎ−アシル−Ｎ−（３’−グリシジルオキシフェニル）−３−メチルベンズアミド、Ｎ−アシル−Ｎ−（３’−グリシジルオキシフェニル）−４−メチルベンズアミド、Ｎ−アシル−Ｎ−（３’−グリシジルオキシフェニル）−２−ｔｅｒｔ−ブチルベンズアミド、Ｎ−アシル−Ｎ−（３’−グリシジルオキシフェニル）−３−ｔｅｒｔ−ブチルベンズアミド、Ｎ−アシル−Ｎ−（３’−グリシジルオキシフェニル）−４−ｔｅｒｔ−ブチルベンズアミド、Ｎ−アシル−Ｎ−（４’−グリシジルオキシフェニル）−２−メチルベンズアミド、Ｎ−アシル−Ｎ−（４’−グリシジルオキシフェニル）−３−メチルベンズアミド、Ｎ−アシル−Ｎ−（４’−グリシジルオキシフェニル）−４−メチルベンズアミド、Ｎ−アシル−Ｎ−（４’−グリシジルオキシフェニル）−２−ｔｅｒｔ−ブチルベンズアミド、Ｎ−アシル−Ｎ−（４’−グリシジルオキシフェニル）−３−ｔｅｒｔ−ブチルベンズアミド、Ｎ−アシル−Ｎ−（４’−グリシジルオキシフェニル）−４−ｔｅｒｔ−ブチルベンズアミド、Ｎ−アシル−Ｎ−（４’−グリシジルオキシフェニル）−３，５−ジメチルベンズアミドなどが挙げられる。
【００６３】
（式４）を構造内に有するエポキシ樹脂［Ａ］としては、Ｎ，Ｎ−ジフェニル−２−グリシジルオキシベンゼンスルホンアミド、Ｎ，Ｎ−ジフェニル−３−グリシジルオキシベンゼンスルホンアミド、Ｎ，Ｎ−ジフェニル−４−グリシジルオキシベンゼンスルホンアミド、Ｎ−メチル−Ｎ−フェニル−２−グリシジルオキシベンゼンスルホンアミド、Ｎ−メチル−Ｎ−フェニル−３−グリシジルオキシベンゼンスルホンアミド、Ｎ−メチル−Ｎ−フェニル−４−グリシジルオキシベンゼンスルホンアミド、Ｎ−フェニル−Ｎ−（２−メチルフェニル）−２−グリシジルオキシベンゼンスルホンアミド、Ｎ−フェニル−Ｎ−（３−メチルフェニル）−２−グリシジルオキシベンゼンスルホンアミド、Ｎ−フェニル−Ｎ−（４−メチルフェニル）−２−グリシジルオキシベンゼンスルホンアミド、Ｎ−メチル−Ｎ−（２−メチルフェニル）−２−グリシジルオキシベンゼンスルホンアミド、Ｎ−メチル−Ｎ−（３−メチルフェニル）−２−グリシジルオキシベンゼンスルホンアミド、Ｎ−メチル−Ｎ−（４−メチルフェニル）−２−グリシジルオキシベンゼンスルホンアミド、Ｎ−メチル−Ｎ−ナフチル−２−グリシジルオキシベンゼンスルホンアミド、Ｎ−メチル−Ｎ−ナフチル−３−グリシジルオキシベンゼンスルホンアミド、Ｎ−メチル−Ｎ−ナフチル−４−グリシジルオキシベンゼンスルホンアミド、Ｎ−フェニル−Ｎ−ナフチル−２−グリシジルオキシベンゼンスルホンアミド、Ｎ−フェニル−Ｎ−ナフチル−３−グリシジルオキシベンゼンスルホンアミド、Ｎ−フェニル−Ｎ−ナフチル−４−グリシジルオキシベンゼンスルホンアミド、Ｎ，Ｎ−ジフェニル−２−グリシジルオキシ−３−メチルベンゼンスルホンアミド、Ｎ，Ｎ−ジフェニル−２−グリシジルオキシ−４−メチルベンゼンスルホンアミド、Ｎ，Ｎ−ジフェニル−２−グリシジルオキシ−３−エチルベンゼンスルホンアミド、Ｎ，Ｎ−ジフェニル−２−グリシジルオキシ−４−エチルベンゼンスルホンアミド、Ｎ，Ｎ−ジフェニル−２−グリシジルオキシ−３−プロピルベンゼンスルホンアミド、Ｎ，Ｎ−ジフェニル−２−グリシジルオキシ−４−プロピルベンゼンスルホンアミド、Ｎ，Ｎ−ジフェニル−２−グリシジルオキシ−３−ｔｅｒｔ−ブチルベンゼンスルホンアミド、Ｎ，Ｎ−ジフェニル−２−グリシジルオキシ−４−ｔｅｒｔ−ブチルベンゼンスルホンアミド、Ｎ，Ｎ−ジフェニル−３−グリシジルオキシ−２−メチルベンゼンスルホンアミド、Ｎ，Ｎ−ジフェニル−３−グリシジルオキシ−４−メチルベンゼンスルホンアミド、Ｎ，Ｎ−ジフェニル−３−グリシジルオキシ−２−エチルベンゼンスルホンアミド、Ｎ，Ｎ−ジフェニル−３−グリシジルオキシ−４−エチルベンゼンスルホンアミド、Ｎ，Ｎ−ジフェニル−３−グリシジルオキシ−２−プロピルベンゼンスルホンアミド、Ｎ，Ｎ−ジフェニル−３−グリシジルオキシ−４−プロピルベンゼンスルホンアミド、Ｎ，Ｎ−ジフェニル−３−グリシジルオキシ−２−ｔｅｒｔ−ブチルベンゼンスルホンアミド、Ｎ，Ｎ−ジフェニル−３−グリシジルオキシ−４−ｔｅｒｔ−ブチルベンゼンスルホンアミド、Ｎ，Ｎ−ジフェニル−４−グリシジルオキシ−２−メチルベンゼンスルホンアミド、Ｎ，Ｎ−ジフェニル−４−グリシジルオキシ−３−メチルベンゼンスルホンアミド、Ｎ，Ｎ−ジフェニル−４−グリシジルオキシ−２−エチルベンゼンスルホンアミド、Ｎ，Ｎ−ジフェニル−４−グリシジルオキシ−３−エチルベンゼンスルホンアミド、Ｎ，Ｎ−ジフェニル−４−グリシジルオキシ−２−プロピルベンゼンスルホンアミド、Ｎ，Ｎ−ジフェニル−４−グリシジルオキシ−３−プロピルベンゼンスルホンアミド、Ｎ，Ｎ−ジフェニル−４−グリシジルオキシ−２−ｔｅｒｔ−ブチルベンゼンスルホンアミド、Ｎ，Ｎ−ジフェニル−４−グリシジルオキシ−３−ｔｅｒｔ−ブチルベンゼンスルホンアミド、Ｎ，Ｎ−ジフェニル−４−グリシジルオキシ−２，６−ジメチルベンゼンスルホンアミド、Ｎ，Ｎ−ジフェニル−２−グリシジルオキシ−３−トリフルオロメチルベンゼンスルホンアミド、Ｎ，Ｎ−ジフェニル−２−グリシジルオキシ−４−トリフルオロメチルベンゼンスルホンアミド、Ｎ，Ｎ−ジフェニル−２−グリシジルオキシ−３−アシルベンゼンスルホンアミド、Ｎ，Ｎ−ジフェニル−２−グリシジルオキシ−４−アシルベンゼンスルホンアミド、Ｎ，Ｎ−ジフェニル−２−グリシジルオキシ−３−ニトロベンゼンスルホンアミド、Ｎ，Ｎ−ジフェニル−２−グリシジルオキシ−４−ニトロベンゼンスルホンアミド、Ｎ，Ｎ−ジフェニル−２−グリシジルオキシ−３−ブロモベンゼンスルホンアミド、Ｎ，Ｎ−ジフェニル−２−グリシジルオキシ−４−ブロモベンゼンスルホンアミド、Ｎ，Ｎ−ジフェニル−３−グリシジルオキシ−２−トリフルオロメチルベンゼンスルホンアミド、Ｎ，Ｎ−ジフェニル−３−グリシジルオキシ−４−トリフルオロメチルベンゼンスルホンアミド、Ｎ，Ｎ−ジフェニル−３−グリシジルオキシ−２−アシルベンゼンスルホンアミド、Ｎ，Ｎ−ジフェニル−３−グリシジルオキシ−４−アシルベンゼンスルホンアミド、Ｎ，Ｎ−ジフェニル−３−グリシジルオキシ−２−ニトロベンゼンスルホンアミド、Ｎ，Ｎ−ジフェニル−３−グリシジルオキシ−４−ニトロベンゼンスルホンアミド、Ｎ，Ｎ−ジフェニル−３−グリシジルオキシ−２−ブロモベンゼンスルホンアミド、Ｎ，Ｎ−ジフェニル−３−グリシジルオキシ−４−ブロモベンゼンスルホンアミド、Ｎ，Ｎ−ジフェニル−４−グリシジルオキシ−２−トリフルオロメチルベンゼンスルホンアミド、Ｎ，Ｎ−ジフェニル−４−グリシジルオキシ−３−トリフルオロメチルベンゼンスルホンアミド、Ｎ，Ｎ−ジフェニル−４−グリシジルオキシ−２−アシルベンゼンスルホンアミド、Ｎ，Ｎ−ジフェニル−４−グリシジルオキシ−３−アシルベンゼンスルホンアミド、Ｎ，Ｎ−ジフェニル−４−グリシジルオキシ−２−ニトロベンゼンスルホンアミド、Ｎ，Ｎ−ジフェニル−４−グリシジルオキシ−３−ニトロベンゼンスルホンアミド、Ｎ，Ｎ−ジフェニル−４−グリシジルオキシ−２−ブロモベンゼンスルホンアミド、Ｎ，Ｎ−ジフェニル−４−グリシジルオキシ−３−ブロモベンゼンスルホンアミド、Ｎ−メチル−Ｎ−フェニル−２−グリシジルオキシ−３−メチルベンゼンスルホンアミド、Ｎ−メチル−Ｎ−フェニル−２−グリシジルオキシ−４−メチルベンゼンスルホンアミド、Ｎ−メチル−Ｎ−フェニル−２−グリシジルオキシ−３−エチルベンゼンスルホンアミド、Ｎ−メチル−Ｎ−フェニル−２−グリシジルオキシ−４−エチルベンゼンスルホンアミド、Ｎ−メチル−Ｎ−フェニル−２−グリシジルオキシ−３−プロピルベンゼンスルホンアミド、Ｎ−メチル−Ｎ−フェニル−２−グリシジルオキシ−４−プロピルベンゼンスルホンアミド、Ｎ−メチル−Ｎ−フェニル−２−グリシジルオキシ−３−ｔｅｒｔ−ブチルベンゼンスルホンアミド、Ｎ−メチル−Ｎ−フェニル−２−グリシジルオキシ−４−ｔｅｒｔ−ブチルベンゼンスルホンアミド、Ｎ−メチル−Ｎ−フェニル−３−グリシジルオキシ−２−メチルベンゼンスルホンアミド、Ｎ−メチル−Ｎ−フェニル−３−グリシジルオキシ−４−メチルベンゼンスルホンアミド、Ｎ−メチル−Ｎ−フェニル−３−グリシジルオキシ−２−エチルベンゼンスルホンアミド、Ｎ−メチル−Ｎ−フェニル−３−グリシジルオキシ−４−エチルベンゼンスルホンアミド、Ｎ−メチル−Ｎ−フェニル−３−グリシジルオキシ−２−プロピルベンゼンスルホンアミド、Ｎ−メチル−Ｎ−フェニル−３−グリシジルオキシ−４−プロピルベンゼンスルホンアミド、Ｎ−メチル−Ｎ−フェニル−３−グリシジルオキシ−２−ｔｅｒｔ−ブチルベンゼンスルホンアミド、Ｎ−メチル−Ｎ−フェニル−３−グリシジルオキシ−４−ｔｅｒｔ−ブチルベンゼンスルホンアミド、Ｎ−メチル−Ｎ−フェニル−４−グリシジルオキシ−２−メチルベンゼンスルホンアミド、Ｎ−メチル−Ｎ−フェニル−４−グリシジルオキシ−３−メチルベンゼンスルホンアミド、Ｎ−メチル−Ｎ−フェニル−４−グリシジルオキシ−２−エチルベンゼンスルホンアミド、Ｎ−メチル−Ｎ−フェニル−４−グリシジルオキシ−３−エチルベンゼンスルホンアミド、Ｎ−メチル−Ｎ−フェニル−４−グリシジルオキシ−２−プロピルベンゼンスルホンアミド、Ｎ−メチル−Ｎ−フェニル−４−グリシジルオキシ−３−プロピルベンゼンスルホンアミド、Ｎ−メチル−Ｎ−フェニル−４−グリシジルオキシ−２−ｔｅｒｔ−ブチルベンゼンスルホンアミド、Ｎ−メチル−Ｎ−フェニル−４−グリシジルオキシ−３−ｔｅｒｔ−ブチルベンゼンスルホンアミド、Ｎ−メチル−Ｎ−フェニル−４−グリシジルオキシ−２，６−ジメチルベンゼンスルホンアミド、Ｎ−メチル−Ｎ−フェニル−２−グリシジルオキシ−３−トリフルオロメチルベンゼンスルホンアミド、Ｎ−メチル−Ｎ−フェニル−２−グリシジルオキシ−４−トリフルオロメチルベンゼンスルホンアミド、Ｎ−メチル−Ｎ−フェニル−２−グリシジルオキシ−３−アシルベンゼンスルホンアミド、Ｎ−メチル−Ｎ−フェニル−２−グリシジルオキシ−４−アシルベンゼンスルホンアミド、Ｎ−メチル−Ｎ−フェニル−２−グリシジルオキシ−３−ニトロベンゼンスルホンアミド、Ｎ−メチル−Ｎ−フェニル−２−グリシジルオキシ−４−ニトロベンゼンスルホンアミド、Ｎ−メチル−Ｎ−フェニル−２−グリシジルオキシ−３−ブロモベンゼンスルホンアミド、Ｎ−メチル−Ｎ−フェニル−２−グリシジルオキシ−４−ブロモベンゼンスルホンアミド、Ｎ−メチル−Ｎ−フェニル−３−グリシジルオキシ−２−トリフルオロメチルベンゼンスルホンアミド、Ｎ−メチル−Ｎ−フェニル−３−グリシジルオキシ−４−トリフルオロメチルベンゼンスルホンアミド、Ｎ−メチル−Ｎ−フェニル−３−グリシジルオキシ−２−アシルベンゼンスルホンアミド、Ｎ−メチル−Ｎ−フェニル−３−グリシジルオキシ−４−アシルベンゼンスルホンアミド、Ｎ−メチル−Ｎ−フェニル−３−グリシジルオキシ−２−ニトロベンゼンスルホンアミド、Ｎ−メチル−Ｎ−フェニル−３−グリシジルオキシ−４−ニトロベンゼンスルホンアミド、Ｎ−メチル−Ｎ−フェニル−３−グリシジルオキシ−２−ブロモベンゼンスルホンアミド、Ｎ−メチル−Ｎ−フェニル−３−グリシジルオキシ−４−ブロモベンゼンスルホンアミド、Ｎ−メチル−Ｎ−フェニル−４−グリシジルオキシ−２−トリフルオロメチルベンゼンスルホンアミド、Ｎ−メチル−Ｎ−フェニル−４−グリシジルオキシ−３−トリフルオロメチルベンゼンスルホンアミド、Ｎ−メチル−Ｎ−フェニル−４−グリシジルオキシ−２−アシルベンゼンスルホンアミド、Ｎ−メチル−Ｎ−フェニル−４−グリシジルオキシ−３−アシルベンゼンスルホンアミド、Ｎ−メチル−Ｎ−フェニル−４−グリシジルオキシ−２−ニトロベンゼンスルホンアミド、Ｎ−メチル−Ｎ−フェニル−４−グリシジルオキシ−３−ニトロベンゼンスルホンアミド、Ｎ−メチル−Ｎ−フェニル−４−グリシジルオキシ−２−ブロモベンゼンスルホンアミド、Ｎ−メチル−Ｎ−フェニル−４−グリシジルオキシ−３−ブロモベンゼンスルホンアミド、Ｎ−フェニル−Ｎ−（２−グリシジルオキシフェニル）ベンゼンスルホンアミド、Ｎ−フェニル−Ｎ−（３−グリシジルオキシフェニル）ベンゼンスルホンアミド、Ｎ−フェニル−Ｎ−（４−グリシジルオキシフェニル）ベンゼンスルホンアミド、Ｎ−フェニル−Ｎ−（２−グリシジルオキシ−３−メチルフェニル）ベンゼンスルホンアミド、Ｎ−フェニル−Ｎ−（２−グリシジルオキシ−４−メチルフェニル）ベンゼンスルホンアミド、Ｎ−フェニル−Ｎ−（２−グリシジルオキシ−５−メチルフェニル）ベンゼンスルホンアミド、Ｎ−フェニル−Ｎ−（３−グリシジルオキシ−６−メチルフェニル）ベンゼンスルホンアミド、Ｎ−フェニル−Ｎ−（３−グリシジルオキシ−２−メチルフェニル）ベンゼンスルホンアミド、Ｎ−フェニル−Ｎ−（３−グリシジルオキシ−４−メチルフェニル）ベンゼンスルホンアミド、Ｎ−フェニル−Ｎ−（３−グリシジルオキシ−５−メチルフェニル）ベンゼン
スルホンアミド、Ｎ−フェニル−Ｎ−（３−グリシジルオキシ−６−メチルフェニル）ベンゼンスルホンアミド、Ｎ−フェニル−Ｎ−（４−グリシジルオキシ−２−メチルフェニル）ベンゼンスルホンアミド、Ｎ−フェニル−Ｎ−（４−グリシジルオキシ−３−メチルフェニル）ベンゼンスルホンアミド、Ｎ−フェニル−Ｎ−（２−グリシジルオキシ−３−ｔｅｒｔ−ブチルフェニル）ベンゼンスルホンアミド、Ｎ−フェニル−Ｎ−（２−グリシジルオキシ−４−ｔｅｒｔ−ブチルフェニル）ベンゼンスルホンアミド、Ｎ−フェニル−Ｎ−（２−グリシジルオキシ−５−ｔｅｒｔ−ブチルフェニル）ベンゼンスルホンアミド、Ｎ−フェニル−Ｎ−（３−グリシジルオキシ−６−ｔｅｒｔ−ブチルフェニル）ベンゼンスルホンアミド、Ｎ−フェニル−Ｎ−（３−グリシジルオキシ−２−ｔｅｒｔ−ブチルフェニル）ベンゼンスルホンアミド、Ｎ−フェニル−Ｎ−（３−グリシジルオキシ−４−ｔｅｒｔ−ブチルフェニル）ベンゼンスルホンアミド、Ｎ−フェニル−Ｎ−（３−グリシジルオキシ−５−ｔｅｒｔ−ブチルフェニル）ベンゼンスルホンアミド、Ｎ−フェニル−Ｎ−（３−グリシジルオキシ−６−ｔｅｒｔ−ブチルフェニル）ベンゼンスルホンアミド、Ｎ−フェニル−Ｎ−（４−グリシジルオキシ−２−ｔｅｒｔ−ブチルフェニル）ベンゼンスルホンアミド、Ｎ−フェニル−Ｎ−（４−グリシジルオキシ−３−ｔｅｒｔ−ブチルフェニル）ベンゼンスルホンアミド、Ｎ−フェニル−Ｎ−（２−グリシジルオキシ−３−アシルフェニル）ベンゼンスルホンアミド、Ｎ−フェニル−Ｎ−（２−グリシジルオキシ−４−アシルフェニル）ベンゼンスルホンアミド、Ｎ−フェニル−Ｎ−（２−グリシジルオキシ−５−アシルフェニル）ベンゼンスルホンアミドＮ−フェニル−Ｎ−（３−グリシジルオキシ−６−アシルフェニル）ベンゼンスルホンアミド、Ｎ−フェニル−Ｎ−（３−グリシジルオキシ−２−アシルフェニル）ベンゼンスルホンアミド、Ｎ−フェニル−Ｎ−（３−グリシジルオキシ−４−アシルフェニル）ベンゼンスルホンアミド、Ｎ−フェニル−Ｎ−（３−グリシジルオキシ−５−アシルフェニル）ベンゼンスルホンアミド、Ｎ−フェニル−Ｎ−（３−グリシジルオキシ−６−アシルフェニル）ベンゼンスルホンアミド、Ｎ−フェニル−Ｎ−（４−グリシジルオキシ−２−アシルフェニル）ベンゼンスルホンアミド、Ｎ−フェニル−Ｎ−（４−グリシジルオキシ−３−アシルフェニル）ベンゼンスルホンアミド、Ｎ−フェニル−Ｎ−（２−グリシジルオキシ−３−トリフルオロメチルフェニル）ベンゼンスルホンアミド、Ｎ−フェニル−Ｎ−（２−グリシジルオキシ−４−トリフルオロメチルフェニル）ベンゼンスルホンアミド、Ｎ−フェニル−Ｎ−（２−グリシジルオキシ−５−トリフルオロメチルフェニル）ベンゼンスルホンアミド、Ｎ−フェニル−Ｎ−（３−グリシジルオキシ−６−トリフルオロメチルフェニル）ベンゼンスルホンアミド、Ｎ−フェニル−Ｎ−（３−グリシジルオキシ−２−トリフルオロメチルフェニル）ベンゼンスルホンアミド、Ｎ−フェニル−Ｎ−（３−グリシジルオキシ−４−トリフルオロメチルフェニル）ベンゼンスルホンアミド、Ｎ−フェニル−Ｎ−（３−グリシジルオキシ−５−トリフルオロメチルフェニル）ベンゼンスルホンアミド、Ｎ−フェニル−Ｎ−（３−グリシジルオキシ−６−トリフルオロメチルフェニル）ベンゼンスルホンアミド、Ｎ−フェニル−Ｎ−（４−グリシジルオキシ−２−トリフルオロメチルフェニル）ベンゼンスルホンアミド、Ｎ−フェニル−Ｎ−（４−グリシジルオキシ−３−トリフルオロメチルフェニル）ベンゼンスルホンアミド、Ｎ−フェニル−Ｎ−（２−グリシジルオキシ−３−ニトロフェニル）ベンゼンスルホンアミド、Ｎ−フェニル−Ｎ−（２−グリシジルオキシ−４−ニトロフェニル）ベンゼンスルホンアミド、Ｎ−フェニル−Ｎ−（２−グリシジルオキシ−５−ニトロフェニル）ベンゼンスルホンアミド、Ｎ−フェニル−Ｎ−（３−グリシジルオキシ−６−ニトロフェニル）ベンゼンスルホンアミド、Ｎ−フェニル−Ｎ−（３−グリシジルオキシ−２−ニトロフェニル）ベンゼンスルホンアミド、Ｎ−フェニル−Ｎ−（３−グリシジルオキシ−４−ニトロフェニル）ベンゼンスルホンアミド、Ｎ−フェニル−Ｎ−（３−グリシジルオキシ−５−ニトロフェニル）ベンゼンスルホンアミド、Ｎ−フェニル−Ｎ−（３−グリシジルオキシ−６−ニトロフェニル）ベンゼンスルホンアミド、Ｎ−フェニル−Ｎ−（４−グリシジルオキシ−２−ニトロフェニル）ベンゼンスルホンアミド、Ｎ−フェニル−Ｎ−（４−グリシジルオキシ−３−ニトロフェニル）ベンゼンスルホンアミド、Ｎ−フェニル−Ｎ−（２’−グリシジルオキシフェニル）−２−メチルベンゼンスルホンアミド、Ｎ−フェニル−Ｎ−（２’−グリシジルオキシフェニル）−３−メチルベンゼンスルホンアミド、Ｎ−フェニル−Ｎ−（２’−グリシジルオキシフェニル）−４−メチルベンゼンスルホンアミド、Ｎ−フェニル−Ｎ−（２’−グリシジルオキシフェニル）−２−ｔｅｒｔ−ブチルベンゼンスルホンアミド、Ｎ−フェニル−Ｎ−（２’−グリシジルオキシフェニル）−３−ｔｅｒｔ−ブチルベンゼンスルホンアミド、Ｎ−フェニル−Ｎ−（２’−グリシジルオキシフェニル）−４−ｔｅｒｔ−ブチルベンゼンスルホンアミド、Ｎ−フェニル−Ｎ−（３’−グリシジルオキシフェニル）−２−メチルベンゼンスルホンアミド、Ｎ−フェニル−Ｎ−（３’−グリシジルオキシフェニル）−３−メチルベンゼンスルホンアミド、Ｎ−フェニル−Ｎ−（３’−グリシジルオキシフェニル）−４−メチルベンゼンスルホンアミド、Ｎ−フェニル−Ｎ−（３’−グリシジルオキシフェニル）−２−ｔｅｒｔ−ブチルベンゼンスルホンアミド、Ｎ−フェニル−Ｎ−（３’−グリシジルオキシフェニル）−３−ｔｅｒｔ−ブチルベンゼンスルホンアミド、Ｎ−フェニル−Ｎ−（３’−グリシジルオキシフェニル）−４−ｔｅｒｔ−ブチルベンゼンスルホンアミド、Ｎ−フェニル−Ｎ−（４’−グリシジルオキシフェニル）−２−メチルベンゼンスルホンアミド、Ｎ−フェニル−Ｎ−（４’−グリシジルオキシフェニル）−３−メチルベンゼンスルホンアミド、Ｎ−フェニル−Ｎ−（４’−グリシジルオキシフェニル）−４−メチルベンゼンスルホンアミド、Ｎ−フェニル−Ｎ−（４’−グリシジルオキシフェニル）−２−ｔｅｒｔ−ブチルベンゼンスルホンアミド、Ｎ−フェニル−Ｎ−（４’−グリシジルオキシフェニル）−３−ｔｅｒｔ−ブチルベンゼンスルホンアミド、Ｎ−フェニル−Ｎ−（４’−グリシジルオキシフェニル）−４−ｔｅｒｔ−ブチルベンゼンスルホンアミド、Ｎ−フェニル−Ｎ−（４’−グリシジルオキシフェニル）−３，５−ジメチルベンゼンスルホンアミド、Ｎ−グリシジル−Ｎ−フェニルベンゼンスルホンアミド、Ｎ−グリシジル−Ｎ−（２−メチルフェニル）ベンゼンスルホンアミド、Ｎ−グリシジル−Ｎ−（３−メチルフェニル）ベンゼンスルホンアミド、Ｎ−グリシジル−Ｎ−（４−メチルフェニル）ベンゼンスルホンアミド、Ｎ−グリシジル−Ｎ−フェニルベンゼンスルホンアミド、Ｎ−グリシジル−Ｎ−（２−ブロモフェニル）ベンゼンスルホンアミド、Ｎ−グリシジル−Ｎ−（３−ブロモフェニル）ベンゼンスルホンアミド、Ｎ−グリシジル−Ｎ−（４−ブロモフェニル）ベンゼンスルホンアミド、Ｎ−グリシジル−Ｎ−フェニルベンゼンスルホンアミド、Ｎ−グリシジル−Ｎ−（２−ｔｅｒｔ−ブチルフェニル）ベンゼンスルホンアミド、Ｎ−グリシジル−Ｎ−（３−ｔｅｒｔ−ブチルフェニル）ベンゼンスルホンアミド、Ｎ−グリシジル−Ｎ−（４−ｔｅｒｔ−ブチルフェニル）ベンゼンスルホンアミド、Ｎ−グリシジル−Ｎ−ナフチル−ベンゼンスルホンアミド、Ｎ−グリシジル−Ｎ−ナフチルベンゼンスルホンアミド、Ｎ−グリシジル−Ｎ−ナフチルベンゼンスルホンアミド、Ｎ−グリシジル−Ｎ−ナフチルベンゼンスルホンアミド、Ｎ−グリシジル−Ｎ−ナフチルベンゼンスルホンアミド、Ｎ−グリシジル−Ｎ−ナフチルベンゼンスルホンアミド、Ｎ−グリシジル−Ｎ−フェニル−２−メチルベンゼンスルホンアミド、Ｎ−グリシジル−Ｎ−フェニル−３−メチルベンゼンスルホンアミド、Ｎ−グリシジル−Ｎ−フェニル−４−メチルベンゼンスルホンアミド、Ｎ−グリシジル−Ｎ−フェニル−３−エチルベンゼンスルホンアミド、Ｎ−グリシジル−Ｎ−フェニル−４−エチルベンゼンスルホンアミド、Ｎ−グリシジル−Ｎ−フェニル−３−プロピルベンゼンスルホンアミド、Ｎ−グリシジル−Ｎ−フェニル−４−プロピルベンゼンスルホンアミド、Ｎ−グリシジル−Ｎ−フェニル−２−ｔｅｒｔ−ブチルベンゼンスルホンアミド、Ｎ−グリシジル−Ｎ−フェニル−３−ｔｅｒｔ−ブチルベンゼンスルホンアミド、Ｎ−グリシジル−Ｎ−フェニル−４−ｔｅｒｔ−ブチルベンゼンスルホンアミド、Ｎ，Ｎ−ジフェニル−２−グリシジルオキシトルエンスルホンアミド、Ｎ，Ｎ−ジフェニル−３−グリシジルオキシトルエンスルホンアミド、Ｎ，Ｎ−ジフェニル−４−グリシジルオキシトルエンスルホンアミド、Ｎ−メチル−Ｎ−フェニル−２−グリシジルオキシトルエンスルホンアミド、Ｎ−メチル−Ｎ−フェニル−３−グリシジルオキシトルエンスルホンアミド、Ｎ−メチル−Ｎ−フェニル−４−グリシジルオキシトルエンスルホンアミド、Ｎ−フェニル−Ｎ−（２−メチルフェニル）−２−グリシジルオキシトルエンスルホンアミド、Ｎ−フェニル−Ｎ−（３−メチルフェニル）−２−グリシジルオキシトルエンスルホンアミド、Ｎ−フェニル−Ｎ−（４−メチルフェニル）−２−グリシジルオキシトルエンスルホンアミド、Ｎ−メチル−Ｎ−（２−メチルフェニル）−２−グリシジルオキシトルエンスルホンアミド、Ｎ−メチル−Ｎ−（３−メチルフェニル）−２−グリシジルオキシトルエンスルホンアミド、Ｎ−メチル−Ｎ−（４−メチルフェニル）−２−グリシジルオキシトルエンスルホンアミド、Ｎ−メチル−Ｎ−ナフチル−２−グリシジルオキシトルエンスルホンアミド、Ｎ−メチル−Ｎ−ナフチル−３−グリシジルオキシトルエンスルホンアミド、Ｎ−メチル−Ｎ−ナフチル−４−グリシジルオキシトルエンスルホンアミド、Ｎ−フェニル−Ｎ−ナフチル−２−グリシジルオキシトルエンスルホンアミド、Ｎ−フェニル−Ｎ−ナフチル−３−グリシジルオキシトルエンスルホンアミド、Ｎ−フェニル−Ｎ−ナフチル−４−グリシジルオキシトルエンスルホンアミド、Ｎ，Ｎ−ジフェニル−２−グリシジルオキシ−３−メチルトルエンスルホンアミド、Ｎ，Ｎ−ジフェニル−２−グリシジルオキシ−４−メチルトルエンスルホンアミド、Ｎ，Ｎ−ジフェニル−２−グリシジルオキシ−３−エチルトルエンスルホンアミド、Ｎ，Ｎ−ジフェニル−２−グリシジルオキシ−４−エチルトルエンスルホンアミド、Ｎ，Ｎ−ジフェニル−２−グリシジルオキシ−３−プロピルトルエンスルホンアミド、Ｎ，Ｎ−ジフェニル−２−グリシジルオキシ−４−プロピルトルエンスルホンアミド、Ｎ，Ｎ−ジフェニル−２−グリシジルオキシ−３−ｔｅｒｔ−ブチルトルエンスルホンアミド、Ｎ，Ｎ−ジフェニル−２−グリシジルオキシ−４−ｔｅｒｔ−ブチルトルエンスルホンアミド、Ｎ，Ｎ−ジフェニル−３−グリシジルオキシ−２−メチルトルエンスルホンアミド、Ｎ，Ｎ−ジフェニル−３−グリシジルオキシ−４−メチルトルエンスルホンアミド、Ｎ，Ｎ−ジフェニル−３−グリシジルオキシ−２−エチルトルエンスルホンアミド、Ｎ，Ｎ−ジフェニル−３−グリシジルオキシ−４−エチルトルエンスルホンアミド、Ｎ，Ｎ−ジフェニル−３−グリシジルオキシ−２−プロピルトルエンスルホンアミド、Ｎ，Ｎ−ジフェニル−３−グリシジルオキシ−４−プロピルトルエンスルホンアミド、Ｎ，Ｎ−ジフェニル−３−グリシジルオキシ−２−ｔｅｒｔ−ブチルトルエンスルホンアミド、Ｎ，Ｎ−ジフェニル−３−グリシジルオキシ−４−ｔｅｒｔ−ブチルトルエンスルホンアミド、Ｎ，Ｎ−ジフェニル−４−グリシジルオキシ−２−メチルトルエンスルホンアミド、Ｎ，Ｎ−ジフェニル−４−グリシジルオキシ−３−メチルトルエンスルホンアミド、Ｎ，Ｎ−ジフェニル−
４−グリシジルオキシ−２−エチルトルエンスルホンアミド、Ｎ，Ｎ−ジフェニル−４−グリシジルオキシ−３−エチルトルエンスルホンアミド、Ｎ，Ｎ−ジフェニル−４−グリシジルオキシ−２−プロピルトルエンスルホンアミド、Ｎ，Ｎ−ジフェニル−４−グリシジルオキシ−３−プロピルトルエンスルホンアミド、Ｎ，Ｎ−ジフェニル−４−グリシジルオキシ−２−ｔｅｒｔ−ブチルトルエンスルホンアミド、Ｎ，Ｎ−ジフェニル−４−グリシジルオキシ−３−ｔｅｒｔ−ブチルトルエンスルホンアミド、Ｎ，Ｎ−ジフェニル−４−グリシジルオキシ−２，６−ジメチルトルエンスルホンアミド、Ｎ，Ｎ−ジフェニル−２−グリシジルオキシ−３−トリフルオロメチルトルエンスルホンアミド、Ｎ，Ｎ−ジフェニル−２−グリシジルオキシ−４−トリフルオロメチルトルエンスルホンアミド、Ｎ，Ｎ−ジフェニル−２−グリシジルオキシ−３−アシルトルエンスルホンアミド、Ｎ，Ｎ−ジフェニル−２−グリシジルオキシ−４−アシルトルエンスルホンアミド、Ｎ，Ｎ−ジフェニル−２−グリシジルオキシ−３−ニトロトルエンスルホンアミド、Ｎ，Ｎ−ジフェニル−２−グリシジルオキシ−４−ニトロトルエンスルホンアミド、Ｎ，Ｎ−ジフェニル−２−グリシジルオキシ−３−ブロモトルエンスルホンアミド、Ｎ，Ｎ−ジフェニル−２−グリシジルオキシ−４−ブロモトルエンスルホンアミド、Ｎ，Ｎ−ジフェニル−３−グリシジルオキシ−２−トリフルオロメチルトルエンスルホンアミド、Ｎ，Ｎ−ジフェニル−３−グリシジルオキシ−４−トリフルオロメチルトルエンスルホンアミド、Ｎ，Ｎ−ジフェニル−３−グリシジルオキシ−２−アシルトルエンスルホンアミド、Ｎ，Ｎ−ジフェニル−３−グリシジルオキシ−４−アシルトルエンスルホンアミド、Ｎ，Ｎ−ジフェニル−３−グリシジルオキシ−２−ニトロトルエンスルホンアミド、Ｎ，Ｎ−ジフェニル−３−グリシジルオキシ−４−ニトロトルエンスルホンアミド、Ｎ，Ｎ−ジフェニル−３−グリシジルオキシ−２−ブロモトルエンスルホンアミド、Ｎ，Ｎ−ジフェニル−３−グリシジルオキシ−４−ブロモトルエンスルホンアミド、Ｎ，Ｎ−ジフェニル−４−グリシジルオキシ−２−トリフルオロメチルトルエンスルホンアミド、Ｎ，Ｎ−ジフェニル−４−グリシジルオキシ−３−トリフルオロメチルトルエンスルホンアミド、Ｎ，Ｎ−ジフェニル−４−グリシジルオキシ−２−アシルトルエンスルホンアミド、Ｎ，Ｎ−ジフェニル−４−グリシジルオキシ−３−アシルトルエンスルホンアミド、Ｎ，Ｎ−ジフェニル−４−グリシジルオキシ−２−ニトロトルエンスルホンアミド、Ｎ，Ｎ−ジフェニル−４−グリシジルオキシ−３−ニトロトルエンスルホンアミド、Ｎ，Ｎ−ジフェニル−４−グリシジルオキシ−２−ブロモトルエンスルホンアミド、Ｎ，Ｎ−ジフェニル−４−グリシジルオキシ−３−ブロモトルエンスルホンアミド、Ｎ−メチル−Ｎ−フェニル−２−グリシジルオキシ−３−メチルトルエンスルホンアミド、Ｎ−メチル−Ｎ−フェニル−２−グリシジルオキシ−４−メチルトルエンスルホンアミド、Ｎ−メチル−Ｎ−フェニル−２−グリシジルオキシ−３−エチルトルエンスルホンアミド、Ｎ−メチル−Ｎ−フェニル−２−グリシジルオキシ−４−エチルトルエンスルホンアミド、Ｎ−メチル−Ｎ−フェニル−２−グリシジルオキシ−３−プロピルトルエンスルホンアミド、Ｎ−メチル−Ｎ−フェニル−２−グリシジルオキシ−４−プロピルトルエンスルホンアミド、Ｎ−メチル−Ｎ−フェニル−２−グリシジルオキシ−３−ｔｅｒｔ−ブチルトルエンスルホンアミド、Ｎ−メチル−Ｎ−フェニル−２−グリシジルオキシ−４−ｔｅｒｔ−ブチルトルエンスルホンアミド、Ｎ−メチル−Ｎ−フェニル−３−グリシジルオキシ−２−メチルトルエンスルホンアミド、Ｎ−メチル−Ｎ−フェニル−３−グリシジルオキシ−４−メチルトルエンスルホンアミド、Ｎ−メチル−Ｎ−フェニル−３−グリシジルオキシ−２−エチルトルエンスルホンアミド、Ｎ−メチル−Ｎ−フェニル−３−グリシジルオキシ−４−エチルトルエンスルホンアミド、Ｎ−メチル−Ｎ−フェニル−３−グリシジルオキシ−２−プロピルトルエンスルホンアミド、Ｎ−メチル−Ｎ−フェニル−３−グリシジルオキシ−４−プロピルトルエンスルホンアミド、Ｎ−メチル−Ｎ−フェニル−３−グリシジルオキシ−２−ｔｅｒｔ−ブチルトルエンスルホンアミド、Ｎ−メチル−Ｎ−フェニル−３−グリシジルオキシ−４−ｔｅｒｔ−ブチルトルエンスルホンアミド、Ｎ−メチル−Ｎ−フェニル−４−グリシジルオキシ−２−メチルトルエンスルホンアミド、Ｎ−メチル−Ｎ−フェニル−４−グリシジルオキシ−３−メチルトルエンスルホンアミド、Ｎ−メチル−Ｎ−フェニル−４−グリシジルオキシ−２−エチルトルエンスルホンアミド、Ｎ−メチル−Ｎ−フェニル−４−グリシジルオキシ−３−エチルトルエンスルホンアミド、Ｎ−メチル−Ｎ−フェニル−４−グリシジルオキシ−２−プロピルトルエンスルホンアミド、Ｎ−メチル−Ｎ−フェニル−４−グリシジルオキシ−３−プロピルトルエンスルホンアミド、Ｎ−メチル−Ｎ−フェニル−４−グリシジルオキシ−２−ｔｅｒｔ−ブチルトルエンスルホンアミド、Ｎ−メチル−Ｎ−フェニル−４−グリシジルオキシ−３−ｔｅｒｔ−ブチルトルエンスルホンアミド、Ｎ−メチル−Ｎ−フェニル−４−グリシジルオキシ−２，６−ジメチルトルエンスルホンアミド、Ｎ−メチル−Ｎ−フェニル−２−グリシジルオキシ−３−トリフルオロメチルトルエンスルホンアミド、Ｎ−メチル−Ｎ−フェニル−２−グリシジルオキシ−４−トリフルオロメチルトルエンスルホンアミド、Ｎ−メチル−Ｎ−フェニル−２−グリシジルオキシ−３−アシルトルエンスルホンアミド、Ｎ−メチル−Ｎ−フェニル−２−グリシジルオキシ−４−アシルトルエンスルホンアミド、Ｎ−メチル−Ｎ−フェニル−２−グリシジルオキシ−３−ニトロトルエンスルホンアミド、Ｎ−メチル−Ｎ−フェニル−２−グリシジルオキシ−４−ニトロトルエンスルホンアミド、Ｎ−メチル−Ｎ−フェニル−２−グリシジルオキシ−３−ブロモトルエンスルホンアミド、Ｎ−メチル−Ｎ−フェニル−２−グリシジルオキシ−４−ブロモトルエンスルホンアミド、Ｎ−メチル−Ｎ−フェニル−３−グリシジルオキシ−２−トリフルオロメチルトルエンスルホンアミド、Ｎ−メチル−Ｎ−フェニル−３−グリシジルオキシ−４−トリフルオロメチルトルエンスルホンアミド、Ｎ−メチル−Ｎ−フェニル−３−グリシジルオキシ−２−アシルトルエンスルホンアミド、Ｎ−メチル−Ｎ−フェニル−３−グリシジルオキシ−４−アシルトルエンスルホンアミド、Ｎ−メチル−Ｎ−フェニル−３−グリシジルオキシ−２−ニトロトルエンスルホンアミド、Ｎ−メチル−Ｎ−フェニル−３−グリシジルオキシ−４−ニトロトルエンスルホンアミド、Ｎ−メチル−Ｎ−フェニル−３−グリシジルオキシ−２−ブロモトルエンスルホンアミド、Ｎ−メチル−Ｎ−フェニル−３−グリシジルオキシ−４−ブロモトルエンスルホンアミド、Ｎ−メチル−Ｎ−フェニル−４−グリシジルオキシ−２−トリフルオロメチルトルエンスルホンアミド、Ｎ−メチル−Ｎ−フェニル−４−グリシジルオキシ−３−トリフルオロメチルトルエンスルホンアミド、Ｎ−メチル−Ｎ−フェニル−４−グリシジルオキシ−２−アシルトルエンスルホンアミド、Ｎ−メチル−Ｎ−フェニル−４−グリシジルオキシ−３−アシルトルエンスルホンアミド、Ｎ−メチル−Ｎ−フェニル−４−グリシジルオキシ−２−ニトロトルエンスルホンアミド、Ｎ−メチル−Ｎ−フェニル−４−グリシジルオキシ−３−ニトロトルエンスルホンアミド、Ｎ−メチル−Ｎ−フェニル−４−グリシジルオキシ−２−ブロモトルエンスルホンアミド、Ｎ−メチル−Ｎ−フェニル−４−グリシジルオキシ−３−ブロモトルエンスルホンアミド、Ｎ−フェニル−Ｎ−（２−グリシジルオキシフェニル）トルエンスルホンアミド、Ｎ−フェニル−Ｎ−（３−グリシジルオキシフェニル）トルエンスルホンアミド、Ｎ−フェニル−Ｎ−（４−グリシジルオキシフェニル）トルエンスルホンアミド、Ｎ−フェニル−Ｎ−（２−グリシジルオキシ−３−メチルフェニル）トルエンスルホンアミド、Ｎ−フェニル−Ｎ−（２−グリシジルオキシ−４−メチルフェニル）トルエンスルホンアミド、Ｎ−フェニル−Ｎ−（２−グリシジルオキシ−５−メチルフェニル）トルエンスルホンアミド、Ｎ−フェニル−Ｎ−（３−グリシジルオキシ−６−メチルフェニル）トルエンスルホンアミド、Ｎ−フェニル−Ｎ−（３−グリシジルオキシ−２−メチルフェニル）トルエンスルホンアミド、Ｎ−フェニル−Ｎ−（３−グリシジルオキシ−４−メチルフェニル）トルエンスルホンアミド、Ｎ−フェニル−Ｎ−（３−グリシジルオキシ−５−メチルフェニル）トルエンスルホンアミド、Ｎ−フェニル−Ｎ−（３−グリシジルオキシ−６−メチルフェニル）トルエンスルホンアミド、Ｎ−フェニル−Ｎ−（４−グリシジルオキシ−２−メチルフェニル）トルエンスルホンアミド、Ｎ−フェニル−Ｎ−（４−グリシジルオキシ−３−メチルフェニル）トルエンスルホンアミド、Ｎ−フェニル−Ｎ−（２−グリシジルオキシ−３−ｔｅｒｔ−ブチルフェニル）トルエンスルホンアミド、Ｎ−フェニル−Ｎ−（２−グリシジルオキシ−４−ｔｅｒｔ−ブチルフェニル）トルエンスルホンアミド、Ｎ−フェニル−Ｎ−（２−グリシジルオキシ−５−ｔｅｒｔ−ブチルフェニル）トルエンスルホンアミド、Ｎ−フェニル−Ｎ−（３−グリシジルオキシ−６−ｔｅｒｔ−ブチルフェニル）トルエンスルホンアミド、Ｎ−フェニル−Ｎ−（３−グリシジルオキシ−２−ｔｅｒｔ−ブチルフェニル）トルエンスルホンアミド、Ｎ−フェニル−Ｎ−（３−グリシジルオキシ−４−ｔｅｒｔ−ブチルフェニル）トルエンスルホンアミド、Ｎ−フェニル−Ｎ−（３−グリシジルオキシ−５−ｔｅｒｔ−ブチルフェニル）トルエンスルホンアミド、Ｎ−フェニル−Ｎ−（３−グリシジルオキシ−６−ｔｅｒｔ−ブチルフェニル）トルエンスルホンアミド、Ｎ−フェニル−Ｎ−（４−グリシジルオキシ−２−ｔｅｒｔ−ブチルフェニル）トルエンスルホンアミド、Ｎ−フェニル−Ｎ−（４−グリシジルオキシ−３−ｔｅｒｔ−ブチルフェニル）トルエンスルホンアミド、Ｎ−フェニル−Ｎ−（２−グリシジルオキシ−３−アシルフェニル）トルエンスルホンアミド、Ｎ−フェニル−Ｎ−（２−グリシジルオキシ−４−アシルフェニル）トルエンスルホンアミド、Ｎ−フェニル−Ｎ−（２−グリシジルオキシ−５−アシルフェニル）トルエンスルホンアミド、Ｎ−フェニル−Ｎ−（３−グリシジルオキシ−６−アシルフェニル）トルエンスルホンアミド、Ｎ−フェニル−Ｎ−（３−グリシジルオキシ−２−アシルフェニル）トルエンスルホンアミド、Ｎ−フェニル−Ｎ−（３−グリシジルオキシ−４−アシルフェニル）トルエンスルホンアミド、Ｎ−フェニル−Ｎ−（３−グリシジルオキシ−５−アシルフェニル）トルエンスルホンアミド、Ｎ−フェニル−Ｎ−（３−グリシジルオキシ−６−アシルフェニル）トルエンスルホンアミド、Ｎ−フェニル−Ｎ−（４−グリシジルオキシ−２−アシルフェニル）トルエンスルホンアミド、Ｎ−フェニル−Ｎ−（４−グリシジルオキシ−３−アシルフェニル）トルエンスルホンアミド、Ｎ−フェニル−Ｎ−（２−グリシジルオキシ−３−トリフルオロメチルフェニル）トルエンスルホンアミド、Ｎ−フェニル−Ｎ−（２−グリシジルオキシ−４−トリフルオロメチルフェニル）トルエンスルホンアミド、Ｎ−フェニル−Ｎ−（２−グリシジルオキシ−５−トリフルオロメチルフェニル）トルエンスルホンアミド、Ｎ−フェニル−Ｎ−（３−グリシジルオキシ−６−トリフルオロメチルフェニル）トルエンスルホンアミド、Ｎ−フェニル−Ｎ−（３−グリシジルオキシ−２−トリフルオロメチルフェニル）トルエンスルホンアミド、Ｎ−フェニル−Ｎ−（３−グリシジルオキシ−４−トリフルオロメチルフェニル）トルエンスルホンアミド、Ｎ−フェニル−Ｎ−（３−グリシジルオキシ−５−トリフルオロメチルフェニル）トルエンスルホンアミド、Ｎ−フェニル−Ｎ−（３−グリシジルオキシ−６−ト
リフルオロメチルフェニル）トルエンスルホンアミド、Ｎ−フェニル−Ｎ−（４−グリシジルオキシ−２−トリフルオロメチルフェニル）トルエンスルホンアミド、Ｎ−フェニル−Ｎ−（４−グリシジルオキシ−３−トリフルオロメチルフェニル）トルエンスルホンアミド、Ｎ−フェニル−Ｎ−（２−グリシジルオキシ−３−ニトロフェニル）トルエンスルホンアミド、Ｎ−フェニル−Ｎ−（２−グリシジルオキシ−４−ニトロフェニル）トルエンスルホンアミド、Ｎ−フェニル−Ｎ−（２−グリシジルオキシ−５−ニトロフェニル）トルエンスルホンアミド、Ｎ−フェニル−Ｎ−（３−グリシジルオキシ−６−ニトロフェニル）トルエンスルホンアミド、Ｎ−フェニル−Ｎ−（３−グリシジルオキシ−２−ニトロフェニル）トルエンスルホンアミド、Ｎ−フェニル−Ｎ−（３−グリシジルオキシ−４−ニトロフェニル）トルエンスルホンアミド、Ｎ−フェニル−Ｎ−（３−グリシジルオキシ−５−ニトロフェニル）トルエンスルホンアミド、Ｎ−フェニル−Ｎ−（３−グリシジルオキシ−６−ニトロフェニル）トルエンスルホンアミド、Ｎ−フェニル−Ｎ−（４−グリシジルオキシ−２−ニトロフェニル）トルエンスルホンアミド、Ｎ−フェニル−Ｎ−（４−グリシジルオキシ−３−ニトロフェニル）トルエンスルホンアミド、Ｎ−フェニル−Ｎ−（２’−グリシジルオキシフェニル）−２−メチルトルエンスルホンアミド、Ｎ−フェニル−Ｎ−（２’−グリシジルオキシフェニル）−３−メチルトルエンスルホンアミド、Ｎ−フェニル−Ｎ−（２’−グリシジルオキシフェニル）−２−ｔｅｒｔ−ブチルトルエンスルホンアミド、Ｎ−フェニル−Ｎ−（２’−グリシジルオキシフェニル）−３−ｔｅｒｔ−ブチルトルエンスルホンアミド、Ｎ−フェニル−Ｎ−（２’−グリシジルオキシフェニル）−４−ｔｅｒｔ−ブチルトルエンスルホンアミド、Ｎ−フェニル−Ｎ−（３’−グリシジルオキシフェニル）−２−メチルトルエンスルホンアミド、Ｎ−フェニル−Ｎ−（３’−グリシジルオキシフェニル）−３−メチルトルエンスルホンアミド、Ｎ−フェニル−Ｎ−（３’−グリシジルオキシフェニル）−４−メチルトルエンスルホンアミド、Ｎ−フェニル−Ｎ−（３’−グリシジルオキシフェニル）−２−ｔｅｒｔ−ブチルトルエンスルホンアミド、Ｎ−フェニル−Ｎ−（３’−グリシジルオキシフェニル）−３−ｔｅｒｔ−ブチルトルエンスルホンアミド、Ｎ−フェニル−Ｎ−（３’−グリシジルオキシフェニル）−４−ｔｅｒｔ−ブチルトルエンスルホンアミド、Ｎ−フェニル−Ｎ−（４’−グリシジルオキシフェニル）−２−メチルトルエンスルホンアミド、Ｎ−フェニル−Ｎ−（４’−グリシジルオキシフェニル）−３−メチルトルエンスルホンアミド、Ｎ−フェニル−Ｎ−（４’−グリシジルオキシフェニル）−２−ｔｅｒｔ−ブチルトルエンスルホンアミド、Ｎ−フェニル−Ｎ−（４’−グリシジルオキシフェニル）−３−ｔｅｒｔ−ブチルトルエンスルホンアミド、Ｎ−フェニル−Ｎ−（４’−グリシジルオキシフェニル）−４−ｔｅｒｔ−ブチルトルエンスルホンアミド、Ｎ−フェニル−Ｎ−（４’−グリシジルオキシフェニル）−３，５−ジメチルトルエンスルホンアミド、Ｎ−グリシジル−Ｎ−フェニルトルエンスルホンアミド、Ｎ−グリシジル−Ｎ−（２−メチルフェニル）トルエンスルホンアミド、Ｎ−グリシジル−Ｎ−（３−メチルフェニル）トルエンスルホンアミド、Ｎ−グリシジル−Ｎ−（４−メチルフェニル）トルエンスルホンアミド、Ｎ−グリシジル−Ｎ−フェニルトルエンスルホンアミド、Ｎ−グリシジル−Ｎ−（２−ブロモフェニル）トルエンスルホンアミド、Ｎ−グリシジル−Ｎ−（３−ブロモフェニル）トルエンスルホンアミド、Ｎ−グリシジル−Ｎ−（４−ブロモフェニル）トルエンスルホンアミド、Ｎ−グリシジル−Ｎ−フェニルトルエンスルホンアミド、Ｎ−グリシジル−Ｎ−（２−ｔｅｒｔ−ブチルフェニル）トルエンスルホンアミド、Ｎ−グリシジル−Ｎ−（３−ｔｅｒｔ−ブチルフェニル）トルエンスルホンアミド、Ｎ−グリシジル−Ｎ−（４−ｔｅｒｔ−ブチルフェニル）トルエンスルホンアミド、Ｎ−グリシジル−Ｎ−ナフチル−トルエンスルホンアミド、Ｎ−グリシジル−Ｎ−ナフチルトルエンスルホンアミド、Ｎ−グリシジル−Ｎ−ナフチルトルエンスルホンアミド、Ｎ−グリシジル−Ｎ−ナフチルトルエンスルホンアミド、Ｎ−グリシジル−Ｎ−ナフチルトルエンスルホンアミド、Ｎ−グリシジル−Ｎ−ナフチルトルエンスルホンアミド、Ｎ−グリシジル−Ｎ−フェニル−２−メチルトルエンスルホンアミド、Ｎ−グリシジル−Ｎ−フェニル−３−メチルトルエンスルホンアミド、Ｎ−グリシジル−Ｎ−フェニル−３−エチルトルエンスルホンアミド、Ｎ−グリシジル−Ｎ−フェニル−４−エチルトルエンスルホンアミド、Ｎ−グリシジル−Ｎ−フェニル−３−プロピルトルエンスルホンアミド、Ｎ−グリシジル−Ｎ−フェニル−４−プロピルトルエンスルホンアミド、Ｎ−グリシジル−Ｎ−フェニル−２−ｔｅｒｔ−ブチルトルエンスルホンアミド、Ｎ−グリシジル−Ｎ−フェニル−３−ｔｅｒｔ−ブチルトルエンスルホンアミド、Ｎ−グリシジル−Ｎ−フェニル−４−ｔｅｒｔ−ブチルトルエンスルホンアミドなどが挙げられる。
【００６４】
（式５）を構造内に有するエポキシ樹脂［Ａ］としては、（２−グリシジルオキシフェニル）フェニルメタノン、（３−グリシジルオキシフェニル）フェニルメタノン、（４−グリシジルオキシフェニル）フェニルメタノン、（２−メチルフェニル）（２−グリシジルオキシフェニル）メタノン、（２−メチルフェニル）（３−グリシジルオキシフェニル）メタノン、（２−メチルフェニル）（４−グリシジルオキシフェニル）メタノン、（３−メチルフェニル）（２−グリシジルオキシフェニル）メタノン、（３−メチルフェニル）（３−グリシジルオキシフェニル）メタノン、（３−メチルフェニル）（４−グリシジルオキシフェニル）メタノン、（４−メチルフェニル）（２−グリシジルオキシフェニル）メタノン、（４−メチルフェニル）（３−グリシジルオキシフェニル）メタノン、（４−メチルフェニル）（４−グリシジルオキシフェニル）メタノン、（２，５−ジメチルフェニル）（２−グリシジルオキシフェニル）メタノン、（２，５−ジメチルフェニル）（３−グリシジルオキシフェニル）メタノン、（２，５−ジメチルフェニル）（４−グリシジルオキシフェニル）メタノン、（２−ブロモフェニル）（２−グリシジルオキシフェニル）メタノン、（２−ブロモフェニル）（３−グリシジルオキシフェニル）メタノン、（２−ブロモフェニル）（４−グリシジルオキシフェニル）メタノン、（３−ブロモフェニル）（２−グリシジルオキシフェニル）メタノン、（３−ブロモフェニル）（３−グリシジルオキシフェニル）メタノン、（３−ブロモフェニル）（４−グリシジルオキシフェニル）メタノン、（４−ブロモフェニル）（２−グリシジルオキシフェニル）メタノン、（４−ブロモフェニル）（３−グリシジルオキシフェニル）メタノン、（４−ブロモフェニル）（４−グリシジルオキシフェニル）メタノン、（２，５−ジブロモフェニル）（２−グリシジルオキシフェニル）メタノン、（２，５−ジブロモフェニル）（３−グリシジルオキシフェニル）メタノン、（２，５−ジブロモフェニル）（４−グリシジルオキシフェニル）メタノン、（３，６−ジブロモフェニル）（２−グリシジルオキシフェニル）メタノン、（３，６−ジブロモフェニル）（３−グリシジルオキシフェニル）メタノン、（３，６−ジブロモフェニル）（４−グリシジルオキシフェニル）メタノン、（２−ｔｅｒｔ−ブチルフェニル）（２−グリシジルオキシフェニル）メタノン、（２−ｔｅｒｔ−ブチルフェニル）（３−グリシジルオキシフェニル）メタノン、（２−ｔｅｒｔ−ブチルフェニル）（４−グリシジルオキシフェニル）メタノン、（３−ｔｅｒｔ−ブチルフェニル）（２−グリシジルオキシフェニル）メタノン、（３−ｔｅｒｔ−ブチルフェニル）（３−グリシジルオキシフェニル）メタノン、（３−ｔｅｒｔ−ブチルフェニル）（４−グリシジルオキシフェニル）メタノン、（４−ｔｅｒｔ−ブチルフェニル）（２−グリシジルオキシフェニル）メタノン、（４−ｔｅｒｔ−ブチルフェニル）（３−グリシジルオキシフェニル）メタノン、（４−ｔｅｒｔ−ブチルフェニル）（４−グリシジルオキシフェニル）メタノン、（２，５−ジｔｅｒｔ−ブチルフェニル）（２−グリシジルオキシフェニル）メタノン、（２，５−ジｔｅｒｔ−ブチルフェニル）（３−グリシジルオキシフェニル）メタノン、（２，５−ジｔｅｒｔ−ブチルフェニル）（４−グリシジルオキシフェニル）メタノン、（３，６−ジｔｅｒｔ−ブチルフェニル）（３−グリシジルオキシフェニル）メタノン、（３，６−ジｔｅｒｔ−ブチルフェニル）（４−グリシジルオキシフェニル）メタノン、（２−ニトロフェニル）（２−グリシジルオキシフェニル）メタノン、（２−ニトロフェニル）（３−グリシジルオキシフェニル）メタノン、（２−ニトロフェニル）（４−グリシジルオキシフェニル）メタノン、（３−ニトロフェニル）（２−グリシジルオキシフェニル）メタノン、（３−ニトロフェニル）（３−グリシジルオキシフェニル）メタノン、（３−ニトロフェニル）（４−グリシジルオキシフェニル）メタノン、（４−ニトロフェニル）（２−グリシジルオキシフェニル）メタノン、（４−ニトロフェニル）（３−グリシジルオキシフェニル）メタノン、（４−ニトロフェニル）（４−グリシジルオキシフェニル）メタノン、（２−グリシジルオキシ−３−メチルフェニル）フェニルメタノン、（２−グリシジルオキシ−４−メチルフェニル）フェニルメタノン、（２−グリシジルオキシ−５−メチルフェニル）フェニルメタノン、（２−グリシジルオキシ−６−メチルフェニル）フェニルメタノン、（３−グリシジルオキシ−２−メチルフェニル）フェニルメタノン、（３−グリシジルオキシ−４−メチルフェニル）フェニルメタノン、（３−グリシジルオキシ−５−メチルフェニル）フェニルメタノン、（３−グリシジルオキシ−６−メチルフェニル）フェニルメタノン、（４−グリシジルオキシ−２−メチルフェニル）フェニルメタノン、（４−グリシジルオキシ−３−メチルフェニル）フェニルメタノン、（４−グリシジルオキシ−２，６−ジメチルフェニル）フェニルメタノン、（４−グリシジルオキシ−３，５−ジメチルフェニル）フェニルメタノン、（２−グリシジルオキシ−３−ｔｅｒｔ−ブチルフェニル）フェニルメタノン、（２−グリシジルオキシ−４−ｔｅｒｔ−ブチルフェニル）フェニルメタノン、（２−グリシジルオキシ−５−ｔｅｒｔ−ブチルフェニル）フェニルメタノン、（２−グリシジルオキシ−６−ｔｅｒｔ−ブチルフェニル）フェニルメタノン、（３−グリシジルオキシ−２−ｔｅｒｔ−ブチルフェニル）フェニルメタノン、（３−グリシジルオキシ−４−ｔｅｒｔ−ブチルフェニル）フェニルメタノン、（３−グリシジルオキシ−５−ｔｅｒｔ−ブチルフェニル）フェニルメタノン、（３−グリシジルオキシ−６−ｔｅｒｔ−ブチルフェニル）フェニルメタノン、（４−グリシジルオキシ−２−ｔｅｒｔ−ブチルフェニル）フェニルメタノン、（４−グリシジルオキシ−３−ｔｅｒｔ−ブチルフェニル）フェニルメタノン、（２−グリシジルオキシ−３−ブロモフェニル）フェニルメタノン、（２−グリシジルオキシ−４−ブロモフェニル）フェニルメタノン、（２−グリシジルオキシ−５−ブロモフェニル）フェニルメタノン、（２−グリシジルオキシ−６−ブロモフェニル）フェニルメタノン、（３−グリシジルオキシ−２−ブロモフェニル）フェニルメタノン、（３−グリシジルオキシ−４−ブロモフェニル）フェニルメタノン、（３−グリシジルオキシ−５−ブロモフェニル）フェニルメタノン、（３−グリシジルオキシ−６−ブロモフェニル）フェニルメタノン、（４−グリシジルオキシ−２−ブロモフェニル）フェニルメタノン、（４−グリシジルオキシ−３−ブロモフェニル）フェニルメタノン、（２−グリシジルオキシ−３−ニトロフェニル）フェニルメタノン、（２−グリシジルオキシ−４−ニトロフェニル）フェニルメタノン、（２−グリシジルオキシ−５−ニトロフェニル）フェニルメタノン、（２−グリシジルオキシ−６−ニトロフェニル）フェニルメタノン、（３−グリシジルオキシ−２−ニトロフェニル）フェニルメタノン、（３−グリシジルオキシ−４−ニトロフェニル）フェニルメタノン、（３−グリシジルオキシ−５−ニトロフェニル）フェニルメタノン、（３−グリシジルオキシ−６−ニトロフェニル）フェニルメタノン、（４−グリシジルオキシ−２−ニトロフェニル）フェニルメタノン、（４−グリシジルオキシ−３−ニトロフェニル）フェニルメタノン、（２−グリシジルオキシ−３−メチルフェニル）（２−メチルフェニル）メタノン、（２−グリシジルオキシ−４−メチルフェニル）（２−メチルフェニル）メタノン、（２−グリシジルオキシ−５−メチルフェニル）（２−メチルフェニル）メタノン、（２−グリシジルオキシ−６−メチルフェニル）（２−メチルフェニル）メタノン、（３−グリシジルオキシ−２−メチルフェニル）（２−メチルフェニル）メタノン、（３−グリシジルオキシ−４−メチルフェニル）（２−メチルフェニル）メタノン、（３−グリシジルオキシ−５−メチルフェニル）（２−メチルフェニル）メタノン、（３−グリシジルオキシ−６−メチルフェニル）（２−メチルフェニル）メタノン、（４−グリシジルオキシ−２−メチルフェニル）（２−メチルフェニル）メタノン、（４−グリシジルオキシ−３−メチルフェニル）（２−メチルフェニル）メタノン、（４−グリシジルオキシ−２，６−ジメチルフェニル）（２−メチルフェニル）メタノン、（４−グリシジルオキシ−３，５−ジメチルフェニル）（２−メチルフェニル）メタノン、（２−グリシジルオキシ−３−ｔｅｒｔ−ブチルフェニル）（２−メチルフェニル）メタノン、（２−グリシジルオキシ−４−ｔｅｒｔ−ブチルフェニル）（２−メチルフェニル）メタノン、（２−グリシジルオキシ−５−ｔｅｒｔ−ブチルフェニル）（２−メチルフェニル）メタノン、（２−グリシジルオキシ−６−ｔｅｒｔ−ブチルフェニル）（２−メチルフェニル）メタノン、（３−グリシジルオキシ−２−ｔｅｒｔ−ブチルフェニル）（２−メチルフェニル）メタノン、（３−グリシジルオキシ−４−ｔｅｒｔ−ブチルフェニル）（２−メチルフェニル）メタノン、（３−グリシジルオキシ−５−ｔｅｒｔ−ブチルフェニル）（２−メチルフェニル）メタノン、（３−グリシジルオキシ−６−ｔｅｒｔ−ブチルフェニル）（２−メチルフェニル）メタノン、（４−グリシジルオキシ−２−ｔｅｒｔ−ブチルフェニル）（２−メチルフェニル）メタノン、（４−グリシジルオキシ−３−ｔｅｒｔ−ブチルフェニル）（２−メチルフェニル）メタノン、（２−グリシジルオキシ−３−ブロモフェニル）（２−メチルフェニル）メタノン、（２−グリシジルオキシ−４−ブロモフェニル）（２−メチルフェニル）メタノン、（２−グリシジルオキシ−５−ブロモフェニル）（２−メチルフェニル）メタノン、（２−グリシジルオキシ−６−ブロモフェニル）（２−メチルフェニル）メタノン、（３−グリシジルオキシ−２−ブロモフェニル）（２−メチルフェニル）メタノン、（３−グリシジルオキシ−４−ブロモフェニル）（２−メチルフェニル）メタノン、（３−グリシジルオキシ−５−ブロモフェニル）（２−メチルフェニル）メタノン、（３−グリシジルオキシ−６−ブロモフェニル）（２−メチルフェニル）メタノン、（４−グリシジルオキシ−２−ブロモフェニル）（２−メチルフェニル）メタノン、（４−グリシジルオキシ−３−ブロモフェニル）（２−メチルフェニル）メタノン、（２−グリシジルオキシ−３−ニトロフェニル）（２−メチルフェニル）メタノン、（２−グリシジルオキシ−４−ニトロフェニル）（２−メチルフェニル）メタノン、（２−グリシジルオキシ−５−ニトロフェニル）（２−メチルフェニル）メタノン、（２−グリシジルオキシ−６−ニトロフェニル）（２−メチルフェニル）メタノン、（３−グリシジルオキシ−２−ニトロフェニル）（２−メチルフェニル）メタノン、（３−グリシジルオキシ−４−ニトロフェニル）（２−メチルフェニル）メタノン、（３−グリシジルオキシ−５−ニトロフェニル）（２−メチルフェニル）メタノン、（３−グリシジルオキシ−６−ニトロフェニル）（２−メチルフェニル）メタノン、（４−グリシジルオキシ−２−ニトロフェニル）（２−メチルフェニル）メタノン、（４−グリシジルオキシ−３−ニトロフェニル）（２−メチルフェニル）メタノン、（２−グリシジルオキシ−３−メチルフェニル）（３−メチルフェニル）メタノン、（２−グリシジルオキシ−４−メチルフェニル）（３−メチルフェニル）メタノン、（２−グリシジルオキシ−５−メチルフェニル）（３−メチルフェニル）メタノン、（２−グリシジルオキシ−６−メチルフェニル）（３−メチルフェニル）メタノン、（３−グリシジルオキシ−２−メチルフェニル）（３−メチルフェニル）メタノン、（３−グリシジルオキシ−４−メチルフェニル）（３−メチルフェニル）メタノン、（３−グリシジルオキシ−５−メチルフェニル）（３−メチルフェニル）メタノン、（３−グリシジルオキシ−６−メチルフェニル）（３−メチルフェニ
ル）メタノン、（４−グリシジルオキシ−２−メチルフェニル）（３−メチルフェニル）メタノン、（４−グリシジルオキシ−３−メチルフェニル）（３−メチルフェニル）メタノン、（４−グリシジルオキシ−２，６−ジメチルフェニル）（３−メチルフェニル）メタノン、（４−グリシジルオキシ−３，５−ジメチルフェニル）（３−メチルフェニル）メタノン、（２−グリシジルオキシ−３−ｔｅｒｔ−ブチルフェニル）（３−メチルフェニル）メタノン、（２−グリシジルオキシ−４−ｔｅｒｔ−ブチルフェニル）（３−メチルフェニル）メタノン、（２−グリシジルオキシ−５−ｔｅｒｔ−ブチルフェニル）（３−メチルフェニル）メタノン、（２−グリシジルオキシ−６−ｔｅｒｔ−ブチルフェニル）（３−メチルフェニル）メタノン、（３−グリシジルオキシ−２−ｔｅｒｔ−ブチルフェニル）（３−メチルフェニル）メタノン、（３−グリシジルオキシ−４−ｔｅｒｔ−ブチルフェニル）（３−メチルフェニル）メタノン、（３−グリシジルオキシ−５−ｔｅｒｔ−ブチルフェニル）（３−メチルフェニル）メタノン、（３−グリシジルオキシ−６−ｔｅｒｔ−ブチルフェニル）（３−メチルフェニル）メタノン、（４−グリシジルオキシ−２−ｔｅｒｔ−ブチルフェニル）（３−メチルフェニル）メタノン、（４−グリシジルオキシ−３−ｔｅｒｔ−ブチルフェニル）（３−メチルフェニル）メタノン、（２−グリシジルオキシ−３−ブロモフェニル）（３−メチルフェニル）メタノン、（２−グリシジルオキシ−４−ブロモフェニル）（３−メチルフェニル）メタノン、（２−グリシジルオキシ−５−ブロモフェニル）（３−メチルフェニル）メタノン、（２−グリシジルオキシ−６−ブロモフェニル）（３−メチルフェニル）メタノン、（３−グリシジルオキシ−２−ブロモフェニル）（３−メチルフェニル）メタノン、（３−グリシジルオキシ−４−ブロモフェニル）（３−メチルフェニル）メタノン、（３−グリシジルオキシ−５−ブロモフェニル）（３−メチルフェニル）メタノン、（３−グリシジルオキシ−６−ブロモフェニル）（３−メチルフェニル）メタノン、（４−グリシジルオキシ−２−ブロモフェニル）（３−メチルフェニル）メタノン、（４−グリシジルオキシ−３−ブロモフェニル）（３−メチルフェニル）メタノン、（２−グリシジルオキシ−３−ニトロフェニル）（３−メチルフェニル）メタノン、（２−グリシジルオキシ−４−ニトロフェニル）（３−メチルフェニル）メタノン、（２−グリシジルオキシ−５−ニトロフェニル）（３−メチルフェニル）メタノン、（２−グリシジルオキシ−６−ニトロフェニル）（３−メチルフェニル）メタノン、（３−グリシジルオキシ−２−ニトロフェニル）（３−メチルフェニル）メタノン、（３−グリシジルオキシ−４−ニトロフェニル）（３−メチルフェニル）メタノン、（３−グリシジルオキシ−５−ニトロフェニル）（３−メチルフェニル）メタノン、（３−グリシジルオキシ−６−ニトロフェニル）（３−メチルフェニル）メタノン、（４−グリシジルオキシ−２−ニトロフェニル）（３−メチルフェニル）メタノン、（４−グリシジルオキシ−３−ニトロフェニル）（３−メチルフェニル）メタノン、（２−グリシジルオキシ−３−メチルフェニル）（４−メチルフェニル）メタノン、（２−グリシジルオキシ−４−メチルフェニル）（４−メチルフェニル）メタノン、（２−グリシジルオキシ−５−メチルフェニル）（４−メチルフェニル）メタノン、（２−グリシジルオキシ−６−メチルフェニル）（４−メチルフェニル）メタノン、（３−グリシジルオキシ−２−メチルフェニル）（４−メチルフェニル）メタノン、（３−グリシジルオキシ−４−メチルフェニル）（４−メチルフェニル）メタノン、（３−グリシジルオキシ−５−メチルフェニル）（４−メチルフェニル）メタノン、（３−グリシジルオキシ−６−メチルフェニル）（４−メチルフェニル）メタノン、（４−グリシジルオキシ−２−メチルフェニル）（４−メチルフェニル）メタノン、（４−グリシジルオキシ−３−メチルフェニル）（４−メチルフェニル）メタノン、（４−グリシジルオキシ−２，６−ジメチルフェニル）（４−メチルフェニル）メタノン、（４−グリシジルオキシ−３，５−ジメチルフェニル）（４−メチルフェニル）メタノン、（２−グリシジルオキシ−３−ｔｅｒｔ−ブチルフェニル）（４−メチルフェニル）メタノン、（２−グリシジルオキシ−４−ｔｅｒｔ−ブチルフェニル）（４−メチルフェニル）メタノン、（２−グリシジルオキシ−５−ｔｅｒｔ−ブチルフェニル）（４−メチルフェニル）メタノン、（２−グリシジルオキシ−６−ｔｅｒｔ−ブチルフェニル）（４−メチルフェニル）メタノン、（３−グリシジルオキシ−２−ｔｅｒｔ−ブチルフェニル）（４−メチルフェニル）メタノン、（３−グリシジルオキシ−４−ｔｅｒｔ−ブチルフェニル）（４−メチルフェニル）メタノン、（３−グリシジルオキシ−５−ｔｅｒｔ−ブチルフェニル）（４−メチルフェニル）メタノン、（３−グリシジルオキシ−６−ｔｅｒｔ−ブチルフェニル）（４−メチルフェニル）メタノン、（４−グリシジルオキシ−２−ｔｅｒｔ−ブチルフェニル）（４−メチルフェニル）メタノン、（４−グリシジルオキシ−３−ｔｅｒｔ−ブチルフェニル）（４−メチルフェニル）メタノン、（２−グリシジルオキシ−３−ブロモフェニル）（４−メチルフェニル）メタノン、（２−グリシジルオキシ−４−ブロモフェニル）（４−メチルフェニル）メタノン、（２−グリシジルオキシ−５−ブロモフェニル）（４−メチルフェニル）メタノン、（２−グリシジルオキシ−６−ブロモフェニル）（４−メチルフェニル）メタノン、（３−グリシジルオキシ−２−ブロモフェニル）（４−メチルフェニル）メタノン、（３−グリシジルオキシ−４−ブロモフェニル）（４−メチルフェニル）メタノン、（３−グリシジルオキシ−５−ブロモフェニル）（４−メチルフェニル）メタノン、（３−グリシジルオキシ−６−ブロモフェニル）（４−メチルフェニル）メタノン、（４−グリシジルオキシ−２−ブロモフェニル）（４−メチルフェニル）メタノン、（４−グリシジルオキシ−３−ブロモフェニル）（４−メチルフェニル）メタノン、（２−グリシジルオキシ−３−ニトロフェニル）（４−メチルフェニル）メタノン、（２−グリシジルオキシ−４−ニトロフェニル）（４−メチルフェニル）メタノン、（２−グリシジルオキシ−５−ニトロフェニル）（４−メチルフェニル）メタノン、（２−グリシジルオキシ−６−ニトロフェニル）（４−メチルフェニル）メタノン、（３−グリシジルオキシ−２−ニトロフェニル）（４−メチルフェニル）メタノン、（３−グリシジルオキシ−４−ニトロフェニル）（４−メチルフェニル）メタノン、（３−グリシジルオキシ−５−ニトロフェニル）（４−メチルフェニル）メタノン、（３−グリシジルオキシ−６−ニトロフェニル）（４−メチルフェニル）メタノン、（４−グリシジルオキシ−２−ニトロフェニル）（４−メチルフェニル）メタノン、（４−グリシジルオキシ−３−ニトロフェニル）（４−メチルフェニル）メタノン、（２−グリシジルオキシ−３−メチルフェニル）（２−ｔｅｒｔ−ブチルフェニル）メタノン、（２−グリシジルオキシ−４−メチルフェニル）（２−ｔｅｒｔ−ブチルフェニル）メタノン、（２−グリシジルオキシ−５−メチルフェニル）（２−ｔｅｒｔ−ブチルフェニル）メタノン、（２−グリシジルオキシ−６−メチルフェニル）（２−ｔｅｒｔ−ブチルフェニル）メタノン、（３−グリシジルオキシ−２−メチルフェニル）（２−ｔｅｒｔ−ブチルフェニル）メタノン、（３−グリシジルオキシ−４−メチルフェニル）（２−ｔｅｒｔ−ブチルフェニル）メタノン、（３−グリシジルオキシ−５−メチルフェニル）（２−ｔｅｒｔ−ブチルフェニル）メタノン、（３−グリシジルオキシ−６−メチルフェニル）（２−ｔｅｒｔ−ブチルフェニル）メタノン、（４−グリシジルオキシ−２−メチルフェニル）（２−ｔｅｒｔ−ブチルフェニル）メタノン、（４−グリシジルオキシ−３−メチルフェニル）（２−ｔｅｒｔ−ブチルフェニル）メタノン、（４−グリシジルオキシ−２，６−ジメチルフェニル）（２−ｔｅｒｔ−ブチルフェニル）メタノン、（４−グリシジルオキシ−３，５−ジメチルフェニル）（２−ｔｅｒｔ−ブチルフェニル）メタノン、（２−グリシジルオキシ−３−ｔｅｒｔ−ブチルフェニル）（２−ｔｅｒｔ−ブチルフェニル）メタノン、（２−グリシジルオキシ−４−ｔｅｒｔ−ブチルフェニル）（２−ｔｅｒｔ−ブチルフェニル）メタノン、（２−グリシジルオキシ−５−ｔｅｒｔ−ブチルフェニル）（２−ｔｅｒｔ−ブチルフェニル）メタノン、（２−グリシジルオキシ−６−ｔｅｒｔ−ブチルフェニル）（２−ｔｅｒｔ−ブチルフェニル）メタノン、（３−グリシジルオキシ−２−ｔｅｒｔ−ブチルフェニル）（２−ｔｅｒｔ−ブチルフェニル）メタノン、（３−グリシジルオキシ−４−ｔｅｒｔ−ブチルフェニル）（２−ｔｅｒｔ−ブチルフェニル）メタノン、（３−グリシジルオキシ−５−ｔｅｒｔ−ブチルフェニル）（２−ｔｅｒｔ−ブチルフェニル）メタノン、（３−グリシジルオキシ−６−ｔｅｒｔ−ブチルフェニル）（２−ｔｅｒｔ−ブチルフェニル）メタノン、（４−グリシジルオキシ−２−ｔｅｒｔ−ブチルフェニル）（２−ｔｅｒｔ−ブチルフェニル）メタノン、（４−グリシジルオキシ−３−ｔｅｒｔ−ブチルフェニル）（２−ｔｅｒｔ−ブチルフェニル）メタノン、（２−グリシジルオキシ−３−ブロモフェニル）（２−ｔｅｒｔ−ブチルフェニル）メタノン、（２−グリシジルオキシ−４−ブロモフェニル）（２−ｔｅｒｔ−ブチルフェニル）メタノン、（２−グリシジルオキシ−５−ブロモフェニル）（２−ｔｅｒｔ−ブチルフェニル）メタノン、（２−グリシジルオキシ−６−ブロモフェニル）（２−ｔｅｒｔ−ブチルフェニル）メタノン、（３−グリシジルオキシ−２−ブロモフェニル）（２−ｔｅｒｔ−ブチルフェニル）メタノン、（３−グリシジルオキシ−４−ブロモフェニル）（２−ｔｅｒｔ−ブチルフェニル）メタノン、（３−グリシジルオキシ−５−ブロモフェニル）（２−ｔｅｒｔ−ブチルフェニル）メタノン、（３−グリシジルオキシ−６−ブロモフェニル）（２−ｔｅｒｔ−ブチルフェニル）メタノン、（４−グリシジルオキシ−２−ブロモフェニル）（２−ｔｅｒｔ−ブチルフェニル）メタノン、（４−グリシジルオキシ−３−ブロモフェニル）（２−ｔｅｒｔ−ブチルフェニル）メタノン、（２−グリシジルオキシ−３−ニトロフェニル）（２−ｔｅｒｔ−ブチルフェニル）メタノン、（２−グリシジルオキシ−４−ニトロフェニル）（２−ｔｅｒｔ−ブチルフェニル）メタノン、（２−グリシジルオキシ−５−ニトロフェニル）（２−ｔｅｒｔ−ブチルフェニル）メタノン、（２−グリシジルオキシ−６−ニトロフェニル）（２−ｔｅｒｔ−ブチルフェニル）メタノン、（３−グリシジルオキシ−２−ニトロフェニル）（２−ｔｅｒｔ−ブチルフェニル）メタノン、（３−グリシジルオキシ−４−ニトロフェニル）（２−ｔｅｒｔ−ブチルフェニル）メタノン、（３−グリシジルオキシ−５−ニトロフェニル）（２−ｔｅｒｔ−ブチルフェニル）メタノン、（３−グリシジルオキシ−６−ニトロフェニル）（２−ｔｅｒｔ−ブチルフェニル）メタノン、（４−グリシジルオキシ−２−ニトロフェニル）（２−ｔｅｒｔ−ブチルフェニル）メタノン、（４−グリシジルオキシ−３−ニトロフェニル）（２−ｔｅｒｔ−ブチルフェニル）メタノン、（２−グリシジルオキシ−３−メチルフェニル）（３−ｔｅｒｔ−ブチルフェニル）メタノン、（２−グリシジルオキシ−４−メチルフェニル）（３−ｔｅｒｔ−ブチルフェニル）メタノン、（２−グリシジルオキシ−５−メチルフェニル）（３−ｔｅｒｔ−ブチルフェニル）メタノン、（２−グリシジルオキシ−６−メチルフェニル）（３−ｔｅｒｔ−ブチルフェニル）メタノン、（３−グリシジルオキシ−２−メチルフェニル）（３−ｔｅｒｔ−ブチルフェニル）メタノン、（３−グリシジルオキシ−４−メチルフェニル）（３−ｔｅｒｔ−ブチルフェニル
）メタノン、（３−グリシジルオキシ−５−メチルフェニル）（３−ｔｅｒｔ−ブチルフェニル）メタノン、（３−グリシジルオキシ−６−メチルフェニル）（３−ｔｅｒｔ−ブチルフェニル）メタノン、（４−グリシジルオキシ−２−メチルフェニル）（３−ｔｅｒｔ−ブチルフェニル）メタノン、（４−グリシジルオキシ−３−メチルフェニル）（３−ｔｅｒｔ−ブチルフェニル）メタノン、（４−グリシジルオキシ−２，６−ジメチルフェニル）（３−ｔｅｒｔ−ブチルフェニル）メタノン、（４−グリシジルオキシ−３，５−ジメチルフェニル）（３−ｔｅｒｔ−ブチルフェニル）メタノン、（２−グリシジルオキシ−３−ｔｅｒｔ−ブチルフェニル）（３−ｔｅｒｔ−ブチルフェニル）メタノン、（２−グリシジルオキシ−４−ｔｅｒｔ−ブチルフェニル）（３−ｔｅｒｔ−ブチルフェニル）メタノン、（２−グリシジルオキシ−５−ｔｅｒｔ−ブチルフェニル）（３−ｔｅｒｔ−ブチルフェニル）メタノン、（２−グリシジルオキシ−６−ｔｅｒｔ−ブチルフェニル）（３−ｔｅｒｔ−ブチルフェニル）メタノン、（３−グリシジルオキシ−２−ｔｅｒｔ−ブチルフェニル）（３−ｔｅｒｔ−ブチルフェニル）メタノン、（３−グリシジルオキシ−４−ｔｅｒｔ−ブチルフェニル）（３−ｔｅｒｔ−ブチルフェニル）メタノン、（３−グリシジルオキシ−５−ｔｅｒｔ−ブチルフェニル）（３−ｔｅｒｔ−ブチルフェニル）メタノン、（３−グリシジルオキシ−６−ｔｅｒｔ−ブチルフェニル）（３−ｔｅｒｔ−ブチルフェニル）メタノン、（４−グリシジルオキシ−２−ｔｅｒｔ−ブチルフェニル）（３−ｔｅｒｔ−ブチルフェニル）メタノン、（４−グリシジルオキシ−３−ｔｅｒｔ−ブチルフェニル）（３−ｔｅｒｔ−ブチルフェニル）メタノン、（２−グリシジルオキシ−３−ブロモフェニル）（３−ｔｅｒｔ−ブチルフェニル）メタノン、（２−グリシジルオキシ−４−ブロモフェニル）（３−ｔｅｒｔ−ブチルフェニル）メタノン、（２−グリシジルオキシ−５−ブロモフェニル）（３−ｔｅｒｔ−ブチルフェニル）メタノン、（２−グリシジルオキシ−６−ブロモフェニル）（３−ｔｅｒｔ−ブチルフェニル）メタノン、（３−グリシジルオキシ−２−ブロモフェニル）（３−ｔｅｒｔ−ブチルフェニル）メタノン、（３−グリシジルオキシ−４−ブロモフェニル）（３−ｔｅｒｔ−ブチルフェニル）メタノン、（３−グリシジルオキシ−５−ブロモフェニル）（３−ｔｅｒｔ−ブチルフェニル）メタノン、（３−グリシジルオキシ−６−ブロモフェニル）（３−ｔｅｒｔ−ブチルフェニル）メタノン、（４−グリシジルオキシ−２−ブロモフェニル）（３−ｔｅｒｔ−ブチルフェニル）メタノン、（４−グリシジルオキシ−３−ブロモフェニル）（３−ｔｅｒｔ−ブチルフェニル）メタノン、（２−グリシジルオキシ−３−ニトロフェニル）（３−ｔｅｒｔ−ブチルフェニル）メタノン、（２−グリシジルオキシ−４−ニトロフェニル）（３−ｔｅｒｔ−ブチルフェニル）メタノン、（２−グリシジルオキシ−５−ニトロフェニル）（３−ｔｅｒｔ−ブチルフェニル）メタノン、（２−グリシジルオキシ−６−ニトロフェニル）（３−ｔｅｒｔ−ブチルフェニル）メタノン、（３−グリシジルオキシ−２−ニトロフェニル）（３−ｔｅｒｔ−ブチルフェニル）メタノン、（３−グリシジルオキシ−４−ニトロフェニル）（３−ｔｅｒｔ−ブチルフェニル）メタノン、（３−グリシジルオキシ−５−ニトロフェニル）（３−ｔｅｒｔ−ブチルフェニル）メタノン、（３−グリシジルオキシ−６−ニトロフェニル）（３−ｔｅｒｔ−ブチルフェニル）メタノン、（４−グリシジルオキシ−２−ニトロフェニル）（３−ｔｅｒｔ−ブチルフェニル）メタノン、（４−グリシジルオキシ−３−ニトロフェニル）（３−ｔｅｒｔ−ブチルフェニル）メタノン、（２−グリシジルオキシ−３−メチルフェニル）（４−ｔｅｒｔ−ブチルフェニル）メタノン、（２−グリシジルオキシ−４−メチルフェニル）（４−ｔｅｒｔ−ブチルフェニル）メタノン、（２−グリシジルオキシ−５−メチルフェニル）（４−ｔｅｒｔ−ブチルフェニル）メタノン、（２−グリシジルオキシ−６−メチルフェニル）（４−ｔｅｒｔ−ブチルフェニル）メタノン、（３−グリシジルオキシ−２−メチルフェニル）（４−ｔｅｒｔ−ブチルフェニル）メタノン、（３−グリシジルオキシ−４−メチルフェニル）（４−ｔｅｒｔ−ブチルフェニル）メタノン、（３−グリシジルオキシ−５−メチルフェニル）（４−ｔｅｒｔ−ブチルフェニル）メタノン、（３−グリシジルオキシ−６−メチルフェニル）（４−ｔｅｒｔ−ブチルフェニル）メタノン、（４−グリシジルオキシ−２−メチルフェニル）（４−ｔｅｒｔ−ブチルフェニル）メタノン、（４−グリシジルオキシ−３−メチルフェニル）（４−ｔｅｒｔ−ブチルフェニル）メタノン、（４−グリシジルオキシ−２，６−ジメチルフェニル）（４−ｔｅｒｔ−ブチルフェニル）メタノン、（４−グリシジルオキシ−３，５−ジメチルフェニル）（４−ｔｅｒｔ−ブチルフェニル）メタノン、（２−グリシジルオキシ−３−ｔｅｒｔ−ブチルフェニル）（４−ｔｅｒｔ−ブチルフェニル）メタノン、（２−グリシジルオキシ−４−ｔｅｒｔ−ブチルフェニル）（４−ｔｅｒｔ−ブチルフェニル）メタノン、（２−グリシジルオキシ−５−ｔｅｒｔ−ブチルフェニル）（４−ｔｅｒｔ−ブチルフェニル）メタノン、（２−グリシジルオキシ−６−ｔｅｒｔ−ブチルフェニル）（４−ｔｅｒｔ−ブチルフェニル）メタノン、（３−グリシジルオキシ−２−ｔｅｒｔ−ブチルフェニル）（４−ｔｅｒｔ−ブチルフェニル）メタノン、（３−グリシジルオキシ−４−ｔｅｒｔ−ブチルフェニル）（４−ｔｅｒｔ−ブチルフェニル）メタノン、（３−グリシジルオキシ−５−ｔｅｒｔ−ブチルフェニル）（４−ｔｅｒｔ−ブチルフェニル）メタノン、（３−グリシジルオキシ−６−ｔｅｒｔ−ブチルフェニル）（４−ｔｅｒｔ−ブチルフェニル）メタノン、（４−グリシジルオキシ−２−ｔｅｒｔ−ブチルフェニル）（４−ｔｅｒｔ−ブチルフェニル）メタノン、（４−グリシジルオキシ−３−ｔｅｒｔ−ブチルフェニル）（４−ｔｅｒｔ−ブチルフェニル）メタノン、（２−グリシジルオキシ−３−ブロモフェニル）（４−ｔｅｒｔ−ブチルフェニル）メタノン、（２−グリシジルオキシ−４−ブロモフェニル）（４−ｔｅｒｔ−ブチルフェニル）メタノン、（２−グリシジルオキシ−５−ブロモフェニル）（４−ｔｅｒｔ−ブチルフェニル）メタノン、（２−グリシジルオキシ−６−ブロモフェニル）（４−ｔｅｒｔ−ブチルフェニル）メタノン、（３−グリシジルオキシ−２−ブロモフェニル）（４−ｔｅｒｔ−ブチルフェニル）メタノン、（３−グリシジルオキシ−４−ブロモフェニル）（４−ｔｅｒｔ−ブチルフェニル）メタノン、（３−グリシジルオキシ−５−ブロモフェニル）（４−ｔｅｒｔ−ブチルフェニル）メタノン、（３−グリシジルオキシ−６−ブロモフェニル）（４−ｔｅｒｔ−ブチルフェニル）メタノン、（４−グリシジルオキシ−２−ブロモフェニル）（４−ｔｅｒｔ−ブチルフェニル）メタノン、（４−グリシジルオキシ−３−ブロモフェニル）（４−ｔｅｒｔ−ブチルフェニル）メタノン、（２−グリシジルオキシ−３−ニトロフェニル）（４−ｔｅｒｔ−ブチルフェニル）メタノン、（２−グリシジルオキシ−４−ニトロフェニル）（４−ｔｅｒｔ−ブチルフェニル）メタノン、（２−グリシジルオキシ−５−ニトロフェニル）（４−ｔｅｒｔ−ブチルフェニル）メタノン、（２−グリシジルオキシ−６−ニトロフェニル）（４−ｔｅｒｔ−ブチルフェニル）メタノン、（３−グリシジルオキシ−２−ニトロフェニル）（４−ｔｅｒｔ−ブチルフェニル）メタノン、（３−グリシジルオキシ−４−ニトロフェニル）（４−ｔｅｒｔ−ブチルフェニル）メタノン、（３−グリシジルオキシ−５−ニトロフェニル）（４−ｔｅｒｔ−ブチルフェニル）メタノン、（３−グリシジルオキシ−６−ニトロフェニル）（４−ｔｅｒｔ−ブチルフェニル）メタノン、（４−グリシジルオキシ−２−ニトロフェニル）（４−ｔｅｒｔ−ブチルフェニル）メタノン、（４−グリシジルオキシ−３−ニトロフェニル）（４−ｔｅｒｔ−ブチルフェニル）メタノンなどが挙げられる。
【００６５】
（式６）を構造内に有するエポキシ樹脂［Ａ］としては、（２−グリシジルオキシフェニル）フェニルスルホン、（３−グリシジルオキシフェニル）フェニルスルホン、（４−グリシジルオキシフェニル）フェニルスルホン、（２−メチルフェニル）（２−グリシジルオキシフェニル）スルホン、（２−メチルフェニル）（３−グリシジルオキシフェニル）スルホン、（２−メチルフェニル）（４−グリシジルオキシフェニル）スルホン、（３−メチルフェニル）（２−グリシジルオキシフェニル）スルホン、（３−メチルフェニル）（３−グリシジルオキシフェニル）スルホン、（３−メチルフェニル）（４−グリシジルオキシフェニル）スルホン、（４−メチルフェニル）（２−グリシジルオキシフェニル）スルホン、（４−メチルフェニル）（３−グリシジルオキシフェニル）スルホン、（４−メチルフェニル）（４−グリシジルオキシフェニル）スルホン、（２，５−ジメチルフェニル）（２−グリシジルオキシフェニル）スルホン、（２，５−ジメチルフェニル）（３−グリシジルオキシフェニル）スルホン、（２，５−ジメチルフェニル）（４−グリシジルオキシフェニル）スルホン、（２−ブロモフェニル）（２−グリシジルオキシフェニル）スルホン、（２−ブロモフェニル）（３−グリシジルオキシフェニル）スルホン、（２−ブロモフェニル）（４−グリシジルオキシフェニル）スルホン、（３−ブロモフェニル）（２−グリシジルオキシフェニル）スルホン、（３−ブロモフェニル）（３−グリシジルオキシフェニル）スルホン、（３−ブロモフェニル）（４−グリシジルオキシフェニル）スルホン、（４−ブロモフェニル）（２−グリシジルオキシフェニル）スルホン、（４−ブロモフェニル）（３−グリシジルオキシフェニル）スルホン、（４−ブロモフェニル）（４−グリシジルオキシフェニル）スルホン、（２，５−ジブロモフェニル）（２−グリシジルオキシフェニル）スルホン、（２，５−ジブロモフェニル）（３−グリシジルオキシフェニル）スルホン、（２，５−ジブロモフェニル）（４−グリシジルオキシフェニル）スルホン、（２−ｔｅｒｔ−ブチルフェニル）（２−グリシジルオキシフェニル）スルホン、（２−ｔｅｒｔ−ブチルフェニル）（３−グリシジルオキシフェニル）スルホン、（２−ｔｅｒｔ−ブチルフェニル）（４−グリシジルオキシフェニル）スルホン、（３−ｔｅｒｔ−ブチルフェニル）（２−グリシジルオキシフェニル）スルホン、（３−ｔｅｒｔ−ブチルフェニル）（３−グリシジルオキシフェニル）スルホン、（３−ｔｅｒｔ−ブチルフェニル）（４−グリシジルオキシフェニル）スルホン、（４−ｔｅｒｔ−ブチルフェニル）（２−グリシジルオキシフェニル）スルホン、（４−ｔｅｒｔ−ブチルフェニル）（３−グリシジルオキシフェニル）スルホン、（４−ｔｅｒｔ−ブチルフェニル）（４−グリシジルオキシフェニル）スルホン、（２，５−ジｔｅｒｔ−ブチルフェニル）（２−グリシジルオキシフェニル）スルホン、（２，５−ジｔｅｒｔ−ブチルフェニル）（３−グリシジルオキシフェニル）スルホン、（２，５−ジｔｅｒｔ−ブチルフェニル）（４−グリシジルオキシフェニル）スルホン、（２−ニトロフェニル）（２−グリシジルオキシフェニル）スルホン、（２−ニトロフェニル）（３−グリシジルオキシフェニル）スルホン、（２−ニトロフェニル）（４−グリシジルオキシフェニル）スルホン、（３−ニトロフェニル）（２−グリシジルオキシフェニル）スルホン、（３−ニトロフェニル）（３−グリシジルオキシフェニル）スルホン、（３−ニトロフェニル）（４−グリシジルオキシフェニル）スルホン、（４−ニトロフェニル）（２−グリシジルオキシフェニル）スルホン、（４−ニトロフェニル）（３−グリシジルオキシフェニル）スルホン、（４−ニトロフェニル）（４−グリシジルオキシフェニル）スルホン、（２−グリシジルオキシ−３−メチルフェニル）フェニルスルホン、（２−グリシジルオキシ−４−メチルフェニル）フェニルスルホン、（２−グリシジルオキシ−５−メチルフェニル）フェニルスルホン、（２−グリシジルオキシ−６−メチルフェニル）フェニルスルホン、（３−グリシジルオキシ−２−メチルフェニル）フェニルスルホン、（３−グリシジルオキシ−４−メチルフェニル）フェニルスルホン、（３−グリシジルオキシ−５−メチルフェニル）フェニルスルホン、（３−グリシジルオキシ−６−メチルフェニル）フェニルスルホン、（４−グリシジルオキシ−２−メチルフェニル）フェニルスルホン、（４−グリシジルオキシ−３−メチルフェニル）フェニルスルホン、（４−グリシジルオキシ−２，６−ジメチルフェニル）フェニルスルホン、（４−グリシジルオキシ−３，５−ジメチルフェニル）フェニルスルホン、（２−グリシジルオキシ−３−ｔｅｒｔ−ブチルフェニル）フェニルスルホン、（２−グリシジルオキシ−４−ｔｅｒｔ−ブチルフェニル）フェニルスルホン、（２−グリシジルオキシ−５−ｔｅｒｔ−ブチルフェニル）フェニルスルホン、（２−グリシジルオキシ−６−ｔｅｒｔ−ブチルフェニル）フェニルスルホン、（３−グリシジルオキシ−２−ｔｅｒｔ−ブチルフェニル）フェニルスルホン、（３−グリシジルオキシ−４−ｔｅｒｔ−ブチルフェニル）フェニルスルホン、（３−グリシジルオキシ−５−ｔｅｒｔ−ブチルフェニル）フェニルスルホン、（３−グリシジルオキシ−６−ｔｅｒｔ−ブチルフェニル）フェニルスルホン、（４−グリシジルオキシ−２−ｔｅｒｔ−ブチルフェニル）フェニルスルホン、（４−グリシジルオキシ−３−ｔｅｒｔ−ブチルフェニル）フェニルスルホン、（２−グリシジルオキシ−３−ブロモフェニル）フェニルスルホン、（２−グリシジルオキシ−４−ブロモフェニル）フェニルスルホン、（２−グリシジルオキシ−５−ブロモフェニル）フェニルスルホン、（２−グリシジルオキシ−６−ブロモフェニル）フェニルスルホン、（３−グリシジルオキシ−２−ブロモフェニル）フェニルスルホン、（３−グリシジルオキシ−４−ブロモフェニル）フェニルスルホン、（３−グリシジルオキシ−５−ブロモフェニル）フェニルスルホン、（３−グリシジルオキシ−６−ブロモフェニル）フェニルスルホン、（４−グリシジルオキシ−２−ブロモフェニル）フェニルスルホン、（４−グリシジルオキシ−３−ブロモフェニル）フェニルスルホン、（２−グリシジルオキシ−３−ニトロフェニル）フェニルスルホン、（２−グリシジルオキシ−４−ニトロフェニル）フェニルスルホン、（２−グリシジルオキシ−５−ニトロフェニル）フェニルスルホン、（２−グリシジルオキシ−６−ニトロフェニル）フェニルスルホン、（３−グリシジルオキシ−２−ニトロフェニル）フェニルスルホン、（３−グリシジルオキシ−４−ニトロフェニル）フェニルスルホン、（３−グリシジルオキシ−５−ニトロフェニル）フェニルスルホン、（３−グリシジルオキシ−６−ニトロフェニル）フェニルスルホン、（４−グリシジルオキシ−２−ニトロフェニル）フェニルスルホン、（４−グリシジルオキシ−３−ニトロフェニル）フェニルスルホン、（２−グリシジルオキシ−３−メチルフェニル）（２−メチルフェニル）スルホン、（２−グリシジルオキシ−４−メチルフェニル）（２−メチルフェニル）スルホン、（２−グリシジルオキシ−５−メチルフェニル）（２−メチルフェニル）スルホン、（２−グリシジルオキシ−６−メチルフェニル）（２−メチルフェニル）スルホン、（３−グリシジルオキシ−２−メチルフェニル）（２−メチルフェニル）スルホン、（３−グリシジルオキシ−４−メチルフェニル）（２−メチルフェニル）スルホン、（３−グリシジルオキシ−５−メチルフェニル）（２−メチルフェニル）スルホン、（３−グリシジルオキシ−６−メチルフェニル）（２−メチルフェニル）スルホン、（４−グリシジルオキシ−２−メチルフェニル）（２−メチルフェニル）スルホン、（４−グリシジルオキシ−３−メチルフェニル）（２−メチルフェニル）スルホン、（４−グリシジルオキシ−２，６−ジメチルフェニル）（２−メチルフェニル）スルホン、（４−グリシジルオキシ−３，５−ジメチルフェニル）（２−メチルフェニル）スルホン、（２−グリシジルオキシ−３−ｔｅｒｔ−ブチルフェニル）（２−メチルフェニル）スルホン、（２−グリシジルオキシ−４−ｔｅｒｔ−ブチルフェニル）（２−メチルフェニル）スルホン、（２−グリシジルオキシ−５−ｔｅｒｔ−ブチルフェニル）（２−メチルフェニル）スルホン、（２−グリシジルオキシ−６−ｔｅｒｔ−ブチルフェニル）（２−メチルフェニル）スルホン、（３−グリシジルオキシ−２−ｔｅｒｔ−ブチルフェニル）（２−メチルフェニル）スルホン、（３−グリシジルオキシ−４−ｔｅｒｔ−ブチルフェニル）（２−メチルフェニル）スルホン、（３−グリシジルオキシ−５−ｔｅｒｔ−ブチルフェニル）（２−メチルフェニル）スルホン、（３−グリシジルオキシ−６−ｔｅｒｔ−ブチルフェニル）（２−メチルフェニル）スルホン、（４−グリシジルオキシ−２−ｔｅｒｔ−ブチルフェニル）（２−メチルフェニル）スルホン、（４−グリシジルオキシ−３−ｔｅｒｔ−ブチルフェニル）（２−メチルフェニル）スルホン、（２−グリシジルオキシ−３−ブロモフェニル）（２−メチルフェニル）スルホン、（２−グリシジルオキシ−４−ブロモフェニル）（２−メチルフェニル）スルホン、（２−グリシジルオキシ−５−ブロモフェニル）（２−メチルフェニル）スルホン、（２−グリシジルオキシ−６−ブロモフェニル）（２−メチルフェニル）スルホン、（３−グリシジルオキシ−２−ブロモフェニル）（２−メチルフェニル）スルホン、（３−グリシジルオキシ−４−ブロモフェニル）（２−メチルフェニル）スルホン、（３−グリシジルオキシ−５−ブロモフェニル）（２−メチルフェニル）スルホン、（３−グリシジルオキシ−６−ブロモフェニル）（２−メチルフェニル）スルホン、（４−グリシジルオキシ−２−ブロモフェニル）（２−メチルフェニル）スルホン、（４−グリシジルオキシ−３−ブロモフェニル）（２−メチルフェニル）スルホン、（２−グリシジルオキシ−３−ニトロフェニル）（２−メチルフェニル）スルホン、（２−グリシジルオキシ−４−ニトロフェニル）（２−メチルフェニル）スルホン、（２−グリシジルオキシ−５−ニトロフェニル）（２−メチルフェニル）スルホン、（２−グリシジルオキシ−６−ニトロフェニル）（２−メチルフェニル）スルホン、（３−グリシジルオキシ−２−ニトロフェニル）（２−メチルフェニル）スルホン、（３−グリシジルオキシ−４−ニトロフェニル）（２−メチルフェニル）スルホン、（３−グリシジルオキシ−５−ニトロフェニル）（２−メチルフェニル）スルホン、（３−グリシジルオキシ−６−ニトロフェニル）（２−メチルフェニル）スルホン、（４−グリシジルオキシ−２−ニトロフェニル）（２−メチルフェニル）スルホン、（４−グリシジルオキシ−３−ニトロフェニル）（２−メチルフェニル）スルホン、（２−グリシジルオキシ−３−メチルフェニル）（３−メチルフェニル）スルホン、（２−グリシジルオキシ−４−メチルフェニル）（３−メチルフェニル）スルホン、（２−グリシジルオキシ−５−メチルフェニル）（３−メチルフェニル）スルホン、（２−グリシジルオキシ−６−メチルフェニル）（３−メチルフェニル）スルホン、（３−グリシジルオキシ−２−メチルフェニル）（３−メチルフェニル）スルホン、（３−グリシジルオキシ−４−メチルフェニル）（３−メチルフェニル）スルホン、（３−グリシジルオキシ−５−メチルフェニル）（３−メチルフェニル）スルホン、（３−グリシジルオキシ−６−メチルフェニル）（３−メチルフェニル）スルホン、（４−グリシジルオキシ−２−メチルフェニル）（３−メチルフェニル）スルホン、（４−グリシジルオキシ−３−メチルフェニル）（３−メチルフェニル）スルホン、（４−グリシジルオキシ−２，６−ジメチルフェニル）（３−メチルフェニル）スルホン、（４−グリシジルオキシ−３，５−ジメチルフェニル）（３−メチルフェニル）スルホン、（２−グリシジルオキシ−３−ｔｅｒｔ−ブ
チルフェニル）（３−メチルフェニル）スルホン、（２−グリシジルオキシ−４−ｔｅｒｔ−ブチルフェニル）（３−メチルフェニル）スルホン、（２−グリシジルオキシ−５−ｔｅｒｔ−ブチルフェニル）（３−メチルフェニル）スルホン、（２−グリシジルオキシ−６−ｔｅｒｔ−ブチルフェニル）（３−メチルフェニル）スルホン、（３−グリシジルオキシ−２−ｔｅｒｔ−ブチルフェニル）（３−メチルフェニル）スルホン、（３−グリシジルオキシ−４−ｔｅｒｔ−ブチルフェニル）（３−メチルフェニル）スルホン、（３−グリシジルオキシ−５−ｔｅｒｔ−ブチルフェニル）（３−メチルフェニル）スルホン、（３−グリシジルオキシ−６−ｔｅｒｔ−ブチルフェニル）（３−メチルフェニル）スルホン、（４−グリシジルオキシ−２−ｔｅｒｔ−ブチルフェニル）（３−メチルフェニル）スルホン、（４−グリシジルオキシ−３−ｔｅｒｔ−ブチルフェニル）（３−メチルフェニル）スルホン、（２−グリシジルオキシ−３−ブロモフェニル）（３−メチルフェニル）スルホン、（２−グリシジルオキシ−４−ブロモフェニル）（３−メチルフェニル）スルホン、（２−グリシジルオキシ−５−ブロモフェニル）（３−メチルフェニル）スルホン、（２−グリシジルオキシ−６−ブロモフェニル）（３−メチルフェニル）スルホン、（３−グリシジルオキシ−２−ブロモフェニル）（３−メチルフェニル）スルホン、（３−グリシジルオキシ−４−ブロモフェニル）（３−メチルフェニル）スルホン、（３−グリシジルオキシ−５−ブロモフェニル）（３−メチルフェニル）スルホン、（３−グリシジルオキシ−６−ブロモフェニル）（３−メチルフェニル）スルホン、（４−グリシジルオキシ−２−ブロモフェニル）（３−メチルフェニル）スルホン、（４−グリシジルオキシ−３−ブロモフェニル）（３−メチルフェニル）スルホン、（２−グリシジルオキシ−３−ニトロフェニル）（３−メチルフェニル）スルホン、（２−グリシジルオキシ−４−ニトロフェニル）（３−メチルフェニル）スルホン、（２−グリシジルオキシ−５−ニトロフェニル）（３−メチルフェニル）スルホン、（２−グリシジルオキシ−６−ニトロフェニル）（３−メチルフェニル）スルホン、（３−グリシジルオキシ−２−ニトロフェニル）（３−メチルフェニル）スルホン、（３−グリシジルオキシ−４−ニトロフェニル）（３−メチルフェニル）スルホン、（３−グリシジルオキシ−５−ニトロフェニル）（３−メチルフェニル）スルホン、（３−グリシジルオキシ−６−ニトロフェニル）（３−メチルフェニル）スルホン、（４−グリシジルオキシ−２−ニトロフェニル）（３−メチルフェニル）スルホン、（４−グリシジルオキシ−３−ニトロフェニル）（３−メチルフェニル）スルホン、（２−グリシジルオキシ−３−メチルフェニル）（４−メチルフェニル）スルホン、（２−グリシジルオキシ−４−メチルフェニル）（４−メチルフェニル）スルホン、（２−グリシジルオキシ−５−メチルフェニル）（４−メチルフェニル）スルホン、（２−グリシジルオキシ−６−メチルフェニル）（４−メチルフェニル）スルホン、（３−グリシジルオキシ−２−メチルフェニル）（４−メチルフェニル）スルホン、（３−グリシジルオキシ−４−メチルフェニル）（４−メチルフェニル）スルホン、（３−グリシジルオキシ−５−メチルフェニル）（４−メチルフェニル）スルホン、（３−グリシジルオキシ−６−メチルフェニル）（４−メチルフェニル）スルホン、（４−グリシジルオキシ−２−メチルフェニル）（４−メチルフェニル）スルホン、（４−グリシジルオキシ−３−メチルフェニル）（４−メチルフェニル）スルホン、（４−グリシジルオキシ−２，６−ジメチルフェニル）（４−メチルフェニル）スルホン、（４−グリシジルオキシ−３，５−ジメチルフェニル）（４−メチルフェニル）スルホン、（２−グリシジルオキシ−３−ｔｅｒｔ−ブチルフェニル）（４−メチルフェニル）スルホン、（２−グリシジルオキシ−４−ｔｅｒｔ−ブチルフェニル）（４−メチルフェニル）スルホン、（２−グリシジルオキシ−５−ｔｅｒｔ−ブチルフェニル）（４−メチルフェニル）スルホン、（２−グリシジルオキシ−６−ｔｅｒｔ−ブチルフェニル）（４−メチルフェニル）スルホン、（３−グリシジルオキシ−２−ｔｅｒｔ−ブチルフェニル）（４−メチルフェニル）スルホン、（３−グリシジルオキシ−４−ｔｅｒｔ−ブチルフェニル）（４−メチルフェニル）スルホン、（３−グリシジルオキシ−５−ｔｅｒｔ−ブチルフェニル）（４−メチルフェニル）スルホン、（３−グリシジルオキシ−６−ｔｅｒｔ−ブチルフェニル）（４−メチルフェニル）スルホン、（４−グリシジルオキシ−２−ｔｅｒｔ−ブチルフェニル）（４−メチルフェニル）スルホン、（４−グリシジルオキシ−３−ｔｅｒｔ−ブチルフェニル）（４−メチルフェニル）スルホン、（２−グリシジルオキシ−３−ブロモフェニル）（４−メチルフェニル）スルホン、（２−グリシジルオキシ−４−ブロモフェニル）（４−メチルフェニル）スルホン、（２−グリシジルオキシ−５−ブロモフェニル）（４−メチルフェニル）スルホン、（２−グリシジルオキシ−６−ブロモフェニル）（４−メチルフェニル）スルホン、（３−グリシジルオキシ−２−ブロモフェニル）（４−メチルフェニル）スルホン、（３−グリシジルオキシ−４−ブロモフェニル）（４−メチルフェニル）スルホン、（３−グリシジルオキシ−５−ブロモフェニル）（４−メチルフェニル）スルホン、（３−グリシジルオキシ−６−ブロモフェニル）（４−メチルフェニル）スルホン、（４−グリシジルオキシ−２−ブロモフェニル）（４−メチルフェニル）スルホン、（４−グリシジルオキシ−３−ブロモフェニル）（４−メチルフェニル）スルホン、（２−グリシジルオキシ−３−ニトロフェニル）（４−メチルフェニル）スルホン、（２−グリシジルオキシ−４−ニトロフェニル）（４−メチルフェニル）スルホン、（２−グリシジルオキシ−５−ニトロフェニル）（４−メチルフェニル）スルホン、（２−グリシジルオキシ−６−ニトロフェニル）（４−メチルフェニル）スルホン、（３−グリシジルオキシ−２−ニトロフェニル）（４−メチルフェニル）スルホン、（３−グリシジルオキシ−４−ニトロフェニル）（４−メチルフェニル）スルホン、（３−グリシジルオキシ−５−ニトロフェニル）（４−メチルフェニル）スルホン、（３−グリシジルオキシ−６−ニトロフェニル）（４−メチルフェニル）スルホン、（４−グリシジルオキシ−２−ニトロフェニル）（４−メチルフェニル）スルホン、（４−グリシジルオキシ−３−ニトロフェニル）（４−メチルフェニル）スルホン、（２−グリシジルオキシ−３−メチルフェニル）（２−ｔｅｒｔ−ブチルフェニル）スルホン、（２−グリシジルオキシ−４−メチルフェニル）（２−ｔｅｒｔ−ブチルフェニル）スルホン、（２−グリシジルオキシ−５−メチルフェニル）（２−ｔｅｒｔ−ブチルフェニル）スルホン、（２−グリシジルオキシ−６−メチルフェニル）（２−ｔｅｒｔ−ブチルフェニル）スルホン、（３−グリシジルオキシ−２−メチルフェニル）（２−ｔｅｒｔ−ブチルフェニル）スルホン、（３−グリシジルオキシ−４−メチルフェニル）（２−ｔｅｒｔ−ブチルフェニル）スルホン、（３−グリシジルオキシ−５−メチルフェニル）（２−ｔｅｒｔ−ブチルフェニル）スルホン、（３−グリシジルオキシ−６−メチルフェニル）（２−ｔｅｒｔ−ブチルフェニル）スルホン、（４−グリシジルオキシ−２−メチルフェニル）（２−ｔｅｒｔ−ブチルフェニル）スルホン、（４−グリシジルオキシ−３−メチルフェニル）（２−ｔｅｒｔ−ブチルフェニル）スルホン、（４−グリシジルオキシ−２，６−ジメチルフェニル）（２−ｔｅｒｔ−ブチルフェニル）スルホン、（４−グリシジルオキシ−３，５−ジメチルフェニル）（２−ｔｅｒｔ−ブチルフェニル）スルホン、（２−グリシジルオキシ−３−ｔｅｒｔ−ブチルフェニル）（２−ｔｅｒｔ−ブチルフェニル）スルホン、（２−グリシジルオキシ−４−ｔｅｒｔ−ブチルフェニル）（２−ｔｅｒｔ−ブチルフェニル）スルホン、（２−グリシジルオキシ−５−ｔｅｒｔ−ブチルフェニル）（２−ｔｅｒｔ−ブチルフェニル）スルホン、（２−グリシジルオキシ−６−ｔｅｒｔ−ブチルフェニル）（２−ｔｅｒｔ−ブチルフェニル）スルホン、（３−グリシジルオキシ−２−ｔｅｒｔ−ブチルフェニル）（２−ｔｅｒｔ−ブチルフェニル）スルホン、（３−グリシジルオキシ−４−ｔｅｒｔ−ブチルフェニル）（２−ｔｅｒｔ−ブチルフェニル）スルホン、（３−グリシジルオキシ−５−ｔｅｒｔ−ブチルフェニル）（２−ｔｅｒｔ−ブチルフェニル）スルホン、（３−グリシジルオキシ−６−ｔｅｒｔ−ブチルフェニル）（２−ｔｅｒｔ−ブチルフェニル）スルホン、（４−グリシジルオキシ−２−ｔｅｒｔ−ブチルフェニル）（２−ｔｅｒｔ−ブチルフェニル）スルホン、（４−グリシジルオキシ−３−ｔｅｒｔ−ブチルフェニル）（２−ｔｅｒｔ−ブチルフェニル）スルホン、（２−グリシジルオキシ−３−ブロモフェニル）（２−ｔｅｒｔ−ブチルフェニル）スルホン、（２−グリシジルオキシ−４−ブロモフェニル）（２−ｔｅｒｔ−ブチルフェニル）スルホン、（２−グリシジルオキシ−５−ブロモフェニル）（２−ｔｅｒｔ−ブチルフェニル）スルホン、（２−グリシジルオキシ−６−ブロモフェニル）（２−ｔｅｒｔ−ブチルフェニル）スルホン、（３−グリシジルオキシ−２−ブロモフェニル）（２−ｔｅｒｔ−ブチルフェニル）スルホン、（３−グリシジルオキシ−４−ブロモフェニル）（２−ｔｅｒｔ−ブチルフェニル）スルホン、（３−グリシジルオキシ−５−ブロモフェニル）（２−ｔｅｒｔ−ブチルフェニル）スルホン、（３−グリシジルオキシ−６−ブロモフェニル）（２−ｔｅｒｔ−ブチルフェニル）スルホン、（４−グリシジルオキシ−２−ブロモフェニル）（２−ｔｅｒｔ−ブチルフェニル）スルホン、（４−グリシジルオキシ−３−ブロモフェニル）（２−ｔｅｒｔ−ブチルフェニル）スルホン、（２−グリシジルオキシ−３−ニトロフェニル）（２−ｔｅｒｔ−ブチルフェニル）スルホン、（２−グリシジルオキシ−４−ニトロフェニル）（２−ｔｅｒｔ−ブチルフェニル）スルホン、（２−グリシジルオキシ−５−ニトロフェニル）（２−ｔｅｒｔ−ブチルフェニル）スルホン、（２−グリシジルオキシ−６−ニトロフェニル）（２−ｔｅｒｔ−ブチルフェニル）スルホン、（３−グリシジルオキシ−２−ニトロフェニル）（２−ｔｅｒｔ−ブチルフェニル）スルホン、（３−グリシジルオキシ−４−ニトロフェニル）（２−ｔｅｒｔ−ブチルフェニル）スルホン、（３−グリシジルオキシ−５−ニトロフェニル）（２−ｔｅｒｔ−ブチルフェニル）スルホン、（３−グリシジルオキシ−６−ニトロフェニル）（２−ｔｅｒｔ−ブチルフェニル）スルホン、（４−グリシジルオキシ−２−ニトロフェニル）（２−ｔｅｒｔ−ブチルフェニル）スルホン、（４−グリシジルオキシ−３−ニトロフェニル）（２−ｔｅｒｔ−ブチルフェニル）スルホン、（２−グリシジルオキシ−３−メチルフェニル）（３−ｔｅｒｔ−ブチルフェニル）スルホン、（２−グリシジルオキシ−４−メチルフェニル）（３−ｔｅｒｔ−ブチルフェニル）スルホン、（２−グリシジルオキシ−５−メチルフェニル）（３−ｔｅｒｔ−ブチルフェニル）スルホン、（２−グリシジルオキシ−６−メチルフェニル）（３−ｔｅｒｔ−ブチルフェニル）スルホン、（３−グリシジルオキシ−２−メチルフェニル）（３−ｔｅｒｔ−ブチルフェニル）スルホン、（３−グリシジルオキシ−４−メチルフェニル）（３−ｔｅｒｔ−ブチルフェニル）スルホン、（３−グリシジルオキシ−５−メチルフェニル）（３−ｔｅｒｔ−ブチルフェニル）スルホン、（３−グリシジルオキシ−６−メチルフェニル）（３−ｔｅｒｔ−ブチルフェニル）スルホン、（４−グリシジルオキシ−２−メチルフェニル）（３−ｔｅｒｔ−ブチルフェニル）スルホン、（４−グリシジルオキシ−３−メチルフェニル）（３−ｔｅｒｔ−ブチルフェニル）スルホン、（４−グリシジ
ルオキシ−２，６−ジメチルフェニル）（３−ｔｅｒｔ−ブチルフェニル）スルホン、（４−グリシジルオキシ−３，５−ジメチルフェニル）（３−ｔｅｒｔ−ブチルフェニル）スルホン、（２−グリシジルオキシ−３−ｔｅｒｔ−ブチルフェニル）（３−ｔｅｒｔ−ブチルフェニル）スルホン、（２−グリシジルオキシ−４−ｔｅｒｔ−ブチルフェニル）（３−ｔｅｒｔ−ブチルフェニル）スルホン、（２−グリシジルオキシ−５−ｔｅｒｔ−ブチルフェニル）（３−ｔｅｒｔ−ブチルフェニル）スルホン、（２−グリシジルオキシ−６−ｔｅｒｔ−ブチルフェニル）（３−ｔｅｒｔ−ブチルフェニル）スルホン、（３−グリシジルオキシ−２−ｔｅｒｔ−ブチルフェニル）（３−ｔｅｒｔ−ブチルフェニル）スルホン、（３−グリシジルオキシ−４−ｔｅｒｔ−ブチルフェニル）（３−ｔｅｒｔ−ブチルフェニル）スルホン、（３−グリシジルオキシ−５−ｔｅｒｔ−ブチルフェニル）（３−ｔｅｒｔ−ブチルフェニル）スルホン、（３−グリシジルオキシ−６−ｔｅｒｔ−ブチルフェニル）（３−ｔｅｒｔ−ブチルフェニル）スルホン、（４−グリシジルオキシ−２−ｔｅｒｔ−ブチルフェニル）（３−ｔｅｒｔ−ブチルフェニル）スルホン、（４−グリシジルオキシ−３−ｔｅｒｔ−ブチルフェニル）（３−ｔｅｒｔ−ブチルフェニル）スルホン、（２−グリシジルオキシ−３−ブロモフェニル）（３−ｔｅｒｔ−ブチルフェニル）スルホン、（２−グリシジルオキシ−４−ブロモフェニル）（３−ｔｅｒｔ−ブチルフェニル）スルホン、（２−グリシジルオキシ−５−ブロモフェニル）（３−ｔｅｒｔ−ブチルフェニル）スルホン、（２−グリシジルオキシ−６−ブロモフェニル）（３−ｔｅｒｔ−ブチルフェニル）スルホン、（３−グリシジルオキシ−２−ブロモフェニル）（３−ｔｅｒｔ−ブチルフェニル）スルホン、（３−グリシジルオキシ−４−ブロモフェニル）（３−ｔｅｒｔ−ブチルフェニル）スルホン、（３−グリシジルオキシ−５−ブロモフェニル）（３−ｔｅｒｔ−ブチルフェニル）スルホン、（３−グリシジルオキシ−６−ブロモフェニル）（３−ｔｅｒｔ−ブチルフェニル）スルホン、（４−グリシジルオキシ−２−ブロモフェニル）（３−ｔｅｒｔ−ブチルフェニル）スルホン、（４−グリシジルオキシ−３−ブロモフェニル）（３−ｔｅｒｔ−ブチルフェニル）スルホン、（２−グリシジルオキシ−３−ニトロフェニル）（３−ｔｅｒｔ−ブチルフェニル）スルホン、（２−グリシジルオキシ−４−ニトロフェニル）（３−ｔｅｒｔ−ブチルフェニル）スルホン、（２−グリシジルオキシ−５−ニトロフェニル）（３−ｔｅｒｔ−ブチルフェニル）スルホン、（２−グリシジルオキシ−６−ニトロフェニル）（３−ｔｅｒｔ−ブチルフェニル）スルホン、（３−グリシジルオキシ−２−ニトロフェニル）（３−ｔｅｒｔ−ブチルフェニル）スルホン、（３−グリシジルオキシ−４−ニトロフェニル）（３−ｔｅｒｔ−ブチルフェニル）スルホン、（３−グリシジルオキシ−５−ニトロフェニル）（３−ｔｅｒｔ−ブチルフェニル）スルホン、（３−グリシジルオキシ−６−ニトロフェニル）（３−ｔｅｒｔ−ブチルフェニル）スルホン、（４−グリシジルオキシ−２−ニトロフェニル）（３−ｔｅｒｔ−ブチルフェニル）スルホン、（４−グリシジルオキシ−３−ニトロフェニル）（３−ｔｅｒｔ−ブチルフェニル）スルホン、（２−グリシジルオキシ−３−メチルフェニル）（４−ｔｅｒｔ−ブチルフェニル）スルホン、（２−グリシジルオキシ−４−メチルフェニル）（４−ｔｅｒｔ−ブチルフェニル）スルホン、（２−グリシジルオキシ−５−メチルフェニル）（４−ｔｅｒｔ−ブチルフェニル）スルホン、（２−グリシジルオキシ−６−メチルフェニル）（４−ｔｅｒｔ−ブチルフェニル）スルホン、（３−グリシジルオキシ−２−メチルフェニル）（４−ｔｅｒｔ−ブチルフェニル）スルホン、（３−グリシジルオキシ−４−メチルフェニル）（４−ｔｅｒｔ−ブチルフェニル）スルホン、（３−グリシジルオキシ−５−メチルフェニル）（４−ｔｅｒｔ−ブチルフェニル）スルホン、（３−グリシジルオキシ−６−メチルフェニル）（４−ｔｅｒｔ−ブチルフェニル）スルホン、（４−グリシジルオキシ−２−メチルフェニル）（４−ｔｅｒｔ−ブチルフェニル）スルホン、（４−グリシジルオキシ−３−メチルフェニル）（４−ｔｅｒｔ−ブチルフェニル）スルホン、（４−グリシジルオキシ−２，６−ジメチルフェニル）（４−ｔｅｒｔ−ブチルフェニル）スルホン、（４−グリシジルオキシ−３，５−ジメチルフェニル）（４−ｔｅｒｔ−ブチルフェニル）スルホン、（２−グリシジルオキシ−３−ｔｅｒｔ−ブチルフェニル）（４−ｔｅｒｔ−ブチルフェニル）スルホン、（２−グリシジルオキシ−４−ｔｅｒｔ−ブチルフェニル）（４−ｔｅｒｔ−ブチルフェニル）スルホン、（２−グリシジルオキシ−５−ｔｅｒｔ−ブチルフェニル）（４−ｔｅｒｔ−ブチルフェニル）スルホン、（２−グリシジルオキシ−６−ｔｅｒｔ−ブチルフェニル）（４−ｔｅｒｔ−ブチルフェニル）スルホン、（３−グリシジルオキシ−２−ｔｅｒｔ−ブチルフェニル）（４−ｔｅｒｔ−ブチルフェニル）スルホン、（３−グリシジルオキシ−４−ｔｅｒｔ−ブチルフェニル）（４−ｔｅｒｔ−ブチルフェニル）スルホン、（３−グリシジルオキシ−５−ｔｅｒｔ−ブチルフェニル）（４−ｔｅｒｔ−ブチルフェニル）スルホン、（３−グリシジルオキシ−６−ｔｅｒｔ−ブチルフェニル）（４−ｔｅｒｔ−ブチルフェニル）スルホン、（４−グリシジルオキシ−２−ｔｅｒｔ−ブチルフェニル）（４−ｔｅｒｔ−ブチルフェニル）スルホン、（４−グリシジルオキシ−３−ｔｅｒｔ−ブチルフェニル）（４−ｔｅｒｔ−ブチルフェニル）スルホン、（２−グリシジルオキシ−３−ブロモフェニル）（４−ｔｅｒｔ−ブチルフェニル）スルホン、（２−グリシジルオキシ−４−ブロモフェニル）（４−ｔｅｒｔ−ブチルフェニル）スルホン、（２−グリシジルオキシ−５−ブロモフェニル）（４−ｔｅｒｔ−ブチルフェニル）スルホン、（２−グリシジルオキシ−６−ブロモフェニル）（４−ｔｅｒｔ−ブチルフェニル）スルホン、（３−グリシジルオキシ−２−ブロモフェニル）（４−ｔｅｒｔ−ブチルフェニル）スルホン、（３−グリシジルオキシ−４−ブロモフェニル）（４−ｔｅｒｔ−ブチルフェニル）スルホン、（３−グリシジルオキシ−５−ブロモフェニル）（４−ｔｅｒｔ−ブチルフェニル）スルホン、（３−グリシジルオキシ−６−ブロモフェニル）（４−ｔｅｒｔ−ブチルフェニル）スルホン、（４−グリシジルオキシ−２−ブロモフェニル）（４−ｔｅｒｔ−ブチルフェニル）スルホン、（４−グリシジルオキシ−３−ブロモフェニル）（４−ｔｅｒｔ−ブチルフェニル）スルホン、（２−グリシジルオキシ−３−ニトロフェニル）（４−ｔｅｒｔ−ブチルフェニル）スルホン、（２−グリシジルオキシ−４−ニトロフェニル）（４−ｔｅｒｔ−ブチルフェニル）スルホン、（２−グリシジルオキシ−５−ニトロフェニル）（４−ｔｅｒｔ−ブチルフェニル）スルホン、（２−グリシジルオキシ−６−ニトロフェニル）（４−ｔｅｒｔ−ブチルフェニル）スルホン、（３−グリシジルオキシ−２−ニトロフェニル）（４−ｔｅｒｔ−ブチルフェニル）スルホン、（３−グリシジルオキシ−４−ニトロフェニル）（４−ｔｅｒｔ−ブチルフェニル）スルホン、（３−グリシジルオキシ−５−ニトロフェニル）（４−ｔｅｒｔ−ブチルフェニル）スルホン、（３−グリシジルオキシ−６−ニトロフェニル）（４−ｔｅｒｔ−ブチルフェニル）スルホン、（４−グリシジルオキシ−２−ニトロフェニル）（４−ｔｅｒｔ−ブチルフェニル）スルホン、（４−グリシジルオキシ−３−ニトロフェニル）（４−ｔｅｒｔ−ブチルフェニル）スルホンなどが挙げられる。
【００６６】
（式７）を構造内に有するエポキシ樹脂［Ａ］としては、Ｎ−フェニル−２−グリシジルオキシベンゼンスルホンアミド、Ｎ−フェニル−３−グリシジルオキシベンゼンスルホンアミド、Ｎ−フェニル−４−グリシジルオキシベンゼンスルホンアミド、Ｎ−（２−メチルフェニル）−２−グリシジルオキシベンゼンスルホンアミドＮ−（３−メチルフェニル）−２−グリシジルオキシベンゼンスルホンアミド、Ｎ−（４−メチルフェニル）−２−グリシジルオキシベンゼンスルホンアミド、Ｎ−ナフチル−２−グリシジルオキシベンゼンスルホンアミド、Ｎ−ナフチル−３−グリシジルオキシベンゼンスルホンアミド、Ｎ−ナフチル−４−グリシジルオキシベンゼンスルホンアミド、Ｎ−フェニル−２−グリシジルオキシ−３−メチルベンゼンスルホンアミド、Ｎ−フェニル−２−グリシジルオキシ−４−メチルベンゼンスルホンアミド、Ｎ−フェニル−２−グリシジルオキシ−３−エチルベンゼンスルホンアミド、Ｎ−フェニル−２−グリシジルオキシ−４−エチルベンゼンスルホンアミド、Ｎ−フェニル−２−グリシジルオキシ−３−プロピルベンゼンスルホンアミド、Ｎ−フェニル−２−グリシジルオキシ−４−プロピルベンゼンスルホンアミド、Ｎ−フェニル−２−グリシジルオキシ−３−ｔｅｒｔ−ブチルベンゼンスルホンアミド、Ｎ−フェニル−２−グリシジルオキシ−４−ｔｅｒｔ−ブチルベンゼンスルホンアミド、Ｎ−フェニル−３−グリシジルオキシ−２−メチルベンゼンスルホンアミド、Ｎ−フェニル−３−グリシジルオキシ−４−メチルベンゼンスルホンアミド、Ｎ−フェニル−３−グリシジルオキシ−２−エチルベンゼンスルホンアミド、Ｎ−フェニル−３−グリシジルオキシ−４−エチルベンゼンスルホンアミド、Ｎ−フェニル−３−グリシジルオキシ−２−プロピルベンゼンスルホンアミド、Ｎ−フェニル−３−グリシジルオキシ−４−プロピルベンゼンスルホンアミド、Ｎ−フェニル−３−グリシジルオキシ−２−ｔｅｒｔ−ブチルベンゼンスルホンアミド、Ｎ−フェニル−３−グリシジルオキシ−４−ｔｅｒｔ−ブチルベンゼンスルホンアミド、Ｎ−フェニル−４−グリシジルオキシ−２−メチルベンゼンスルホンアミド、Ｎ−フェニル−４−グリシジルオキシ−３−メチルベンゼンスルホンアミド、Ｎ−フェニル−４−グリシジルオキシ−２−エチルベンゼンスルホンアミド、Ｎ−フェニル−４−グリシジルオキシ−３−エチルベンゼンスルホンアミド、Ｎ−フェニル−４−グリシジルオキシ−２−プロピルベンゼンスルホンアミド、Ｎ−フェニル−４−グリシジルオキシ−３−プロピルベンゼンスルホンアミド、Ｎ−フェニル−４−グリシジルオキシ−２−ｔｅｒｔ−ブチルベンゼンスルホンアミド、Ｎ−フェニル−４−グリシジルオキシ−３−ｔｅｒｔ−ブチルベンゼンスルホンアミド、Ｎ−フェニル−４−グリシジルオキシ−２，６−ジメチルベンゼンスルホンアミド、Ｎ−フェニル−２−グリシジルオキシ−３−トリフルオロメチルベンゼンスルホンアミド、Ｎ−フェニル−２−グリシジルオキシ−４−トリフルオロメチルベンゼンスルホンアミド、Ｎ−フェニル−２−グリシジルオキシ−３−アシルベンゼンスルホンアミド、Ｎ−フェニル−２−グリシジルオキシ−４−アシルベンゼンスルホンアミド、Ｎ−フェニル−２−グリシジルオキシ−３−ニトロベンゼンスルホンアミド、Ｎ−フェニル−２−グリシジルオキシ−４−ニトロベンゼンスルホンアミド、Ｎ−フェニル−２−グリシジルオキシ−３−ブロモベンゼンスルホンアミド、Ｎ−フェニル−２−グリシジルオキシ−４−ブロモベンゼンスルホンアミド、Ｎ−フェニル−３−グリシジルオキシ−２−トリフルオロメチルベンゼンスルホンアミド、Ｎ−フェニル−３−グリシジルオキシ−４−トリフルオロメチルベンゼンスルホンアミド、Ｎ−フェニル−３−グリシジルオキシ−２−アシルベンゼンスルホンアミド、Ｎ−フェニル−３−グリシジルオキシ−４−アシルベンゼンスルホンアミド、Ｎ−フェニル−３−グリシジルオキシ−２−ニトロベンゼンスルホンアミド、Ｎ−フェニル−３−グリシジルオキシ−４−ニトロベンゼンスルホンアミド、Ｎ−フェニル−３−グリシジルオキシ−２−ブロモベンゼンスルホンアミド、Ｎ−フェニル−３−グリシジルオキシ−４−ブロモベンゼンスルホンアミド、Ｎ−フェニル−４−グリシジルオキシ−２−トリフルオロメチルベンゼンスルホンアミド、Ｎ−フェニル−４−グリシジルオキシ−３−トリフルオロメチルベンゼンスルホンアミド、Ｎ−フェニル−４−グリシジルオキシ−２−アシルベンゼンスルホンアミド、Ｎ−フェニル−４−グリシジルオキシ−３−アシルベンゼンスルホンアミド、Ｎ−フェニル−４−グリシジルオキシ−２−ニトロベンゼンスルホンアミド、Ｎ−フェニル−４−グリシジルオキシ−３−ニトロベンゼンスルホンアミド、Ｎ−フェニル−４−グリシジルオキシ−２−ブロモベンゼンスルホンアミド、Ｎ−フェニル−４−グリシジルオキシ−３−ブロモベンゼンスルホンアミド、Ｎ−（２−グリシジルオキシフェニル）ベンゼンスルホンアミド、Ｎ−（３−グリシジルオキシフェニル）ベンゼンスルホンアミド、Ｎ−（４−グリシジルオキシフェニル）ベンゼンスルホンアミド、Ｎ−（２−グリシジルオキシ−３−メチルフェニル）ベンゼンスルホンアミド、Ｎ−（２−グリシジルオキシ−４−メチルフェニル）ベンゼンスルホンアミド、Ｎ−（２−グリシジルオキシ−５−メチルフェニル）ベンゼンスルホンアミド、Ｎ−（３−グリシジルオキシ−６−メチルフェニル）ベンゼンスルホンアミド、Ｎ−（３−グリシジルオキシ−２−メチルフェニル）ベンゼンスルホンアミド、Ｎ−（３−グリシジルオキシ−４−メチルフェニル）ベンゼンスルホンアミド、Ｎ−（３−グリシジルオキシ−５−メチルフェニル）ベンゼンスルホンアミド、Ｎ−（３−グリシジルオキシ−６−メチルフェニル）ベンゼンスルホンアミド、Ｎ−（４−グリシジルオキシ−２−メチルフェニル）ベンゼンスルホンアミド、Ｎ−（４−グリシジルオキシ−３−メチルフェニル）ベンゼンスルホンアミド、、Ｎ−（２−グリシジルオキシ−３−ｔｅｒｔ−ブチルフェニル）ベンゼンスルホンアミド、Ｎ−（２−グリシジルオキシ−４−ｔｅｒｔ−ブチルフェニル）ベンゼンスルホンアミド、Ｎ−（２−グリシジルオキシ−５−ｔｅｒｔ−ブチルフェニル）ベンゼンスルホンアミド、Ｎ−（３−グリシジルオキシ−６−ｔｅｒｔ−ブチルフェニル）ベンゼンスルホンアミド、Ｎ−（３−グリシジルオキシ−２−ｔｅｒｔ−ブチルフェニル）ベンゼンスルホンアミド、Ｎ−（３−グリシジルオキシ−４−ｔｅｒｔ−ブチルフェニル）ベンゼンスルホンアミド、Ｎ−（３−グリシジルオキシ−５−ｔｅｒｔ−ブチルフェニル）ベンゼンスルホンアミド、Ｎ−（３−グリシジルオキシ−６−ｔｅｒｔ−ブチルフェニル）ベンゼンスルホンアミド、Ｎ−（４−グリシジルオキシ−２−ｔｅｒｔ−ブチルフェニル）ベンゼンスルホンアミド、Ｎ−（４−グリシジルオキシ−３−ｔｅｒｔ−ブチルフェニル）ベンゼンスルホンアミド、Ｎ−（２−グリシジルオキシ−３−アシルフェニル）ベンゼンスルホンアミド、Ｎ−（２−グリシジルオキシ−４−アシルフェニル）ベンゼンスルホンアミド、Ｎ−（２−グリシジルオキシ−５−アシルフェニル）ベンゼンスルホンアミド、Ｎ−（３−グリシジルオキシ−６−アシルフェニル）ベンゼンスルホンアミド、Ｎ−（３−グリシジルオキシ−２−アシルフェニル）ベンゼンスルホンアミド、Ｎ−（３−グリシジルオキシ−４−アシルフェニル）ベンゼンスルホンアミド、Ｎ−（３−グリシジルオキシ−５−アシルフェニル）ベンゼンスルホンアミド、Ｎ−（３−グリシジルオキシ−６−アシルフェニル）ベンゼンスルホンアミド、Ｎ−（４−グリシジルオキシ−２−アシルフェニル）ベンゼンスルホンアミド、Ｎ−（４−グリシジルオキシ−３−アシルフェニル）ベンゼンスルホンアミド、Ｎ−（２−グリシジルオキシ−３−トリフルオロメチルフェニル）ベンゼンスルホンアミド、Ｎ−（２−グリシジルオキシ−４−トリフルオロメチルフェニル）ベンゼンスルホンアミド、Ｎ−（２−グリシジルオキシ−５−トリフルオロメチルフェニル）ベンゼンスルホンアミド、Ｎ−（３−グリシジルオキシ−６−トリフルオロメチルフェニル）ベンゼンスルホンアミド、Ｎ−（３−グリシジルオキシ−２−トリフルオロメチルフェニル）ベンゼンスルホンアミド、Ｎ−（３−グリシジルオキシ−４−トリフルオロメチルフェニル）ベンゼンスルホンアミド、Ｎ−（３−グリシジルオキシ−５−トリフルオロメチルフェニル）ベンゼンスルホンアミド、Ｎ−（３−グリシジルオキシ−６−トリフルオロメチルフェニル）ベンゼンスルホンアミド、Ｎ−（４−グリシジルオキシ−２−トリフルオロメチルフェニル）ベンゼンスルホンアミド、Ｎ−（４−グリシジルオキシ−３−トリフルオロメチルフェニル）ベンゼンスルホンアミド、Ｎ−（２−グリシジルオキシ−３−ニトロフェニル）ベンゼンスルホンアミド、Ｎ−（２−グリシジルオキシ−４−ニトロフェニル）ベンゼンスルホンアミド、Ｎ−（２−グリシジルオキシ−５−ニトロフェニル）ベンゼンスルホンアミド、Ｎ−（３−グリシジルオキシ−６−ニトロフェニル）ベンゼンスルホンアミド、Ｎ−（３−グリシジルオキシ−２−ニトロフェニル）ベンゼンスルホンアミド、Ｎ−（３−グリシジルオキシ−４−ニトロフェニル）ベンゼンスルホンアミド、Ｎ−（３−グリシジルオキシ−５−ニトロフェニル）ベンゼンスルホンアミド、Ｎ−（３−グリシジルオキシ−６−ニトロフェニル）ベンゼンスルホンアミド、Ｎ−（４−グリシジルオキシ−２−ニトロフェニル）ベンゼンスルホンアミド、Ｎ−（４−グリシジルオキシ−３−ニトロフェニル）ベンゼンスルホンアミド、Ｎ−（２’−グリシジルオキシフェニル）−２−メチルベンゼンスルホンアミド、Ｎ−（２’−グリシジルオキシフェニル）−３−メチルベンゼンスルホンアミド、Ｎ−（２’−グリシジルオキシフェニル）−４−メチルベンゼンスルホンアミド、Ｎ−（２’−グリシジルオキシフェニル）−２−ｔｅｒｔ−ブチルベンゼンスルホンアミド、Ｎ−（２’−グリシジルオキシフェニル）−３−ｔｅｒｔ−ブチルベンゼンスルホンアミド、Ｎ−（２’−グリシジルオキシフェニル）−４−ｔｅｒｔ−ブチルベンゼンスルホンアミド、Ｎ−（３’−グリシジルオキシフェニル）−２−メチルベンゼンスルホンアミド、Ｎ−（３’−グリシジルオキシフェニル）−３−メチルベンゼンスルホンアミド、Ｎ−（３’−グリシジルオキシフェニル）−４−メチルベンゼンスルホンアミド、Ｎ−（３’−グリシジルオキシフェニル）−２−ｔｅｒｔ−ブチルベンゼンスルホンアミド、Ｎ−（３’−グリシジルオキシフェニル）−３−ｔｅｒｔ−ブチルベンゼンスルホンアミド、Ｎ−（３’−グリシジルオキシフェニル）−４−ｔｅｒｔ−ブチルベンゼンスルホンアミド、Ｎ−（４’−グリシジルオキシフェニル）−２−メチルベンゼンスルホンアミド、Ｎ−（４’−グリシジルオキシフェニル）−３−メチルベンゼンスルホンアミド、Ｎ−（４’−グリシジルオキシフェニル）−４−メチルベンゼンスルホンアミド、Ｎ−（４’−グリシジルオキシフェニル）−２−ｔｅｒｔ−ブチルベンゼンスルホンアミド、Ｎ−（４’−グリシジルオキシフェニル）−３−ｔｅｒｔ−ブチルベンゼンスルホンアミド、Ｎ−（４’−グリシジルオキシフェニル）−４−ｔｅｒｔ−ブチルベンゼンスルホンアミド、Ｎ−（４’−グリシジルオキシフェニル）−３，５−ジメチルベンゼンスルホンアミドなどが挙げられる。
【００６７】
本発明で用いられる３官能以上のエポキシ樹脂［Ｂ］とは、１分子中に３個以上のエポキシ基を有する化合物である。３官能以上のエポキシ樹脂［Ｂ］としては、例えば、グリシジルアミン型エポキシ樹脂およびグリシジルエーテル型エポキシ樹脂が挙げられる。
【００６８】
３官能以上のエポキシ樹脂［Ｂ］において、官能基数は好ましくは３〜７であり、より好ましくは３〜４である。官能基数が多すぎると硬化後のマトリックス樹脂が脆くなってしまい、耐衝撃性を損ねる場合がある。
【００６９】
３官能以上のグリシジルアミン型エポキシ樹脂としては、例えば、ジアミノジフェニルメタン型、ジアミノジフェニルスルホン型、アミノフェノール型、メタキシレンジアミン型、１，３−ビスアミノメチルシクロヘキサン型、イソシアヌレート型等のエポキシ樹脂が挙げられる。中でも物性のバランスが良いことから、ジアミノジフェニルメタン型とアミノフェノール型のエポキシ樹脂が特に好ましく用いられる。
【００７０】
また、３官能以上のグリシジルエーテル型エポキシ樹脂としては、例えば、フェノールノボラック型、オルソクレゾールノボラック型、トリスヒドロキシフェニルメタン型およびテトラフェニロールエタン型等のエポキシ樹脂が挙げられる。
【００７１】
３官能以上のエポキシ樹脂［Ｂ］の配合量が少なすぎると耐熱性を損ねてしまい、多すぎると架橋密度が高くなるため脆い材料となることがあり、繊維強化複合材料の耐衝撃性と強度を損ねてしまうことがある。３官能以上のエポキシ樹脂の配合量は、エポキシ樹脂［Ａ］と３官能以上のエポキシ樹脂［Ｂ］とを合わせ配合されたエポキシ樹脂量（エポキシ樹脂総量）１００質量％に対して、４０〜８０質量％であり、好ましくは５０〜７０質量％である。
【００７２】
本発明においては、［Ａ］、［Ｂ］の他のエポキシ樹脂や、エポキシ樹脂と熱硬化性樹脂の共重合体等を含んでも良い。エポキシ樹脂と共重合させて用いられる上記の熱硬化性樹脂としては、例えば、不飽和ポリエステル樹脂、ビニルエステル樹脂、エポキシ樹脂、ベンゾオキサジン樹脂、フェノール樹脂、尿素樹脂、メラミン樹脂およびポリイミド樹脂等が挙げられる。これらの樹脂組成物や化合物は、単独で用いてもよいし適宜配合して用いてもよい。少なくとも［Ａ］、［Ｂ］の他のエポキシ樹脂を配合することは、樹脂の流動性と硬化後の耐熱性を兼ね備えるものとする。樹脂の流動性を良くするため、室温（２５℃）で液状なエポキシ樹脂が好適に用いられる。ここでいう液状とは、測定される熱硬化性樹脂と同じ温度状態にある比重７以上の金属片を、該熱硬化性樹脂の上に置き、重力で瞬時に埋没するとき、その熱硬化性樹脂は液状であると定義する。比重７以上の金属片としては、例えば、鉄（鋼）、鋳鉄、銅などが挙げられる。また、液状のエポキシ樹脂を少なくとも１種と、固形状のエポキシ樹脂を少なくとも１種を配合することは、プリプレグのタック性とドレープ性を適切なものとする。タック性とドレープ性の観点から、本発明に係るエポキシ樹脂組成物は、配合したエポキシ樹脂総量１００質量％に対して、［Ａ］と［Ｂ］も含めて液状のエポキシ樹脂を、合計で２０質量％以上含むことが好ましい。
【００７３】
３官能以上のエポキシ樹脂［Ｂ］の市販品としてジアミノジフェニルメタン型のエポキシ樹脂は、ＥＬＭ４３４（住友化学（株）製）、“アラルダイト（登録商標）”ＭＹ７２０、“アラルダイト（登録商標）”ＭＹ７２１、“アラルダイト（登録商標）”ＭＹ９５１２、“アラルダイト（登録商標）”ＭＹ９６６３（以上ハンツマン・アドバンスト・マテリアルズ社製）、および“エポトート（登録商標）”ＹＨ―４３４（東都化成（株）製）などが挙げられる。
【００７４】
メタキシレンジアミン型のエポキシ樹脂市販品としては、ＴＥＴＲＡＤ−Ｘ（三菱ガス化学社製）が挙げられる。
【００７５】
１，３−ビスアミノメチルシクロヘキサン型のエポキシ樹脂市販品としては、ＴＥＴＲＡＤ−Ｃ（三菱ガス化学社製）が挙げられる。
【００７６】
イソシアヌレート型のエポキシ樹脂市販品としては、ＴＥＰＩＣ−Ｐ（日産化学社製）が挙げられる。
【００７７】
トリスヒドロキシフェニルメタン型のエポキシ樹脂市販品としては、Ｔａｃｔｉｘ７４２（ハンツマン・アドバンスト・マテリアルズ社製）が挙げられる。
【００７８】
テトラフェニロールエタン型のエポキシ樹脂市販品としては、“ｊＥＲ（登録商標）”１０３１Ｓ（ジャパンエポキシレジン（株）製）が挙げられる。
【００７９】
アミノフェノール型のエポキシ樹脂市販品としては、ＥＬＭ１２０やＥＬＭ１００（以上、住友化学（株）製）、“ｊＥＲ（登録商標）”６３０（ジャパンエポキシレジン（株）製）、および“アラルダイト（登録商標）”ＭＹ０５１０（ハンツマン（株）製）、“アラルダイト（登録商標）”ＭＹ０６００（ハンツマン（株）製）、“アラルダイト（登録商標）”ＭＹ０６１０（ハンツマン（株）製）、などが挙げられる。
【００８０】
フェノールノボラック型エポキシ樹脂の市販品としては、ＤＥＮ４３１やＤＥＮ４３８（以上、ダウケミカル社製）および“ｊＥＲ（登録商標）”１５２（ジャパンエポキシレジン（株）製）などが挙げられる。
【００８１】
オルソクレゾールノボラック型のエポキシ樹脂市販品としては、ＥＯＣＮ−１０２０（日本化薬社製）や“エピクロン（登録商標）”Ｎ−６６０（ＤＩＣ（株）製）などが挙げられる。
【００８２】
ジシクロペンタジエン型エポキシ樹脂の市販品としては、“エピクロン（登録商標）”ＨＰ７２００（ＤＩＣ（株）製）などが挙げられる。
【００８３】
［Ａ］、［Ｂ］以外のエポキシ樹脂として用いられるエポキシ樹脂のうち、２官能のエポキシ樹脂としては、フェノールを前駆体とするグリシジルエーテル型エポキシ樹脂が好ましく用いられる。このようなエポキシ樹脂として、ビスフェノールＡ型エポキシ樹脂、ビスフェノールＦ型エポキシ樹脂、ビスフェノールＳ型エポキシ樹脂、ナフタレン型エポキシ樹脂、ビフェニル型エポキシ樹脂、ウレタン変性エポキシ樹脂、ヒダントイン型およびレゾルシノール型エポキシ樹脂等が挙げられる。
【００８４】
液状のビスフェノールＡ型エポキシ樹脂、ビスフェノールＦ型エポキシ樹脂およびレゾルシノール型エポキシ樹脂は、低粘度であるために、他のエポキシ樹脂と組み合わせて使うことが好ましい。
【００８５】
また、固形のビスフェノールＡ型エポキシ樹脂は、液状ビスフェノールＡ型エポキシ樹脂に比較し架橋密度の低い構造を与えるため耐熱性は低くなるが、より靭性の高い構造が得られるため、グリシジルアミン型エポキシ樹脂や液状のビスフェノールＡ型エポキシ樹脂やビスフェノールＦ型エポキシ樹脂と組み合わせて用いられる。
【００８６】
ナフタレン骨格を有するエポキシ樹脂は、低吸水率かつ高耐熱性の硬化樹脂を与える。また、ビフェニル型エポキシ樹脂、ジシクロペンタジエン型エポキシ樹脂、フェノールアラルキル型エポキシ樹脂およびジフェニルフルオレン型エポキシ樹脂も、低吸水率の硬化樹脂を与えるため好適に用いられる。ウレタン変性エポキシ樹脂およびイソシアネート変性エポキシ樹脂は、破壊靱性と伸度の高い硬化樹脂を与える。
【００８７】
ビスフェノールＡ型エポキシ樹脂の市販品としては、“ＥＰＯＮ（登録商標）”８２５（ジャパンエポキシレジン（株）製）、“エピクロン（登録商標）”８５０（ＤＩＣ（株）製）、“エポトート（登録商標）”ＹＤ―１２８（東都化成（株）製）、およびＤＥＲ―３３１やＤＥＲ−３３２（以上、ダウケミカル社製）などが挙げられる。
【００８８】
ビスフェノールＦ型エポキシ樹脂の市販品としては、“ｊＥＲ（登録商標）”８０６、 “ｊＥＲ（登録商標）”８０７および“ｊＥＲ（登録商標）”１７５０（以上、ジャパンエポキシレジン（株）製）、“エピクロン（登録商標）”８３０（ＤＩＣ（株）製）および“エポトート（登録商標）”ＹＤ―１７０（東都化成（株）製）などが挙げられる。
【００８９】
レゾルシノール型エポキシ樹脂の市販品としては、“デコナール（登録商標）”ＥＸ−２０１（ナガセケムテックス（株）製）などが挙げられる。
【００９０】
グリシジルアニリン型のエポキシ樹脂市販品としては、ＧＡＮやＧＯＴ（以上、日本化薬（株）製）などが挙げられる。
【００９１】
ビフェニル型エポキシ樹脂の市販品としては、ＮＣ−３０００（日本化薬（株）製）などが挙げられる。
【００９２】
ウレタン変性エポキシ樹脂の市販品としては、ＡＥＲ４１５２（旭化成エポキシ（株）製）などが挙げられる。
【００９３】
ヒダントイン型のエポキシ樹脂市販品としては、ＡＹ２３８（ハンツマン・アドバンスト・マテリアルズ社製）が挙げられる。
【００９４】
強化繊維との接着性と機械物性のバランスから、全エポキシ樹脂組成物中にグリシジルアミン型エポキシ樹脂が３０〜７０質量部配合されることが好ましく、より好ましい配合量は４０〜６０質量部である。
【００９５】
本発明の繊維強化複合材料用エポキシ樹脂組成物は、エポキシ樹脂の硬化剤［Ｃ］を配合して用いる。ここで説明される硬化剤は、本発明のエポキシ樹脂組成物に含まれるエポキシ樹脂の硬化剤であり、エポキシ基と反応し得る活性基を有する化合物である。硬化剤としては、具体的には、例えば、ジシアンジアミド、芳香族ポリアミン、アミノ安息香酸エステル類、各種酸無水物、フェノールノボラック樹脂、クレゾールノボラック樹脂、ポリフェノール化合物、イミダゾール誘導体、脂肪族アミン、テトラメチルグアニジン、チオ尿素付加アミン、メチルヘキサヒドロフタル酸無水物のようなカルボン酸無水物、カルボン酸ヒドラジド、カルボン酸アミド、ポリメルカプタンおよび三フッ化ホウ素エチルアミン錯体のようなルイス酸錯体などが挙げられる。
【００９６】
芳香族ポリアミンを硬化剤として用いることにより、耐熱性の良好なエポキシ樹脂硬化物が得られる。特に、芳香族ポリアミンの中でも、内部にスルホン基を有するジアミノジフェニルスルホンの各種異性体は、スルホン基の求電子効果の影響で可使時間が長い上、耐熱性の良好なエポキシ樹脂硬化物を得られるため最も適している硬化剤である。
【００９７】
また、ジシアンジアミドと尿素化合物、例えば、３，４−ジクロロフェニル−１，１−ジメチルウレアとの組合せ、あるいはイミダゾール類を硬化剤として用いることにより、比較的低温で硬化しながら高い耐熱耐水性が得られる。酸無水物を用いてエポキシ樹脂を硬化することは、アミン化合物硬化に比べ吸水率の低い硬化物を与える。その他、これらの硬化剤を潜在化したもの、例えば、マイクロカプセル化したものを用いることにより、プリプレグの保存安定性、特にタック性やドレープ性が室温放置しても変化しにくい。
【００９８】
硬化剤の添加量の最適値は、エポキシ樹脂と硬化剤の種類により異なる。例えば、芳香族アミン硬化剤では、化学量論的に当量となるように添加することが好ましいが、エポキシ樹脂のエポキシ基量に対する芳香族アミン硬化剤の活性水素量の比を０．７〜０．９付近とすることにより、当量で用いた場合より高弾性率樹脂が得られることがあり、これも好ましい態様である。これらの硬化剤は、単独で使用しても複数を併用してもよい。
【００９９】
芳香族ポリアミン硬化剤の市販品としては、セイカキュアＳ（和歌山精化工業（株）製）、ＭＤＡ−２２０（三井化学（株）製）、“ｊＥＲキュア（登録商標）”Ｗ（ジャパンエポキシレジン（株）製）、および３，３’−ＤＡＳ（三井化学（株）製）、Ｌｏｎｚａｃｕｒｅ（登録商標）Ｍ−ＤＥＡ（Ｌｏｎｚａ（株）製）、Ｌｏｎｚａｃｕｒｅ（登録商標）Ｍ−ＤＩＰＡ（Ｌｏｎｚａ（株）製）、Ｌｏｎｚａｃｕｒｅ（登録商標）Ｍ−ＭＩＰＡ（Ｌｏｎｚａ（株）製）およびＬｏｎｚａｃｕｒｅ（登録商標）ＤＥＴＤＡ ８０（Ｌｏｎｚａ（株）製）などが挙げられる。
【０１００】
また、これらエポキシ樹脂と硬化剤、あるいはそれらの一部を予備反応させた物を組成物中に配合することもできる。この方法は、粘度調節や保存安定性向上に有効な場合がある。
【０１０１】
本発明においては、上記のエポキシ樹脂組成物に、熱可塑性樹脂［Ｄ］を混合または溶解させて用いることも好適な態様である。このような熱可塑性樹脂としては、一般に、主鎖に、炭素−炭素結合、アミド結合、イミド結合、エステル結合、エーテル結合、カーボネート結合、ウレタン結合、チオエーテル結合、スルホン結合およびカルボニル結合からなる群から選ばれた結合を有する熱可塑性樹脂であることが好ましい。また、この熱可塑性樹脂は、部分的に架橋構造を有していても差し支えなく、結晶性を有していても非晶性であってもよい。特に、ポリアミド、ポリカーボナート、ポリアセタール、ポリフェニレンオキシド、ポリフェニレンスルフィド、ポリアリレート、ポリエステル、ポリアミドイミド、ポリイミド、ポリエーテルイミド、フェニルトリメチルインダン構造を有するポリイミド、ポリスルホン、ポリエーテルスルホン、ポリエーテルケトン、ポリエーテルエーテルケトン、ポリアラミド、ポリエーテルニトリルおよびポリベンズイミダゾールからなる群から選ばれた少なくとも１種の樹脂が、上記のエポキシ樹脂組成物に含まれるいずれかのエポキシ樹脂に混合または溶解していることが好適である。
【０１０２】
なかでも、良好な耐熱性を得るためには、熱可塑性樹脂のガラス転移温度（Ｔｇ）が少なくとも１５０℃以上であり、１７０℃以上であることが好ましい。配合する熱可塑性樹脂のガラス転移温度が、１５０℃未満であると、成形体として用いた時に熱による変形を起こしやすくなる場合がある。さらに、この熱可塑性樹脂の末端官能基としては、水酸基、カルボキシル基、チオール基、酸無水物などのものがカチオン重合性化合物と反応することができ、エポキシ樹脂からなるマトリックス樹脂に溶解させやすくなることや硬化に際にエポキシ樹脂相と熱可塑性樹脂相に分離することを抑制したり、相分離した場合でも相同士の界面が一部交じり合うことで、界面での剥離が起こりにくいことから好ましく用いられる。具体的には、ポリエーテルスルホンの市販品であり、末端が塩素の“スミカエクセル（登録商標）”ＰＥＳ３６００Ｐ、 “スミカエクセル（登録商標）”ＰＥＳ５２００Ｐ、“スミカエクセル（登録商標）”ＰＥＳ７６００Ｐ（以上、住友化学工業（株）製）、末端官能基が水酸基の“スミカエクセル（登録商標）”ＰＥＳ５００３Ｐ（住友化学工業（株）製）、“Ｕｌｔｒａｓｏｎ（登録商標）”Ｅ２０２０Ｐ  ＳＲ、（ＢＡＳＦ（株）製）、“ＧＡＦＯＮＥ（登録商標）”３６００ＲＰ、“ＧＡＦＯＮＥ（登録商標）” ３０００ＲＰ（以上、Ｓｏｌｖａｙ  Ａｄｖａｎｃｅｄ  Ｐｏｌｙｍｅｒｓ（株）製）などを使用することができ、また、特表２００４-５０６７８９号公報に記載されるようなポリエーテルスルホンとポリエーテルエーテルスルホンの共重合体オリゴマー、が使用できる。  さらにポリエーテルイミドの市販品である“ウルテム（登録商標）”１０００、“ウルテム（登録商標）”１０１０、“ウルテム（登録商標）”１０４０（以上、Ｓａｂｉｃ Ｉｎｎｏｖａｔｉｖｅ  Ｐｌａｔｉｃｓ（株）製）などが挙げられる。オリゴマーとは１０個から１００個程度の有限個のモノマーが結合した比較的分子量が低い重合体を指す。
【０１０３】
エポキシ樹脂と熱可塑性樹脂との混合物は、それらを単独で用いた場合より良好な結果を与えることが多い。エポキシ樹脂の脆さを熱可塑性樹脂の強靱さでカバーし、かつ熱可塑性樹脂の成形困難性をエポキシ樹脂でカバーし、バランスのとれたベース樹脂となる。エポキシ樹脂と熱可塑性樹脂と使用割合（質量％）は、バランスの点で、好ましくは配合したエポキシ樹脂の合計１００質量％に対して熱可塑性樹脂の配合量が２〜４０質量％の範囲であり、より好ましくは５〜３０質量％の範囲であり、もっとも好ましくは７〜２５質量％である。高い溶解性や溶解させたときの粘度上昇を抑制し強靭さを付与する観点から、熱可塑性樹脂の還元粘度は、０．３〜０．７であることが好ましい、より好ましくは０．３５〜０．５５、さらに好ましくは０．３５〜０．４５である。還元粘度が０．３よりも低い場合、強靭さが不足することがある。ここでいう還元粘度とは、１質量％のＮＭＰ溶液中でオスワルド粘度計により求めることができる。
【０１０４】
ここで溶解とは、目視あるいは触感で、添加物の原形が認められず、均一であることとする。かかる熱可塑性樹脂の溶解方法としては、適当な温度で加熱下混練する方法、あるいは適当な溶剤に溶かしてエポキシ樹脂［Ａ］または［Ｂ］に添加する方法等があり、いずれも好適に用いられる。
【０１０５】
本発明で好ましく用いられる熱可塑性樹脂［Ｄ］粒子の素材として、ポリアミドは最も好ましく、ポリアミドの中でも、グリルアミド、ナイロン１２、ナイロン１１やナイロン６／１２共重合体は、特に良好な熱硬化性樹脂との接着強度を与える。この熱可塑性樹脂粒子の形状としては、球状粒子でも非球状粒子でも、また多孔質粒子でもよいが、球状の方が樹脂の流動特性を低下させないため粘弾性に優れ、また応力集中の起点がなく、高い耐衝撃性を与えるという点で好ましい態様である。ポリアミド粒子の市販品としては、ＳＰ−５００（東レ（株）製）、トレパール（登録商標）ＴＮ（東レ（株）製）、“オルガソール（登録商標）”１００２Ｄ（Ａｒｋｅｍａ（株）製）、“オルガソール（登録商標）”２００２（Ａｒｋｅｍａ（株）製）、“オルガソール（登録商標）”３２０２（Ａｒｋｅｍａ株）製）、トロガミドＴ５０００などが挙げられる。
【０１０６】
本発明の繊維強化複合材料用のエポキシ樹脂組成物においては、硬化剤［Ｃ］以外の構成要素（成分）を、まず１５０〜１７０℃程度の温度で均一に加熱混練し、次いで６０℃程度の温度まで冷却した後に、硬化剤［Ｃ］を加えて混練することが好ましいが、各成分の配合方法は特にこの方法に限定されるものではない。
【０１０７】
本発明においては、本発明のエポキシ樹脂組成物に熱可塑性樹脂粒子を配合することも好適である。熱可塑性樹脂粒子を配合することにより、繊維強化複合材料としたときに、マトリックス樹脂の靱性が向上し耐衝撃性が向上する。
【０１０８】
本発明のエポキシ樹脂組成物は、本発明の効果を妨げない範囲で、カップリング剤や、熱硬化性樹脂粒子、あるいはシリカゲル、カーボンブラック、クレー、カーボンナノチューブ、金属粉体といった無機フィラー等を配合することができる。
【０１０９】
既述のように、一般に、高いガラス転移点Ｔｇを有する樹脂組成物は硬化温度が高く、このような樹脂組成物は、硬化時の揮発成分が多い傾向にある。硬化時に揮発分が多いと、例えば、プリプレグ積層体の成形時にボイドの原因となり、繊維強化複合材料の強度を損ねる場合がある。また、揮発した有機化合物は作業環境の安全性確保の面で問題となる。
【０１１０】
エポキシ樹脂組成物の揮発量は、暴露温度の上昇に比例して増加する傾向があるが、高温になるほどエポキシ樹脂組成物は短時間でゲル化して揮発分を生じなくなるため、硬化温度以下の温度において揮発量は頭打ちとなる場合が多い。例えば、硬化に高温条件が必要となる芳香族ポリアミン系では、昇温速度によるが、１５０〜１８０℃の温度で揮発量は頭打ちとなる。例えば、１８０℃で硬化する場合では、昇温速度の影響が小さい１６０℃の温度で揮発量を測定することが好ましい。
【０１１１】
そのため高い耐熱性を有し、かつ繊維強化複合材料の成型時のボイド発生を抑制するためには熱暴露した時の揮発量がより少ないことが好ましい。具体的には、プリプレグを熱風乾燥機内に２０分間静置したときの揮発量が、０．２〜５％以下であることが好ましく、より好ましくは０．０２〜３％以下である。
【０１１２】
本発明のプリプレグに用いられる強化繊維としては、炭素繊維、ガラス繊維、アラミド繊維、ボロン繊維、ＰＢＯ繊維、高強力ポリエチレン繊維、アルミナ繊維および炭化ケイ素繊維などを用いることができる。これらの繊維を、２種類以上混合して用いても構わない。強化繊維の形態や配列については限定されず、例えば、一方向に引き揃えられた長繊維、単一のトウ、織物、ニット、不織布、マットおよび組紐などの繊維構造物が用いられる。
【０１１３】
特に、材料の軽量化や高強度化の要求が高い用途においては、その優れた比弾性率と比強度のため、炭素繊維を好適に用いることができる。
【０１１４】
本発明で用いられる炭素繊維は、用途に応じてあらゆる種類の炭素繊維を用いることが可能であるが、耐衝撃性の点から高くとも４００ＧＰａの引張弾性率を有する炭素繊維であることが好ましい。また、強度の観点からは、高い剛性および機械強度を有する複合材料が得られることから、引張強度が好ましくは４．４〜７．０ＧＰａの炭素繊維が用いられる。また、引張伸度も重要な要素であり、１．７〜２．３％の高強度高伸度炭素繊維であることが好ましい。従って、引張弾性率が少なくとも２３０ＧＰａであり、引張強度が少なくとも４．４ＧＰａであり 、引張伸度が少なくとも１．７％であるという特性を兼ね備えた炭素繊維が最も適している。
【０１１５】
炭素繊維の市販品としては、“トレカ（登録商標）”Ｔ８００Ｇ−２４Ｋ、“トレカ（登録商標）”Ｔ８００Ｓ−２４Ｋ、 “トレカ（登録商標）”Ｔ７００Ｇ−２４Ｋ、“トレカ（登録商標）”Ｔ３００−３Ｋ、および“トレカ（登録商標）”Ｔ７００Ｓ−１２Ｋ（以上東レ（株）製）などが挙げられる。
【０１１６】
炭素繊維の形態や配列については、一方向に引き揃えた長繊維や織物等から適宜選択できるが、軽量で耐久性がより高い水準にある炭素繊維強化複合材料を得るためには、炭素繊維が、一方向に引き揃えた長繊維（繊維束）や織物等連続繊維の形態であることが好ましい。
【０１１７】
本発明において用いられる炭素繊維束は、単繊維繊度が０．２〜２．０ｄｔｅｘであることが好ましく、より好ましくは０．４〜１．８ｄｔｅｘである。単繊維繊度が０．２ｄｔｅｘ未満では、撚糸時においてガイドローラーとの接触による炭素繊維束の損傷が起こり易くなることがあり、また樹脂組成物の含浸処理工程においても同様の損傷が起こることがある。単繊維繊度が２．０ｄｔｅｘを超えると炭素繊維束に樹脂組成物が充分に含浸されないことがあり、結果として耐疲労性が低下することがある。
【０１１８】
本発明において用いられる炭素繊維束は、一つの繊維束中のフィラメント数が２５００〜５００００本の範囲であることが好ましい。フィラメント数が２５００本を下回ると繊維配列が蛇行しやすく強度低下の原因となりやすい。また、フィラメント数が５００００本を上回るとプリプレグ作製時あるいは成形時に樹脂含浸が難しいことがある。フィラメント数は、より好ましくは２８００〜４００００本の範囲である。
【０１１９】
本発明のプリプレグは、繊維強化複合材料用エポキシ樹脂組成物を炭素繊維に含浸したものである。そのプリプレグの炭素繊維質量分率は好ましくは４０〜９０質量％であり、より好ましくは５０〜８０質量％である。炭素繊維質量分率が低すぎると、得られる複合材料の質量が過大となり、比強度および比弾性率に優れる繊維強化複合材料の利点が損なわれることがあり、また、炭素繊維質量分率が高すぎると、樹脂組成物の含浸不良が生じ、得られる複合材料がボイドの多いものとなり易く、その力学特性が大きく低下することがある。
【０１２０】
本発明のプリプレグは、［Ｄ］成分の熱可塑性粒子を含む場合、粒子に富む層、すなわち、その断面を観察したときに、前記したすべての粒子が局在して存在している状態が明瞭に確認しうる層（以下、粒子層と略記することがある。）が、プリプレグの表面付近部分に形成されている構造であることが好ましい。
【０１２１】
このような構造をとることにより、プリプレグを積層してエポキシ樹脂を硬化させて炭素繊維強化複合材料とした場合は、プリプレグ層、すなわち複合材料層の間で樹脂層が形成され易く、それにより、複合材料層相互の接着性や密着性が高められ、得られる炭素繊維強化複合材料に高度の耐衝撃性が発現されるようになる。
【０１２２】
このような観点から、前記の粒子層は、プリプレグの厚さ１００％に対して、プリプレグの表面から、表面を起点として厚さ方向に好ましくは２０％の深さ、より好ましくは１０％の深さの範囲内に存在していることが好ましい。また、粒子層は、片面のみに存在させても良いが、プリプレグに表裏ができるため、注意が必要となる。プリプレグの積層を間違えて、粒子のある層間とない層間が存在すると、衝撃に対して弱い複合材料となる。表裏の区別をなくし、積層を容易にするため、粒子層はプリプレグの表裏両面に存在する方がよい。
【０１２３】
さらに、粒子層内に存在する熱可塑性樹脂粒子の存在割合は、プリプレグ中、熱可塑性樹脂粒子の全量１００質量％に対して好ましくは９０〜１００質量％であり、より好ましくは９５〜１００質量％である。
【０１２４】
この粒子の存在率は、例えば、下記の方法で評価することができる。すなわち、プリプレグを２枚の表面の平滑なポリ四フッ化エチレン樹脂板の間に挟持して密着させ、７日間かけて徐々に硬化温度まで温度を上昇させてゲル化、硬化させて板状のプリプレグ硬化物を作製する。このプリプレグ硬化物の両面に、プリプレグ硬化物の表面から、厚さの２０％深さ位置にプリプレグの表面と平行な線を２本引く。次に、プリプレグの表面と上記線との間に存在する粒子の合計面積と、プリプレグの厚みに渡って存在する粒子の合計面積を求め、プリプレグの厚さ１００％に対して、プリプレグの表面から２０％の深さの範囲に存在する粒子の存在率を計算する。ここで、粒子の合計面積は、断面写真から粒子部分を刳り抜き、その質量から換算して求める。樹脂中に分散する粒子の写真撮影後の判別が困難な場合は、粒子を染色する手段も採用できる。
【０１２５】
本発明のプリプレグは、特開平１−２６６５１号公報、特開昭６３−１７０４２７号公報または特開昭６３−１７０４２８号公報に開示されているような方法を応用して製造することができる。具体的には、本発明のプリプレグは、炭素繊維とマトリックス樹脂であるエポキシ樹脂からなる一次プリプレグの表面に、熱可塑性樹脂粒子を粒子の形態のまま塗布する方法、マトリックス樹脂であるエポキシ樹脂中にこれらの粒子を均一に混合した混合物を調整し、この混合物を炭素繊維に含浸させる過程において強化繊維でこれら粒子の侵入を遮断せしめてプリプレグの表面部分に粒子を局在化させる方法、または予めエポキシ樹脂を炭素繊維に含浸させて一次プリプレグを作製しておき、一次プリプレグ表面に、これらの粒子を高濃度で含有する熱硬化性樹脂のフィルムを貼付する方法等で製造することができる。熱可塑性樹脂粒子が、プリプレグの厚み２０％の深さの範囲に均一に存在することで、高い耐衝撃性を兼ね備えた繊維複合材料用のプリプレグが得られる。
【０１２６】
本発明のプリプレグは、本発明のエポキシ樹脂組成物を、メチルエチルケトンやメタノール等の溶媒に溶解して低粘度化し、強化繊維に含浸させるウェット法と、エポキシ樹脂組成物を加熱により低粘度化し、強化繊維に含浸させるホットメルト法等によって好適に製造することができる。
【０１２７】
ウェット法は、強化繊維をエポキシ樹脂組成物の溶液に浸漬した後、引き上げ、オーブン等を用いて溶媒を蒸発せしめ、プリプレグを得る方法である。
【０１２８】
ホットメルト法は、加熱により低粘度化したエポキシ樹脂組成物を直接強化繊維に含浸させる方法、またはエポキシ樹脂組成物を離型紙等の上にコーティングした樹脂フィルムを作製しておき、次に強化繊維の両側または片側からその樹脂フィルムを重ね、加熱加圧することによりエポキシ樹脂組成物を転写含浸せしめ、プリプレグを得る方法である。このホットメルト法では、プリプレグ中に残留する溶媒が実質的に皆無となるため好ましい態様である。
【０１２９】
また、本発明の繊維強化複合材料は、このような方法により製造された複数のプリプレグを積層後、得られた積層体に熱および圧力を付与しながらエポキシ樹脂を加熱硬化させる方法等により製造することができる。
【０１３０】
熱および圧力を付与する方法としては、プレス成形法、オートクレーブ成形法、バッギング成形法、ラッピングテープ法および内圧成形法等が使用される。特にスポーツ用品の成形には、ラッピングテープ法と内圧成形法が好ましく用いられる。
【０１３１】
ラッピングテープ法は、マンドレル等の芯金にプリプレグを捲回して、繊維強化複合材料製の管状体を成形する方法であり、ゴルフシャフトや釣り竿等の棒状体を作製する際に好適な方法である。より具体的には、マンドレルにプリプレグを捲回し、プリプレグの固定および圧力付与のため、プリプレグの外側に熱可塑性樹脂フィルムからなるラッピングテープを捲回し、オーブン中でエポキシ樹脂を加熱硬化させた後、芯金を抜き去って管状体を得る方法である。
【０１３２】
また、内圧成形法は、熱可塑性樹脂製のチューブ等の内圧付与体にプリプレグを捲回したプリフォームを金型中にセットし、次いでその内圧付与体に高圧の気体を導入して圧力を付与すると同時に金型を加熱せしめ、管状体を成形する方法である。この内圧成形法は、ゴルフシャフト、バット、およびテニスやバトミントン等のラケットのような複雑な形状物を成形する際に、特に好ましく用いられる。
【０１３３】
本発明の繊維強化複合材料は、上述した本発明のプリプレグを所定の形態で積層し、加圧・加熱してエポキシ樹脂を硬化させる方法を一例として製造することができる。
【０１３４】
本発明の繊維強化複合材料は、前記したエポキシ樹脂組成物を用いて、プリプレグを経由しない方法によっても製造することができる。
【０１３５】
このような方法としては、例えば、本発明のエポキシ樹脂組成物を直接強化繊維に含浸させた後加熱硬化する方法、すなわち、ハンド・レイアップ法、フィラメント・ワインディング法、プルトルージョン法、レジン・インジェクション・モールディング法およびレジン・トランスファー・モールディング法等が用いられる。これら方法では、エポキシ樹脂からなる１つ以上の主剤と、１つ以上の硬化剤とを使用直前に混合してエポキシ樹脂組成物を調製する方法が好ましく採用される。
【０１３６】
本発明の繊維強化複合材料は、航空機構造部材、風車の羽根、自動車外板およびＩＣトレイやノートパソコンの筐体（ハウジング）などのコンピュータ用途、さらにはゴルフシャフトやテニスラケットなどスポーツ用途に好ましく用いられる。
【実施例】
【０１３７】
以下、実施例によって、本発明のエポキシ樹脂組成物と、それを用いたプリプレグと繊維強化複合材料について、より具体的に説明する。
【０１３８】
実施例で用いた樹脂原料、プリプレグおよび繊維強化複合材料の作製方法、樹脂硬化物の耐熱性評価方法、引張強度の評価法を、次に示す。実施例のプリプレグの作製環境および評価は、特に断りのない限り、温度２５℃±２℃、相対湿度５０％の雰囲気で行ったものである。
【０１３９】
＜炭素繊維（強化繊維）＞
・“トレカ（登録商標）”Ｔ８００Ｇ−２４Ｋ−３１Ｅ（フィラメント数２４，０００本、引張強度５．９ＧＰａ、引張弾性率２９４ＧＰａ、引張伸度２．０％の炭素繊維、東レ（株）製）。
【０１４０】
＜エポキシ樹脂＞
エポキシ樹脂［Ａ］
・下記方法により合成したＮ−（３−グリシジルオキシフェニル）フタルイミド（３ＧＰＰＩ）
温度計、冷却管、滴下ロートおよび撹拌機を取り付けた四つ口フラスコに、ｍ−アミノフェノール２１．８ｇ（０．２ｍｏｌ）、硫酸水素テトラブチルアンモニウム３．４ｇ（０．５ｍｏｌ倍／ｍ−アミノフェノール）、トルエン２１８．３ｇ（１０質量倍／ｍ−アミノフェノール）を仕込んだ。これに、無水フタル酸２９．６ｇ（１．０ｍｏｌ倍／ｍ−アミノフェノール）を添加し、１００℃の温度で７時間撹拌すると結晶が析出した。ろ過により結晶を分離し、トルエン６５．５ｇですすぎ、減圧下で乾燥することで、Ｎ−（３−ヒドロキシフェニル）フタルイミドを主成分とする結晶４７．４ｇ（純度（ＨＰＬＣａｒｅａ％）９４％、純度換算収率（ｍ−アミノフェノール基準）９２％）を得た。なお、分析は以下の方法で実施した。
【０１４１】
（分析条件）
カラム：  ＹＭＣ―Ｐａｃｋ  ＯＤＳ−ＡＭ３０３  ４．６φ×２５０ｍｍ
カラム温度：４０℃
移動相：メタノール：０．１％（ｖ／ｖ）リン酸水溶液＝７０：３０（ｖ／ｖ）
注入量：３μｌ
検出：ＵＶ（２５４ｎｍ）
分析時間：３０ｍｉｎ
分析サンプル調製：サンプル０．０２ｇを秤量し、メタノール約２５ｍｌに希釈。
【０１４２】
続いて、温度計、冷却管、滴下ロートおよび撹拌機を取り付けた四つ口フラスコに、エピクロロヒドリン１２９．５ｇ（７．０ｍｏｌ倍／Ｎ−（３−ヒドロキシフェニル）フタルイミド）、炭酸カリウム５５．３ｇ（２．０ｍｏｌ倍／Ｎ−（３−ヒドロキシフェニル）フタルイミド）、硫酸水素テトラブチルアンモニウム２．０ｇ（０．０３質量倍／Ｎ−（３−ヒドロキシフェニル）フタルイミド）を仕込み、これに上記方法により合成したＮ−（３−ヒドロキシフェニル）フタルイミド４７．９ｇ（０．２ｍｏｌ倍／Ｎ−（３−ヒドロキシフェニル）フタルイミド）を５分割し、６０℃の温度で２時間かけて添加した。添加後、６０℃にて５時間撹拌の後、２８％ナトリウムメトキシドのメタノール溶液７．７ｇ（０．２ｍｏｌ倍／Ｎ−（３−ヒドロキシフェニル）フタルイミド）を加え、さらに５０℃で２時間撹拌した。反応終了を確認後、トルエン９５．７ｇ（２質量倍／Ｎ−（３−ヒドロキシフェニル）フタルイミド）と水１１９．６ｇ（２．５質量倍／Ｎ−（３−ヒドロキシフェニル）フタルイミド）を添加することで塩を溶解し、分離した水相を分液除去した。得られた油相に再度水７１．８ｇ（１．５質量倍／Ｎ−（３−ヒドロキシフェニル）フタルイミド）を添加し、分離した水相を分液除去することで油相を洗浄した。得られた油相から溶媒１４３．１ｇを減圧下留去した。得られた残渣に、メタノール１１９．６ｇ（２．５質量倍／Ｎ−（３−ヒドロキシフェニル）フタルイミド）を加え、５０℃にて２時間撹拌の後、３時間かけて２０℃まで撹拌しながら冷却することで白色結晶が析出した。ろ過により結晶を分離し、メタノール９６ｇですすぎ、減圧下で乾燥することでＮ−［３−（２，３−エポキシプロポキシ）フェニル］フタルイミドを主成分とする結晶２５．８ｇ（純度（ＨＰＬＣａｒｅａ％）９４％、純度換算収率（Ｎ−（３−ヒドロキシフェニル）フタルイミド）基準）４１％）を得た。なお、分析は以下の方法で実施した。
【０１４３】
（分析条件）
カラム：ＹＭＣ―Ｐａｃｋ  ＯＤＳ−ＡＭ３０３  ４．６φ×２５０ｍｍ
カラム温度：４０℃
移動相：メタノール：０．１％（ｖ／ｖ）リン酸水溶液＝７０：３０（ｖ／ｖ）
注入量：３μｌ
検出：ＵＶ（２５４ｎｍ）
分析時間：  ３０ｍｉｎ
分析サンプル調製：  サンプル０．０２ｇを秤量し、メタノール約２５ｍｌに希釈。
【０１４４】
・下記方法により合成したＮ−フェニル−２−グリシジルオキシベンズアミド（ＧＳＡＮ）
温度計、冷却管、滴下ロートおよび撹拌機を取り付けた四つ口フラスコに、エピクロロヒドリン５００ｇ（５．４ｍｏｌ）、硫酸水素テトラブチルアンモニウム９．２ｇ（０．０２７ｍｏｌ）を仕込み、これにサリチルアニリド１９２ｇ（０．９ｍｏｌ）を添加した。この混合液に４８％水酸化ナトリウム９０ｇ（１．０８ｍｏｌ）を３０℃の温度で１時間かけて滴下し、さらに５０℃の温度で３時間撹拌しながら反応を行った。反応が終わった後、２８８ｇ（１．５質量倍／サリチルアニリド）の水で生成した塩を溶解し、分離した水層を分液除去し、油層６４５ｇ（２−（２，３−エポキシ）プロポキシ−Ｎ−フェニルベンズアミド純度（ＨＰＬＣ  ａｒｅａ％）８５％を得た。油相からエピクロロヒドリンの一部３２０ｇを減圧下留去し、メタノール５７６ｇ（３質量倍／サリチルアニリド）を加え、０℃から５℃で１５時間撹拌することで白色結晶が析出した。濾過により結晶を分離し、メタノール２８０ｇですすぎ、減圧下に乾燥することでＮ−フェニル−２−グリシジルオキシベンズアミドを主成分とする結晶が１５４ｇ（純度（ＨＰＬＣ  ａｒｅａ％）９９％、純度換算収率（サリチルアニリド基準）６３％）得られた。なお、分析は以下の方法で実施した。
【０１４５】
（分析条件）
カラム：ＹＭＣ―Ｐａｃｋ  ＯＤＳ−ＡＭ３０３  ４．６φ×２５０ｍｍ
カラム温度：４０℃
移動相：メタノール：０．１％（ｖ／ｖ）リン酸水溶液＝６０：４０（ｖ／ｖ）
注入量：２μｌ
検出：ＵＶ（２５４ｎｍ）
分析時間：３０ｍｉｎ
分析サンプル調製：サンプル０．０２ｇを秤量し、メタノール約２５ｍｌに希釈。
【０１４６】
・下記方法により合成した４−グリシジルオキシベンゾフェノン（４ＧＢＰ）
温度計、冷却管、および撹拌機を取り付けた四つ口フラスコに、エピクロロヒドリン７０ｇ（０．７６ｍｏｌ）を仕込み、硫酸水素テトラブチルアンモニウム１．３ｇ（０．００４ｍｏｌ）、炭酸カリウム３５ｇ（０．２５ｍｏｌ）を添加した。この混合液にｐ−ヒドロキシベンゾフェノン２５ｇ（０．１３ｍｏｌ）を６０℃の温度で２時間かけて添加し、さらに６０℃の温度で６時間撹拌しながら反応を行った。反応が終わった後、トルエン５０ｇ（２質量倍／ｐ−ヒドロキシベンゾフェノン）、水７５ｇ（３質量倍／ｐ−ヒドロキシベンゾフェノン）を加え、分離した水層を分液除去した。油相を水５０ｇ（２質量倍／ｐ−ヒドロキシベンゾフェノン）で再度洗浄した後、油相からトルエンおよびエピクロロヒドリンの一部９２ｇを減圧下留去し、残渣にメタノール５０ｇ（２質量倍／／ｐ−ヒドロキシベンゾフェノン）を加え、室温で２時間撹拌することで淡黄色結晶が析出した。濾過により結晶を分離し、メタノール２５ｇですすぎ、減圧下に乾燥することで４−グリシジルオキシベンゾフェノンを主成分とする結晶が２３．３ｇ（純度（ＨＰＬＣ  ａｒｅａ％）９８％、純度換算収率（ｐ−ヒドロキシベンゾフェノン基準）７１％）得られた。なお、分析は以下の方法で実施した。
【０１４７】
（分析条件）
カラム：  ＹＭＣ―Ｐａｃｋ  ＯＤＳ−ＡＭ３０３  ４．６φ×２５０ｍｍ
カラム温度：４０℃
移動相：メタノール：０．１％（ｖ／ｖ）リン酸水溶液＝７０：３０（ｖ／ｖ）
注入量：２μｌ
検出：ＵＶ（２５４ｎｍ）
分析時間：３０ｍｉｎ
分析サンプル調製：サンプル０．０２ｇを秤量し、メタノール約２５ｍｌに希釈。
【０１４８】
・下記方法により合成したＮ−グリシジル−ｐ−トルエンスルホンアニリド（ＧＴＡＮ）
温度計、冷却管、滴下ロートおよび撹拌機を取り付けた四つ口フラスコに、エピクロロヒドリン１１１ｇ（１．２ｍｏｌ）、硫酸水素テトラブチルアンモニウム１．０ｇ（０．００３ｍｏｌ）、トルエン１１１ｇを仕込み、これにｐ−トルエンスルホンアニリド２４．７ｇ（０．１ｍｏｌ）を添加した。この混合液に４８％水酸化ナトリウム９．７ｇ（０．１２ｍｏｌ）を２５℃の温度で３０分かけて滴下し、さらに５０℃の温度で９時間撹拌しながら反応を行った。反応が終わった後、４９ｇ（２質量倍／ｐ−トルエンスルホンアニリド）の水で生成した塩を溶解し、分離した水層を分液除去した。油相からトルエンおよびエピクロロヒドリンを減圧下留去し、残渣にメタノール９９ｇ（４質量倍／ｐ−トルエンスルホンアニリド）を加え、室温で１５時間撹拌することで白色結晶が析出した。濾過により結晶を分離し、メタノール５０ｇですすぎ、減圧下に乾燥することでＮ−グリシジル−ｐ−トルエンスルホンアニリドを主成分とする結晶が１７．０ｇ（純度（ＨＰＬＣ  ａｒｅａ％）９９％、純度換算収率（ｐ−トルエンスルホンアニリド基準）５５％）得られた。なお、分析は以下の方法で実施した。
【０１４９】
（分析条件）
カラム：ＹＭＣ―Ｐａｃｋ  ＯＤＳ−ＡＭ３０３  ４．６φ×２５０ｍｍ
カラム温度：４０℃
移動相：メタノール：０．１％（ｖ／ｖ）リン酸水溶液＝５５：４５（ｖ／ｖ）
注入量：２μｌ
検出：ＵＶ（２５４ｎｍ）
分析時間：３０ｍｉｎ
分析サンプル調製：サンプル０．０２ｇを秤量し、メタノール約２５ｍｌに希釈。
【０１５０】
エポキシ樹脂［Ｂ］
・ＥＬＭ４３４（テトラグリシジルジアミノジフェニルメタン、住友化学（株）製）
・“アラルダイト（登録商標）”ＭＹ０６００（トリグリシジル−ｍ−アミノフェノール、ハンツマン・アドバンスト・マテリアルズ（株）製）。
【０１５１】
・下記方法により合成したＮ，Ｎ，Ｎ’，Ｎ’−テトラグリシジル−３，４’−ジアミノジフェニルエーテル（３４ＴＧＤＤＥ）
温度計、冷却管および撹拌機を取り付けた四つ口フラスコに、エピクロロヒドリン１５００ｇ（１６．２ｍｏｌ）、２−プロパノール６７５ｇ（２．５質量倍／３，４’−ジアミノジフェニルエーテル）を仕込み、これに３，４’−ジアミノジフェニルエーテル２７０ｇ（１．３５ｍｏｌ）を添加した。この混合液を８０℃の温度で２１時間撹拌し付加反応を行った。付加反応液から２−プロパノールと残存エピクロロヒドリンの一部１１７８ｇを減圧下留去した。濃縮物にトルエン５４０ｇ（２質量倍／３，４’−ジアミノジフェニルエーテル）と硫酸水素テトラブチルアンモニウム１３．８ｇ（０．０４１ｍｏｌ）を添加し、続いて４８％水酸化ナトリウム６７５ｇ（８．１ｍｏｌ）を３０℃の温度で３０分かけて滴下し、さらに３０℃の温度で４時間撹拌しながら熟成し、環化反応を行った。環化反応が終わった後、８１０ｇ（３質量倍／３，４’−ジアミノジフェニルエーテル）の水で生成した塩を溶解し、油層をさらに８１０ｇ（３質量倍／３，４’−ジアミノジフェニルエーテル）の水で洗浄した。油層からトルエンとエピクロロヒドリンを減圧下留去すると、Ｎ，Ｎ，Ｎ’，Ｎ’−テトラグリシジル−３，４’−ジアミノジフェニルエーテルを主成分とする褐色の粘性液体が５７３ｇ（純度（ＨＰＬＣ  ａｒｅａ％）９５％、純度換算収率（３，４’−ジアミノジフェニルエーテル基準）９５％、エポキシ当量１２２ｇ、粘度（E型、４０℃）３６Ｐａ・ｓ）得られた。
【０１５２】
（分析条件）
カラム：ＹＭＣ―Ｐａｃｋ  ＯＤＳ−ＡＭ３０３  ４．６φ×２５０ｍｍ
カラム温度  ４０℃
移動相  メタノール：０．１％（ｖ／ｖ）リン酸水溶液＝６０：４０（ｖ／ｖ）
注入量  ２μｌ
検出：ＵＶ（２５４ｎｍ）
分析時間  ８０ｍｉｎ
分析サンプル調製：サンプル０．０２ｇを秤量し、エチレングリコールジメチルエーテル約２５ｍｌに希釈。
【０１５３】
＜［Ａ］、［Ｂ］以外のエポキシ樹脂＞
・“ＥＰＩＣＬＯＮ（登録商標）”８３０（ビスフェノールＦ型エポキシ樹脂、ＤＩＣ（株）製）
・ＯＰＰ−Ｇ（ｏ−フェニルフェニルグリシジルエーテル、三光（株）製）
・Ｅｘ−１４６（ｐ−ｔｅｒｔ−ブチルフェニルグリシジルエーテル、ナガセケムテックス（株）製）。
【０１５４】
＜硬化剤［Ｃ］＞
・“セイカキュア（登録商標）”−Ｓ（４，４’−ジアミノジフェニルスルホン、和歌山精化（株）製）
・３，３’−ＤＡＳ（３，３’−ジアミノジフェニルスルホン、三井化学ファイン（株）製）。
【０１５５】
＜熱可塑性樹脂［Ｄ］＞
・“スミカエクセル（登録商標）”ＰＥＳ５００３Ｐ（ポリエーテルスルホン、還元粘度０．５０、住友化学（株）製）
・ “ＧＡＦＯＮＥ（登録商標）” ３６００ＲＰ（ポリエーテルスルホン、還元粘度０．４０、Ｓｏｌｖａｙ  Ａｄｖａｎｃｅｄ  Ｐｏｌｙｍｅｒｓ（株）製）。
【０１５６】
（１）繊維強化複合材料の０°の定義
ＪＩＳ  Ｋ７０１７（１９９９）に記載されているとおり、一方向繊維強化複合材料の繊維方向を軸方向とし、軸方向を０°軸と定義したときの軸直交方向を９０°と定義する。
【０１５７】
（２）繊維強化複合材料の０°引張強度測定
一方向プリプレグを所定の大きさにカットし、一方向に６枚積層した後、真空バッグを行い、オートクレーブを用いて、温度１８０℃、圧力６ｋｇ／ｃｍ２、２時間で硬化させ、一方向強化材（繊維強化複合材料）を得た。この一方向強化材を幅１２．７ｍｍ、長さ２３０ｍｍでカットし、両端に１．２ｍｍ、長さ５０ｍｍのガラス繊維強化プラスチック製のタブを接着し試験片を得た。この試験片はインストロン万能試験機を用いて、ＪＩＳＫ７０７３−１９８８の規格に準じて０゜引張試験（測定温度−６０℃）を行った。
【０１５８】
（３）繊維強化複合材料の高温吸湿条件下の有孔圧縮強度（ＯＨＣ）測定
一方向プリプレグを所定の大きさにカットし、（＋４５／０／−４５／９０度）2Sの構成となるように１６枚積層した後、真空バッグを行い、オートクレーブを用いて、温度１８０℃、圧力６ｋｇ／ｃｍ２、２時間で硬化させ、擬似等方強化材（繊維強化複合材料）を得た。この擬似等方強化材を０゜方向が３０４．８ｍｍ、９０゜方向が３８．１ｍｍの長方形に切り出し、中央部に直径６．３５ｍｍの円形の孔を穿孔して有孔板に加工して試験片を得た。この試験片はインストロン万能試験機を用いて、ＡＳＴＭ−Ｄ６４８４の規格に準じて有孔圧縮試験（７０℃の温水に２週間浸漬後、８２℃で測定）を行った。
【０１５９】
（４）ガラス転移温度の測定
前記（２）項の試験片を用いて、ＪＩＳ  Ｋ７１２１（１９８７）に従い、示差走査熱量計（ＤＳＣ）により繊維強化複合材料のガラス転移温度の測定を行った。容量５０μｌの密閉型サンプル容器に、８〜２０ｍｇの試料（試験片）を詰め、昇温速度１０℃／分で３０〜３５０℃まで昇温し、ガラス転移温度を測定した。ここでは、測定装置として、ＴＡ  Ｉｎｓｔｒｕｍｅｎｔｓ社製の示差走査型熱量計（ＤＳＣ）を使用した。具体的には、得られたＤＳＣ曲線の階段状変化を示す部分において、各ベースラインの延長した直線から縦軸方向に等距離にある直線と、ガラス転移の階段状変化部分の曲線とが交わる点の温度をガラス転移温度とした。
【０１６０】
（５）繊維強化複合材料の非繊維方向強度（９０°曲げ強度）の測定
一方向プリプレグを所定の大きさにカットし、一方向に６枚積層した後、真空バッグを行い、オートクレーブを用いて、温度１８０℃、圧力６ｋｇ／ｃｍ２、２時間で硬化させ、一方向強化材（繊維強化複合材料）を得た。かかる一方向繊維強化複合材料を、厚み２±０．２ｍｍ、幅１５．０±０．５ｍｍ、長さ６０＋１０ｍｍとなるように切り出した。なお繊維方向が幅方向となるようにサンプルを作製した。ＪＩＳ  Ｋ７０１７（１９９９）に従い、インストロン万能試験機（インストロン社製）を用い、クロスヘッド速度１．０ｍｍ／分、スパン間４０ｍｍ、圧子径１０ｍｍ、支点径４ｍｍで測定をおこない、９０°曲げ強度を計算した。測定数はｎ＝５で行い平均値を算出した。
【０１６１】
（６）プリプレグのタック評価
炭素繊維に樹脂を含浸させ一方向プリプレグを作成後、経時によるタックの低下を抑えるために1時間以内に密封した容器内に該プリプレグを収納し、密封した容器を−２０℃の冷凍庫に保管した。冷凍庫内で１２時間以上静置したのち、室温に戻るまで容器内で解凍した。解凍したプリプレグを外気にさらした後、３０分以内に触感法により判定した。タックが無いもしくは、強すぎるものを「×」とし、丁度よいものを「○」とした。使用する限界のものを「△」とした。
【０１６２】
（実施例１）
混練装置で、６５質量部のＥＬＭ４３４、３５質量部の３ＧＰＰＩを１６０℃で２時間混練した後、８０℃に冷まして粉末状のセイカキュアＳを３５質量部混練して、エポキシ樹脂組成物を作製した。表１に、組成と割合を示す（表１中、数字は質量部を表す）。
【０１６３】
得られたエポキシ樹脂組成物を、ナイフコーターを用いて樹脂目付５０ｇ／ｍ２で離型紙上にコーティングし、樹脂フィルムを作製した。この樹脂フィルムを、一方向に引き揃えた炭素繊維（目付２００ｇ／ｍ２）の両側に重ね合せてヒートロールを用い、温度１００℃、１気圧で加熱加圧しながらエポキシ樹脂組成物を炭素繊維に含浸させプリプレグを得た。
【０１６４】
得られたプリプレグを用い、上記の（２）炭素繊維強化複合材料の０°引張強度測定、（３）炭素繊維強化複合材料の高温吸湿条件下の有孔圧縮強度（ＯＨＣ）測定、（４）ガラス転移温度の測定、（５）繊維強化複合材料の非繊維方向強度（９０度曲げ強度）の測定、（６）プリプレグのタック評価に記載のとおりに実施して、繊維強化複合材料を得て、０°引張強度と高温吸湿条件下の有孔圧縮強度（ＯＨＣ）、Ｔｇ、および９０°曲げ強度を測定した。結果を表１に示す。
【０１６５】
（実施例２〜４、比較例１〜６）
エポキシ樹脂と硬化剤の種類および配合量を、表１、３に示すように変更したこと以外は、実施例１と同様にしてプリプレグを作製した。
【０１６６】
得られたプリプレグを用い、上記の（２）炭素繊維強化複合材料の０°引張強度測定、（３）炭素繊維強化複合材料の高温吸湿条件下の有孔圧縮強度（ＯＨＣ）測定、（４）ガラス転移温度の測定、（５）繊維強化複合材料の非繊維方向強度（９０度曲げ強度）の測定、（６）プリプレグのタック評価に記載のとおりに実施して、繊維強化複合材料を得て、０°引張強度と高温吸湿条件下の有孔圧縮強度（ＯＨＣ）、Ｔｇ、および９０°曲げ強度を測定した。結果を表１と３に示す。
【０１６７】
（実施例５）
混練装置で、８０質量部のＥＬＭ４３４と２０質量部のＧＳＡＮ、および１０質量部のＰＥＳ５００３Ｐを１６０℃で混練してＰＥＳ５００３Ｐが溶解したことを目視で確認した後、８０℃に冷ましてセイカキュアＳを４０質量部混練して、エポキシ樹脂組成物を作製した。表１に、組成と割合を示す（表１中、数字は質量部を表す）。
【０１６８】
得られたエポキシ樹脂組成物を、ナイフコーターを用いて樹脂目付５０ｇ／ｍ２で離型紙上にコーティングし、樹脂フィルムを作製した。この樹脂フィルムを、一方向に引き揃えた炭素繊維（目付２００ｇ／ｍ２）の両側に重ね合せてヒートロールを用い、温度１００℃、１気圧で加熱加圧しながらエポキシ樹脂組成物を炭素繊維に含浸させプリプレグを得た。
【０１６９】
得られたプリプレグを用い、上記の（２）炭素繊維強化複合材料の０°引張強度測定、（３）炭素繊維強化複合材料の高温吸湿条件下の有孔圧縮強度（ＯＨＣ）測定、（４）ガラス転移温度の測定、（５）繊維強化複合材料の非繊維方向強度（９０度曲げ強度）の測定、（６）プリプレグのタック評価に記載のとおりに実施して、繊維強化複合材料を得て、０°引張強度と高温吸湿条件下の有孔圧縮強度（ＯＨＣ）、Ｔｇ、および９０°曲げ強度を測定した。結果を表１に示す。
【０１７０】
（実施例６〜１８、比較例７〜８）
エポキシ樹脂と硬化剤の種類および配合量を、表１〜３に示すように変更したこと以外は、実施例５と同様にしてプリプレグを作製した。
【０１７１】
得られたプリプレグを用い、上記の（２）炭素繊維強化複合材料の０°引張強度測定と（３）炭素繊維強化複合材料の高温吸湿条件下の有孔圧縮強度（ＯＨＣ）測定、（４）ガラス転移温度の測定、（５）繊維強化複合材料の非繊維方向強度（９０度曲げ強度）の測定、（６）プリプレグのタック評価に記載のとおりに実施して、繊維強化複合材料を得て、０°引張強度と高温吸湿条件下の有孔圧縮強度（ＯＨＣ）、Ｔｇ、および９０°曲げ強度を測定した。結果を表１〜３に示す。
【０１７２】
【表１】
2011219740.tif 000024
【０１７３】
【表２】
2011219740.tif 000025
【０１７４】
【表３】
2011219740.tif 000026
【０１７５】
実施例１〜１８と比較例１〜８との対比により、本発明のエポキシ樹脂組成物を用いた繊維強化複合材料は、低温下での高い引張強度と高温吸湿条件下での圧縮強度を有し、高度な引張と圧縮の力学特性を両立していることが分かる。また、実施例１と１０の対比により、熱可塑性樹脂の配合により圧縮強度や耐熱性を大きく損なうことなく、引張強度や非繊維方向強度のさらなる向上が達成できることがわかる。実施例５〜９により、本発明において請求項１の［Ａ］および［Ｂ］配合量の範囲が特異的に高い低温下での引張強度と高温吸湿条件下での圧縮強度を達成することができ、高度な引張と圧縮の力学特性を両立する範囲であることが分かる。
【０１７６】
さらに、実施例１５〜１８から明らかにされるとおり、還元粘度の異なるポリエーテルスルホンを用いることで、繊維強化複合材料の強度を損なうことなく、取り扱い性の指標であるタック性を調整できることがわかる。
【産業上の利用可能性】
【０１７７】
本発明のエポキシ樹脂組成物により得られる繊維強化複合材料は高温高湿下や低温下などのより厳しい使用環境での機械強度に優れるため特に構造材料に好適に用いられる。例えば、航空宇宙用途では主翼、尾翼およびフロアビーム等の航空機一次構造材用途、フラップ、エルロン、カウル、フェアリングおよび内装材等の二次構造材用途、ロケットモーターケースおよび人工衛星構造材用途等に好適に用いられる。また一般産業用途では、自動車、船舶および鉄道車両等の移動体の構造材、ドライブシャフト、板バネ、風車ブレード、圧力容器、フライホイール、製紙用ローラ、屋根材、ケーブル、補強筋、および補修補強材料等の土木・建築材料用途等に好適に用いられる。さらにスポーツ用途では、ゴルフシャフト、釣り竿、テニス、バトミントンおよびスカッシュ等のラケット用途、ホッケー等のスティック用途、およびスキーポール用途等に好適に用いられる。